(57)【要約】【課題】新規な材料を提供する。【解決手段】金属酸化物を有する電界効果トランジスタであって、トランジスタのチャネル形成領域は、少なくとも２つの異なるエネルギーバンド幅を有する材料を有し、材料は、それぞれ０．５ｎｍ以上１０ｎｍ以下のナノサイズの粒子を有し、ナノサイズの粒子は、モザイク状に分散または分布している。【選択図】図１
2018061004.tif 000002
【特許請求の範囲】
【請求項１】
金属酸化物を有する電界効果トランジスタであって、
前記トランジスタのチャネル形成領域は、
少なくとも２つの異なるエネルギーバンド幅を有する材料を有し、
前記材料は、それぞれ０．５ｎｍ以上１０ｎｍ以下のナノサイズの粒子を有し、
前記ナノサイズの粒子は、モザイク状に分散または分布している、
ことを特徴とする電界効果トランジスタ。
【請求項２】
金属酸化物を有する電界効果トランジスタであって、
前記トランジスタのチャネル形成領域は、
少なくとも２つの異なるエネルギーバンド幅を有する材料を有し、
前記材料は、それぞれ０．５ｎｍ以上１０ｎｍ以下のナノサイズの粒子を有し、
前記ナノサイズの粒子は、モザイク状に分散または分布しており、
前記チャネル形成領域には、ソースからドレインにキャリアが流れやすい通路を有する、
ことを特徴とする電界効果トランジスタ。
【請求項３】
請求項１または請求項２において、
前記２つの異なるエネルギーバンド幅を有する材料は、第１のエネルギーバンド幅を有する第１の材料と、第２のエネルギーバンド幅を有する第２の材料と、を有し、
前記第１の材料は、ＩｎまたはＺｎを有し、
前記第２の材料は、Ｉｎ、Ｚｎ、Ａｌ、Ｇａ、Ｓｉ、Ｂ、Ｙ、Ｔｉ、Ｆｅ、Ｎｉ、Ｇｅ、Ｚｒ、Ｍｏ、Ｌａ、Ｃｅ、Ｎｄ、Ｈｆ、Ｔａ、Ｗ、Ｍｇ、Ｖ、Ｂｅ、またはＣｕの中から選ばれたいずれか一つまたは複数を有し、
前記第２のエネルギーバンド幅は、前記第１のエネルギーバンド幅よりも大きい、
ことを特徴とする電界効果トランジスタ。
【請求項４】
請求項３において、
前記第１の材料は、Ｉｎ及びＺｎを有し、
前記第２の材料は、Ｉｎ、Ｇａ、及びＺｎを有する、
ことを特徴とする電界効果トランジスタ。
【請求項５】
請求項３または請求項４において、
前記第１のエネルギーバンド幅は、２．４ｅＶまたはその近傍であり、
前記第２のエネルギーバンド幅は、３．０ｅＶ以上４．０ｅＶ以下である、
ことを特徴とする電界効果トランジスタ。
【請求項６】
請求項３乃至請求項５のいずれか一項において、
前記第２の材料は、前記第１の材料よりもＧａ、Ａｌ、またはＳｉの含有量が多い、
こと特徴とする電界効果トランジスタ。
【請求項７】
請求項３乃至請求項６のいずれか一項において、
前記第２の材料は、前記第１の材料よりもＧａの含有量が多い、
ことを特徴とする電界効果トランジスタ。
【請求項８】
金属酸化物を有する電界効果トランジスタであって、
前記トランジスタのチャネル形成領域は、
少なくとも２つの異なるエネルギーバンド幅を有する材料を有し、
前記材料は、それぞれ０．５ｎｍ以上１０ｎｍ以下のナノサイズの粒子を有し、
前記ナノサイズの粒子は、モザイク状に分散または分布しており、
前記トランジスタの順方向にゲート電圧が印加された場合、
前記少なくとも２つの異なるエネルギーバンド幅を有する材料は、
それぞれキャリアをソースからドレインに流れる方向に作用する第１の機能を有し、
前記トランジスタの逆方向にゲート電圧が印加された場合、
前記少なくとも２つの異なるエネルギーバンド幅を有する材料は、
それぞれキャリアをソースからドレインに流れない方向に作用する第２の機能を有する、
ことを特徴とする電界効果トランジスタ。
【請求項９】
請求項８において、
前記第１の機能は、
前記少なくとも２つの異なるエネルギーバンド幅を有する材料のそれぞれを、ゲート電圧に０Ｖを保持した状態よりも狭くし、
前記第２の機能は、
前記少なくとも２つの異なるエネルギーバンド幅を有する材料のそれぞれを、ゲート電圧に０Ｖを保持した状態よりも広くする、
ことを特徴とする電界効果トランジスタ。
【請求項１０】
請求項８及び請求項９において、
前記ナノサイズの粒子は、それぞれ周辺部が雲のようにぼけて広がり、互いに重なりあう領域を有する、
ことを特徴とする電界効果トランジスタ。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明の一態様は、金属酸化物、または当該金属酸化物の製造方法に関する。または、本発明の一態様は、半導体装置、表示装置、液晶表示装置、発光装置、蓄電装置、記憶装置、それらの駆動方法、または、それらの製造方法に関する。
【０００２】
なお、本明細書等において、半導体装置とは、半導体特性を利用することで機能しうる装置全般を指す。トランジスタなどの半導体素子をはじめ、半導体回路、演算装置、記憶装置は、半導体装置の一態様である。撮像装置、表示装置、液晶表示装置、発光装置、電気光学装置、発電装置（薄膜太陽電池、有機薄膜太陽電池等を含む）、及び電子機器は、半導体装置を有している場合がある。
【背景技術】
【０００３】
Ｉｎ−Ｇａ−Ｚｎ系の金属酸化物を用いてトランジスタを作製する技術が開示されている（例えば、特許文献１参照）。
【０００４】
また、非特許文献１では、トランジスタの活性層として、Ｉｎ−Ｚｎ酸化物と、Ｉｎ−Ｇａ−Ｚｎ酸化物との２層積層の金属酸化物を有する構造が検討されている。
【先行技術文献】
【特許文献】
【０００５】
【特許文献１】特開２００７−９６０５５号公報
【非特許文献】
【０００６】
【非特許文献１】Ｊｏｈｎ  Ｆ．  Ｗａｇｅｒ、「Ｏｘｉｄｅ  ＴＦＴｓ：Ａ  Ｐｒｏｇｒｅｓｓ  Ｒｅｐｏｒｔ」、Ｉｎｆｏｒｍａｔｉｏｎ  Ｄｉｓｐｌａｙ  １／１６、ＳＩＤ  ２０１６、  Ｊａｎ／Ｆｅｂ  ２０１６、Ｖｏｌ．３２，Ｎｏ．１，  ｐ．１６−２１
【発明の概要】
【発明が解決しようとする課題】
【０００７】
非特許文献１では、チャネル保護型のボトムゲート型のトランジスタにおいて、トランジスタの活性層として、インジウム亜鉛酸化物と、ＩＧＺＯとの２層積層とし、チャネルが形成されるインジウム亜鉛酸化物の膜厚を１０ｎｍとすることで、高い電界効果移動度（μ＝６２ｃｍ２Ｖ−１ｓ−１）を実現している。一方で、トランジスタ特性の一つであるＳ値（Ｓｕｂｔｈｒｅｓｈｏｌｄ  Ｓｗｉｎｇ、ＳＳともいう）が０．４１Ｖ／ｄｅｃａｄｅと大きい。また、トランジスタ特性の一つである、しきい値電圧（Ｖｔｈともいう）が−２．９Ｖであり、所謂ノーマリーオンのトランジスタ特性である。
【０００８】
上述の問題に鑑み、本発明の一態様は、新規な金属酸化物を提供することを課題の一とする。または、本発明の一態様は、半導体装置に良好な電気特性を付与することを課題の一とする。または、信頼性の高い半導体装置を提供することを課題の一とする。または、新規な構成の半導体装置を提供することを課題の一とする。または、新規な構成の表示装置を提供することを課題の一とする。
【０００９】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１０】
本発明の一態様は、金属酸化物を有する電界効果トランジスタであって、トランジスタのチャネル形成領域は、少なくとも２つの異なるエネルギーバンド幅を有する材料を有し、材料は、それぞれ０．５ｎｍ以上１０ｎｍ以下のナノサイズの粒子を有し、ナノサイズの粒子は、モザイク状に分散または分布している電界効果トランジスタである。
【００１１】
また、本発明の他の一態様は、金属酸化物を有する電界効果トランジスタであって、トランジスタのチャネル形成領域は、少なくとも２つの異なるエネルギーバンド幅を有する材料を有し、材料は、それぞれ０．５ｎｍ以上１０ｎｍ以下のナノサイズの粒子を有し、ナノサイズの粒子は、モザイク状に分散または分布しており、チャネル形成領域には、ソースからドレインにキャリアが流れやすい通路を有する電界効果トランジスタである。
【００１２】
上記態様において、２つの異なるエネルギーバンド幅を有する材料は、第１のエネルギーバンド幅を有する第１の材料と、第２のエネルギーバンド幅を有する第２の材料と、を有し、第１の材料は、ＩｎまたはＺｎを有し、第２の材料は、Ｉｎ、Ｚｎ、Ａｌ、Ｇａ、Ｓｉ、Ｂ、Ｙ、Ｔｉ、Ｆｅ、Ｎｉ、Ｇｅ、Ｚｒ、Ｍｏ、Ｌａ、Ｃｅ、Ｎｄ、Ｈｆ、Ｔａ、Ｗ、Ｍｇ、Ｖ、Ｂｅ、またはＣｕの中から選ばれたいずれか一つまたは複数を有し、第２のエネルギーバンド幅は、第１のエネルギーバンド幅よりも大きいと好ましい。
【００１３】
また、上記態様において、第１の材料は、Ｉｎ及びＺｎを有し、第２の材料は、Ｉｎ、Ｇａ、及びＺｎを有すると好ましい。
【００１４】
また、上記態様において、第１のエネルギーバンド幅は、２．４ｅＶまたはその近傍であり、第２のエネルギーバンド幅は、３．０ｅＶ以上４．０ｅＶ以下であると好ましい。
【００１５】
また、上記態様において、第２の材料は、第１の材料よりもＧａ、Ａｌ、またはＳｉの含有量が多いと好ましい。
【００１６】
また、上記態様において、第２の材料は、第１の材料よりもＧａの含有量が多いと好ましい。
【００１７】
また、本発明の他の一態様は、金属酸化物を有する電界効果トランジスタであって、トランジスタのチャネル形成領域は、少なくとも２つの異なるエネルギーバンド幅を有する材料を有し、材料は、それぞれ０．５ｎｍ以上１０ｎｍ以下のナノサイズの粒子を有し、ナノサイズの粒子は、モザイク状に分散または分布しており、トランジスタの順方向にゲート電圧が印加された場合、少なくとも２つの異なるエネルギーバンド幅を有する材料は、それぞれキャリアをソースからドレインに流れる方向に作用する第１の機能を有し、トランジスタの逆方向にゲート電圧が印加された場合、少なくとも２つの異なるエネルギーバンド幅を有する材料は、それぞれキャリアをソースからドレインに流れない方向に作用する第２の機能を有する電界効果トランジスタである。
【００１８】
上記態様において、第１の機能は、少なくとも２つの異なるエネルギーバンド幅を有する材料のそれぞれを、ゲート電圧に０Ｖを保持した状態よりも狭くし、第２の機能は、少なくとも２つの異なるエネルギーバンド幅を有する材料のそれぞれを、ゲート電圧に０Ｖを保持した状態よりも広くすると好ましい。
【００１９】
上記態様において、ナノサイズの粒子は、それぞれ周辺部が雲のようにぼけて広がり、互いに重なりあう領域を有すると好ましい。
【発明の効果】
【００２０】
本発明の一態様により、新規な金属酸化物を提供することができる。または、本発明の一態様により、半導体装置に良好な電気特性を付与することができる。または、信頼性の高い半導体装置を提供することができる。または、新規な構成の半導体装置を提供することができる。または、新規な構成の表示装置を提供することができる。
【００２１】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２２】
【図１】金属酸化物の構成の概念図。
【図２】トランジスタ、および該トランジスタにおけるエネルギー準位の分布を説明する模式図。
【図３】トランジスタにおける概略バンドダイアグラムのモデルを説明する図。
【図４】トランジスタにおける概略バンドダイアグラムのモデルを説明する図。
【図５】トランジスタにおける概略バンドダイアグラムのモデルを説明する図。
【図６】半導体装置を説明する上面図及び断面図。
【図７】半導体装置を説明する上面図及び断面図。
【図８】半導体装置を説明する断面図。
【図９】半導体装置の作製方法を説明する断面図。
【図１０】半導体装置の作製方法を説明する断面図。
【図１１】半導体装置の作製方法を説明する断面図。
【図１２】半導体装置を説明する上面図及び断面図。
【図１３】半導体装置を説明する上面図及び断面図。
【図１４】半導体装置を説明する上面図及び断面図。
【図１５】半導体装置を説明する上面図及び断面図。
【図１６】本発明に係る金属酸化物の原子数比の範囲を説明する図。
【図１７】表示パネルの構成例を説明する図。
【図１８】表示パネルの構成例を説明する図。
【図１９】実施の形態における金属酸化物のモデル、および状態密度を説明する図。
【図２０】実施の形態における不純物を追加した金属酸化物のモデルの局所構造、および状態密度を説明する図。
【図２１】実施の形態における不純物を追加した金属酸化物のモデルの局所構造、および状態密度を説明する図。
【図２２】実施の形態における不純物を追加した金属酸化物のモデルの局所構造、および状態密度を説明する図。
【図２３】実施例に係る試料のＸＲＤスペクトルの測定結果を説明する図。
【図２４】実施例に係る試料の断面ＴＥＭ像、および電子線回折パターンを説明する図。
【図２５】実施例に係る試料の平面ＴＥＭ像、断面ＴＥＭ像、および電子線回折パターンを説明する図。
【図２６】実施例に係る試料の平面ＴＥＭ像およびその画像解析像を説明する図。
【図２７】六角形の回転角を導出する方法を説明する図。
【図２８】ボロノイ図の作成方法を説明する図。
【図２９】実施例に係るボロノイ領域の形状の個数、および割合を説明する図。
【図３０】実施例に係る試料の平面ＴＥＭ像、断面ＴＥＭ像、およびＥＤＸマッピングを説明する図。
【図３１】実施例に係る試料のＥＤＸマッピングを説明する図。
【図３２】実施例に係る試料の平面ＴＥＭ像、断面ＴＥＭ像、およびＥＤＸマッピングを説明する図。
【図３３】実施例に係る試料の平面ＴＥＭ像、断面ＴＥＭ像、およびＥＤＸマッピングを説明する図。
【図３４】実施例に係る試料の平面ＴＥＭ像、断面ＴＥＭ像、およびＥＤＸマッピングを説明する図。
【図３５】実施例に係る試料の平面ＴＥＭ像、断面ＴＥＭ像、およびＥＤＸマッピングを説明する図。
【図３６】実施例に係る試料の平面ＴＥＭ像、断面ＴＥＭ像、およびＥＤＸマッピングを説明する図。
【図３７】実施例に係る試料の平面ＴＥＭ像、断面ＴＥＭ像、およびＥＤＸマッピングを説明する図。
【図３８】実施例に係る試料の平面ＴＥＭ像、断面ＴＥＭ像、およびＥＤＸマッピングを説明する図。
【図３９】実施例に係る試料の平面ＴＥＭ像、断面ＴＥＭ像、およびＥＤＸマッピングを説明する図。
【図４０】実施例に係る試料のＩｄ−Ｖｇ特性のグラフ。
【図４１】実施例に係る試料の＋ＧＢＴストレス前後のＩｄ−Ｖｇ特性のグラフ。
【図４２】トランジスタのＩｄ−Ｖｇ特性及びＩｄ−Ｖｄ特性を説明する図。
【図４３】ＧＣＡから計算されたＩｄ−Ｖｇ特性と移動度曲線（線形・飽和）を説明する図。
【図４４】実施例に係る試料の断面ＴＥＭ像、および電子線回折パターンを説明する図。
【図４５】実施例に係る試料の平面ＴＥＭ像およびその画像解析像を説明する図。
【図４６】実施例に係るボロノイ領域の形状の個数、および割合を説明する図。
【図４７】実施例に係る試料の平面ＴＥＭ像、断面ＴＥＭ像、およびＥＤＸマッピングを説明する図。
【図４８】実施例に係る試料のＥＤＸマッピングを説明する図。
【図４９】実施例に係る試料の平面ＴＥＭ像、断面ＴＥＭ像、およびＥＤＸマッピングを説明する図。
【図５０】実施例に係る試料のＩｄ−Ｖｇ特性のグラフ。
【図５１】実施例に係る試料の断面ＴＥＭ像、ＥＤＸマッピング、および原子数比を説明する図。
【図５２】実施例に係る試料の平面ＴＥＭ像、ＥＤＸマッピング、および原子数比を説明する図。
【図５３】Ｉｄ−Ｖｇ特性を説明する図。
【図５４】Ｉｄ−Ｖｇ特性を説明する図。
【図５５】界面準位密度の計算結果を説明する図。
【図５６】Ｉｄ−Ｖｇ特性を説明する図。
【図５７】欠陥準位密度の計算結果を説明する図。
【図５８】欠陥準位密度の計算結果を説明する図。
【図５９】トランジスタのＩｄ−Ｖｇ特性を説明する図。
【発明を実施するための形態】
【００２３】
以下、実施の形態について図面を参照しながら説明する。但し、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００２４】
また、図面において、大きさ、層の厚さ、又は領域は、明瞭化のために誇張されている場合がある。よって、必ずしもそのスケールに限定されない。なお図面は、理想的な例を模式的に示したものであり、図面に示す形状又は値などに限定されない。
【００２５】
また、本明細書にて用いる「第１」、「第２」、「第３」という序数詞は、構成要素の混同を避けるために付したものであり、数的に限定するものではないことを付記する。
【００２６】
また、本明細書において、「上に」、「下に」などの配置を示す語句は、構成同士の位置関係を、図面を参照して説明するために、便宜上用いている。また、構成同士の位置関係は、各構成を描写する方向に応じて適宜変化するものである。従って、明細書で説明した語句に限定されず、状況に応じて適切に言い換えることができる。
【００２７】
また、本明細書等において、トランジスタとは、ゲートと、ドレインと、ソースとを含む少なくとも三つの端子を有する素子である。そして、ドレイン（ドレイン端子、ドレイン領域またはドレイン電極）とソース（ソース端子、ソース領域またはソース電極）の間にチャネル領域を有しており、チャネル領域を介して、ソースとドレインとの間に電流を流すことができるものである。なお、本明細書等において、チャネル領域とは、電流が主として流れる領域をいう。
【００２８】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【００２９】
また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、キャパシタ、その他の各種機能を有する素子などが含まれる。
【００３０】
また、本明細書等において、酸化窒化シリコン膜とは、その組成として、窒素よりも酸素の含有量が多い膜を指し、窒化酸化シリコン膜とは、その組成として、酸素よりも窒素の含有量が多い膜を指す。
【００３１】
また、本明細書等において、図面を用いて発明の構成を説明するにあたり、同じものを指す符号は異なる図面間でも共通して用いる場合がある。
【００３２】
また、本明細書等において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【００３３】
また、本明細書等において、「膜」という用語と、「層」という用語とは、場合によっては、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００３４】
なお、「半導体」と表記した場合でも、例えば、導電性が十分低い場合は「絶縁体」としての特性を有する場合がある。また、「半導体」と「絶縁体」は境界が曖昧であり、厳密に区別できない場合がある。したがって、本明細書に記載の「半導体」は、「絶縁体」と言い換えることができる場合がある。同様に、本明細書に記載の「絶縁体」は、「半導体」と言い換えることができる場合がある。
【００３５】
なお、本明細書等について、Ｉｎ：Ｇａ：Ｚｎ＝４：２：３またはその近傍とは、原子数の総和に対して、Ｉｎが４の場合、Ｇａが１以上３以下（１≦Ｇａ≦３）であり、Ｚｎが２以上４以下（２≦Ｚｎ≦４）とする。また、Ｉｎ：Ｇａ：Ｚｎ＝５：１：６またはその近傍とは、原子数の総和に対して、Ｉｎが５の場合、Ｇａが０．１より大きく２以下（０．１＜Ｇａ≦２）であり、Ｚｎが５以上７以下（５≦Ｚｎ≦７）とする。また、Ｉｎ：Ｇａ：Ｚｎ＝１：１：１またはその近傍とは、原子数の総和に対して、Ｉｎが１の場合、Ｇａが０．１より大きく２以下（０．１＜Ｇａ≦２）であり、Ｚｎが０．１より大きく２以下（０．１＜Ｚｎ≦２）とする。
【００３６】
（実施の形態１）
本実施の形態では、本発明の一態様である金属酸化物について説明する。
【００３７】
本発明の一態様の金属酸化物は、少なくともインジウムを含むことが好ましい。特にインジウムおよび亜鉛を含むことが好ましい。また、それらに加えて、元素Ｍ（元素Ｍは、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種）が含まれていてもよい。
【００３８】
また、本発明の一態様の金属酸化物は、窒素を有すると好ましい。具体的には、本発明の一態様の金属酸化物において、ＳＩＭＳにより得られる窒素濃度が、１×１０１６ａｔｏｍｓ／ｃｍ３以上、好ましくは１×１０１７ａｔｏｍｓ／ｃｍ３以上２×１０２２ａｔｏｍｓ／ｃｍ３以下とすればよい。なお、金属酸化物に窒素を添加すると、バンドギャップが狭くなり、導電性が向上する傾向がある。従って、本明細書等において、本発明の一態様である金属酸化物は、窒素などが添加された金属酸化物も含むものとする。また、窒素を有する金属酸化物を金属酸窒化物（Ｍｅｔａｌ  Ｏｘｙｎｉｔｒｉｄｅ）と呼称してもよい。
【００３９】
ここで、金属酸化物が、インジウム、元素Ｍ及び亜鉛を有する場合を考える。なお、金属酸化物が有するインジウム、元素Ｍ、及び亜鉛の原子数比のそれぞれの項を［Ｉｎ］、［Ｍ］、および［Ｚｎ］とする。
【００４０】
＜金属酸化物の構成＞
本発明におけるＣＡＣ（Ｃｌｏｕｄ−Ａｌｉｇｎｅｄ  Ｃｏｍｐｌｅｍｅｎｔａｒｙ）構成を有する金属酸化物の概念図を図１に示す。なお、本明細書において、本発明の一態様である金属酸化物が、半導体の機能を有する場合、ＣＡＣ−ＯＳ（Ｏｘｉｄｅ  Ｓｅｍｉｃｏｎｄｕｃｔｏｒ）と定義する。
【００４１】
なお、ＣＡＣ−ＯＳ、またはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と称する場合もある。従って、ＣＡＣ−ＯＳを、Ｃｌｏｕｄ‐Ａｌｉｇｎｅｄ  Ｃｏｍｌｅｍｅｎｔａｒｙ−ＯＳと称してもよい。
【００４２】
ＣＡＣ−ＯＳとは、例えば、図１に示すように、金属酸化物を構成する元素が偏在することで、各元素を主成分とする領域００１、および領域００２を形成し、各領域が、混合し、モザイク状に形成される。つまり、金属酸化物を構成する元素が、０．５ｎｍ以上１０ｎｍ以下、好ましくは、１ｎｍ以上２ｎｍ以下、またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下、またはその近傍のサイズで混合した状態をモザイク状、またはパッチ状ともいう。
【００４３】
例えば、ＣＡＣ構成を有するＩｎ−Ｍ−Ｚｎ酸化物とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、およびＺ２は０よりも大きい実数）とする。）と、元素Ｍを含む酸化物などと、に材料が分離することでモザイク状となり、モザイク状のＩｎＯＸ１、またはＩｎＸ２ＺｎＹ２ＯＺ２が、膜中に分布した構成（以下、クラウド状ともいう。）である。
【００４４】
別言すると、本発明の一態様の金属酸化物は、Ｉｎ酸化物、Ｉｎ−Ｍ酸化物、Ｍ酸化物、ＭーＺｎ酸化物、Ｉｎ−Ｚｎ酸化物、及びＩｎ−Ｍ−Ｚｎ酸化物の中から選ばれた、少なくとも２以上の複数の酸化物または複数の材料を有する。
【００４５】
代表的には、本発明の一態様の金属酸化物は、Ｉｎ酸化物、Ｉｎ−Ｚｎ酸化物、Ｉｎ−Ａｌ−Ｚｎ酸化物、Ｉｎ−Ｇａ−Ｚｎ酸化物、Ｉｎ−Ｙ−Ｚｎ酸化物、Ｉｎ−Ｃｕ−Ｚｎ酸化物、Ｉｎ−Ｖ−Ｚｎ酸化物、Ｉｎ−Ｂｅ−Ｚｎ酸化物、Ｉｎ−Ｂ−Ｚｎ酸化物、Ｉｎ−Ｓｉ−Ｚｎ酸化物、Ｉｎ−Ｔｉ−Ｚｎ酸化物、Ｉｎ−Ｆｅ−Ｚｎ酸化物、Ｉｎ−Ｎｉ−Ｚｎ酸化物、Ｉｎ−Ｇｅ−Ｚｎ酸化物、Ｉｎ−Ｚｒ−Ｚｎ酸化物、Ｉｎ−Ｍｏ−Ｚｎ酸化物、Ｉｎ−Ｌａ−Ｚｎ酸化物、Ｉｎ−Ｃｅ−Ｚｎ酸化物、Ｉｎ−Ｎｄ−Ｚｎ酸化物、Ｉｎ−Ｈｆ−Ｚｎ酸化物、Ｉｎ−Ｔａ−Ｚｎ酸化物、Ｉｎ−Ｗ−Ｚｎ酸化物、及びＩｎ−Ｍｇ−Ｚｎ酸化物の中から選ばれた、少なくとも２以上を有する。すなわち、本発明の一態様の金属酸化物を、複数の材料または複数の成分を有する複合金属酸化物ともいえる。
【００４６】
ここで、図１に示す概念が、ＣＡＣ構成を有するＩｎ−Ｍ−Ｚｎ酸化物であると仮定する。その場合、領域００１が元素Ｍを含む酸化物を主成分とする領域、領域００２がＩｎＸ２ＺｎＹ２ＯＺ２、またはＩｎＯＸ１を主成分とする領域であるといえる。このとき、元素Ｍを含む酸化物が主成分である領域と、ＩｎＸ２ＺｎＹ２ＯＺ２、またはＩｎＯＸ１が主成分である領域と、少なくともＺｎを有する領域とは、周辺部が不明瞭である（ボケている）ため、それぞれ明確な境界が観察できない場合がある。
【００４７】
つまり、ＣＡＣ構成を有するＩｎ−Ｍ−Ｚｎ酸化物は、元素Ｍを含む酸化物が主成分である領域と、ＩｎＸ２ＺｎＹ２ＯＺ２、またはＩｎＯＸ１が主成分である領域とが、混合している金属酸化物である。従って、金属酸化物を複合金属酸化物と記載する場合がある。なお、本明細書において、例えば、領域００２の元素Ｍに対するＩｎの原子数比が、領域００１の元素Ｍに対するＩｎの原子数比よりも大きいことを、領域００２は、領域００１と比較して、Ｉｎの濃度が高いとする。
【００４８】
なお、ＣＡＣ構成を有する金属酸化物とは、組成の異なる二種類以上の膜の積層構造は含まないものとする。例えば、Ｉｎを主成分とする膜と、Ｇａを主成分とする膜との２層からなる構造は、含まない。
【００４９】
具体的には、Ｉｎ−Ｇａ−Ｚｎ酸化物におけるＣＡＣ−ＯＳ（なお、ＣＡＣ−ＯＳの中でもＩｎ−Ｇａ−Ｚｎ酸化物を、特にＣＡＣ−ＩＧＺＯと呼称してもよい。）について説明する。Ｉｎ−Ｇａ−Ｚｎ酸化物におけるＣＡＣ−ＯＳは、ＩｎＯＸ１、またはＩｎＸ２ＺｎＹ２ＯＺ２と、ガリウムを含む酸化物などと、に材料が分離することでモザイク状となり、モザイク状のＩｎＯＸ１、またはＩｎＸ２ＺｎＹ２ＯＺ２がクラウド状である金属酸化物である。
【００５０】
つまり、Ｉｎ−Ｇａ−Ｚｎ酸化物におけるＣＡＣ−ＯＳは、ガリウムを含む酸化物が主成分である領域と、ＩｎＸ２ＺｎＹ２ＯＺ２、またはＩｎＯＸ１が主成分である領域とが、混合している構成を有する複合金属酸化物である。また、ガリウムを含む酸化物が主成分である領域と、ＩｎＸ２ＺｎＹ２ＯＺ２、またはＩｎＯＸ１が主成分である領域とは、周辺部が不明瞭である（ボケている）ため、明確な境界が観察できない場合がある。
【００５１】
例えば、図１に示す概念図において、領域００１がガリウムを含む酸化物を主成分とする領域に相当し、領域００２がＩｎＸ２ＺｎＹ２ＯＺ２、またはＩｎＯＸ１を主成分とする領域に相当する。ガリウムを含む酸化物を主成分とする領域、及びＩｎＸ２ＺｎＹ２ＯＺ２、またはＩｎＯＸ１を主成分とする領域を、それぞれナノ粒子と呼称してもよい。当該ナノ粒子は、粒子の径が０．５ｎｍ以上１０ｎｍ以下、代表的には１ｎｍ以上２ｎｍ以下である。また、上記ナノ粒子は、周辺部が不明瞭である（ボケている）ため、明確な境界が観察できない場合がある。
【００５２】
なお、領域００１、および領域００２のサイズは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングで評価することができる。例えば、領域００１は、断面写真のＥＤＸマッピングにおいて、領域００１の径が、０．５ｎｍ以上１０ｎｍ以下、または１ｎｍ以上２ｎｍ以下で観察される場合がある。また、領域の中心部から周辺部にかけて、主成分である元素の密度は、徐々に小さくなる。例えば、ＥＤＸマッピングでカウントできる元素の個数（以下、存在量ともいう）が、中心部から周辺部に向けて傾斜すると、断面写真のＥＤＸマッピングにおいて、領域の周辺部が不明瞭な（ボケた）状態で観察される。例えば、ＩｎＯＸ１が主成分である領域において、Ｉｎ原子は、中心部から周辺部にかけて徐々に減少し、代わりに、Ｚｎ原子が増加することで、ＩｎＸ２ＺｎＹ２ＯＺ２が主成分である領域へと段階的に変化する。従って、ＥＤＸマッピングにおいて、ＩｎＯＸ１が主成分である領域の周辺部は不明瞭な（ボケた）状態で観察される。
【００５３】
なお、ＣＡＣ構成を有するＩｎ−Ｇａ−Ｚｎ酸化物における結晶構造は、特に限定されない。また、領域００１、および領域００２は、それぞれ、異なる結晶構造を有していてもよい。
【００５４】
ここで、Ｉｎ−Ｇａ−Ｚｎ−Ｏ系の金属酸化物をＩＧＺＯと示す場合があるが、ＩＧＺＯは通称であり、Ｉｎ、Ｇａ、Ｚｎ、およびＯによる１つの化合物をいう場合がある。Ｉｎ−Ｇａ−Ｚｎ−Ｏ系の金属酸化物の一例としては、結晶性の化合物が挙げられる。結晶性の化合物は、単結晶構造、多結晶構造、またはＣＡＡＣ（ｃ−ａｘｉｓ  ａｌｉｇｎｅｄ  ｃｒｙｓｔａｌｌｉｎｅ）構造を有する。なお、ＣＡＡＣ構造とは、複数のＩＧＺＯのナノ結晶がｃ軸配向を有し、かつａ−ｂ面においては配向せずに連結した層状の結晶構造である。
【００５５】
一方、Ｉｎ−Ｇａ−Ｚｎ酸化物におけるＣＡＣ−ＯＳにおいて、結晶構造は副次的な要素である。本明細書において、ＣＡＣ−ＩＧＺＯとは、Ｉｎ、Ｇａ、Ｚｎ、およびＯを含む金属酸化物において、Ｇａを主成分とする複数の領域と、Ｉｎを主成分とする複数の領域とが、それぞれモザイク状にランダムに分散している状態の金属酸化物と定義することができる。
【００５６】
例えば、図１に示す概念図において、領域００１がＧａを主成分とする領域に相当し、領域００２がＩｎを主成分とする領域に相当する。なお、Ｇａを主成分とする領域、及びＩｎを主成分とする領域を、それぞれナノ粒子と呼称してもよい。当該ナノ粒子は、粒子の径が０．５ｎｍ以上１０ｎｍ以下、代表的には１ｎｍ以上２ｎｍ以下である。また、上記ナノ粒子は、周辺部が不明瞭である（ボケている）ため、明確な境界が観察できない場合がある。
【００５７】
なお、Ｉｎ−Ｇａ−Ｚｎ酸化物におけるＣＡＣ−ＯＳにおける結晶性は、電子線回折で評価することができる。例えば、電子線回折パターン像において、リング状に輝度の高い領域が観察される。また、リング状の領域に複数のスポットが観察される場合がある。
【００５８】
以上より、Ｉｎ−Ｇａ−Ｚｎ酸化物におけるＣＡＣ−ＯＳは、金属元素が均一に分布したＩＧＺＯ化合物とは異なる構造であり、ＩＧＺＯ化合物と異なる性質を有する。つまり、Ｉｎ−Ｇａ−Ｚｎ酸化物におけるＣＡＣ−ＯＳは、ガリウムを含む酸化物などが主成分である領域と、ＩｎＸ２ＺｎＹ２ＯＺ２、またはＩｎＯＸ１が主成分である領域と、に互いに分離し、各元素を主成分とする領域がモザイク状である構造を有する。
【００５９】
ここで、ＩｎＸ２ＺｎＹ２ＯＺ２、またはＩｎＯＸ１が主成分である領域は、ガリウムを含む酸化物などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。なお、ＩｎＸ２ＺｎＹ２ＯＺ２、またはＩｎＯＸ１が主成分である領域は、導電体の性質に近い、半導体の領域ともいえる。
【００６０】
一方、ガリウムを含む酸化物などが主成分である領域は、ＩｎＸ２ＺｎＹ２ＯＺ２、またはＩｎＯＸ１が主成分である領域と比較して、絶縁性が高い領域である。つまり、ガリウムを含む酸化物などが主成分である領域が、酸化物半導体中に分布することで、リーク電流を抑制し、良好なスイッチング動作を実現できる。なお、ＩｎａＧａｂＺｎｃＯｄなどが主成分である領域は、絶縁体の性質に近い、半導体の領域ともいえる。
【００６１】
従って、Ｉｎ−Ｇａ−Ｚｎ酸化物におけるＣＡＣ−ＯＳを半導体素子に用いた場合、ガリウムを含む酸化物などに起因する絶縁性と、ＩｎＸ２ＺｎＹ２ＯＺ２、またはＩｎＯＸ１に起因する導電性とが、相補的に作用することにより、高いオン電流（Ｉｏｎ）、高い電界効果移動度（μ）、および、低いオフ電流（Ｉｏｆｆ）を実現することができる。
【００６２】
また、Ｉｎ−Ｇａ−Ｚｎ酸化物におけるＣＡＣ−ＯＳを用いた半導体素子は、信頼性が高い。従って、Ｉｎ−Ｇａ−Ｚｎ酸化物におけるＣＡＣ−ＯＳは、ディスプレイをはじめとするさまざまな半導体装置に最適である。
【００６３】
＜金属酸化物を有するトランジスタ＞
続いて、上記金属酸化物を半導体としてトランジスタに用いる場合について説明する。
【００６４】
なお、上記金属酸化物を半導体としてトランジスタに用いることで、電界効果移動度が高く、かつ、スイッチング特性が高いトランジスタを実現することができる。また、信頼性の高いトランジスタを実現することができる。
【００６５】
図２（Ａ）は、上記金属酸化物をチャネル領域に用いたトランジスタの模式図である。図２（Ａ）において、トランジスタは、ソースと、ドレインと、第１のゲートと、第２のゲートと、第１のゲート絶縁部と、第２のゲート絶縁部と、チャネル部と、を有する。トランジスタは、ゲートに印加する電位によって、チャネル部の抵抗を制御することができる。即ち、第１のゲート、または第２のゲートに印加する電位によって、ソースとドレインとの間の導通（トランジスタがオン状態）・非導通（トランジスタがオフ状態）を制御することができる。
【００６６】
ここで、チャネル部は、第１のバンドギャップを有する領域００１と、第２のバンドギャップを有する領域００２と、がクラウド状であるＣＡＣ−ＯＳを有している。なお、第１のバンドギャップは、第２のバンドギャップよりも大きいものとする。
【００６７】
例えば、チャネル部のＣＡＣ−ＯＳとして、ＣＡＣ構成を有するＩｎ−Ｇａ−Ｚｎ酸化物を用いる場合について説明する。ＣＡＣ構成を有するＩｎ−Ｇａ−Ｚｎ酸化物は、領域００１として、領域００２よりもＧａの濃度が高いＩｎａＧａｂＺｎｃＯｄを主成分とする領域と、領域００２として、領域００１よりもＩｎの濃度が高いＩｎＸ２ＺｎＹ２ＯＺ２、またはＩｎＯＸ１が主成分である領域と、に材料が分離することでモザイク状となり、ＩｎＯＸ１、またはＩｎＸ２ＺｎＹ２ＯＺ２が、膜中に分布した構成（クラウド状）である。なお、ＩｎａＧａｂＺｎｃＯｄを主成分とする領域００１は、ＩｎＸ２ＺｎＹ２ＯＺ２、またはＩｎＯＸ１が主成分である領域００２よりも、大きなバンドギャップを有する。
【００６８】
ここで、ＣＡＣ−ＯＳをチャネル部に有する図２（Ａ）に示すトランジスタの伝導モデルについて説明する。図２（Ｂ）は、図２（Ａ）に示すトランジスタのソースとドレインとの間におけるエネルギー準位の分布を説明する模式図である。また、図２（Ｃ）は、図２（Ａ）に示すトランジスタにおいて、Ｘ−Ｘ’で示す実線上における伝導バンド図である。なお、各伝導バンド図において、実線は伝導帯下端のエネルギーを示す。また、Ｅｆで示す一点破線は電子の擬フェルミ準位のエネルギーを示す。また、ここでは、第１のゲート電圧として、ゲートとソースとの間にマイナスの電圧を印加し、ソースとドレインとの間にドレイン電圧（Ｖｄ＞０）を印加している。
【００６９】
図２（Ａ）に示すトランジスタに、マイナスのゲート電圧を印加すると、図２（Ｂ）に示すように、ソースとドレインとの間に、領域００１に由来する伝導帯下端のエネルギーＣＢ００１と、領域００２に由来する伝導帯下端のエネルギーＣＢ００２と、が形成される。ここで、第１のバンドギャップは第２のバンドギャップよりも大きいため、伝導帯下端のエネルギーＣＢ００１におけるポテンシャル障壁は、伝導帯下端のエネルギーＣＢ００２のポテンシャル障壁よりも大きい。つまり、チャネル部におけるポテンシャル障壁の最大値は、領域００１に起因する値をとる。従って、ＣＡＣ−ＯＳをチャネル部に用いることで、リーク電流を抑制し、スイッチング特性が高いトランジスタとすることができる。
【００７０】
また、図２（Ｃ）に示すように、第１のバンドギャップを有する領域００１は、第２のバンドギャップを有する領域００２より、バンドギャップが相対的に広いので、第１のバンドギャップを有する領域００１のＥｃ端は、第２のバンドギャップを有する領域００２のＥｃ端よりも相対的に高い位置に存在しうる。
【００７１】
例えば、第１のバンドギャップを有する領域００１の成分が、Ｉｎ−Ｇａ−Ｚｎ酸化物（Ｉｎ：Ｇａ：Ｚｎ＝１：１：１［原子数比］）であり、第２のバンドギャップを有する領域００２の成分がＩｎ−Ｚｎ酸化物（Ｉｎ：Ｚｎ＝２：３［原子数比］）である場合を仮定する。この場合、第１のバンドギャップは、３．３ｅＶ、またはその近傍であり、第２のバンドギャップは、２．４ｅＶ、またはその近傍となる。なお、バンドギャップの値は、各材料の単膜をエリプソメータで測定して得られる値を用いる。
【００７２】
上記の仮定の場合、第１のバンドギャップと、第２のバンドギャップとの差は０．９ｅＶである。本発明の一態様においては、第１のバンドギャップと、第２のバンドギャップとの差は、少なくとも０．１ｅＶ以上あればよい。ただし、第１のバンドギャップを有する領域００１に由来する価電子帯上端のエネルギーの位置と、第２のバンドギャップを有する領域００２に由来する価電子帯上端のエネルギーの位置が異なる場合があるので、第１のバンドギャップと、第２のバンドギャップとの差が、好ましくは０．３ｅＶ以上、さらに好ましくは０．４ｅＶ以上であるとよい。
【００７３】
また、上記の仮定の場合、ＣＡＣ−ＯＳ中にキャリアが流れる際に、第２のバンドギャップ、すなわちナローバンドを有するＩｎ−Ｚｎ酸化物に起因してキャリアが流れる。この際に、第２のバンドギャップから第１のバンドギャップ、すなわちワイドバンドを有するＩｎ−Ｇａ−Ｚｎ酸化物側にキャリアが溢れる。別言すると、ナローバンドを有するＩｎ−Ｚｎ酸化物の方がキャリアを生成しやすく、当該キャリアは、ワイドバンドを有するＩｎ−Ｇａ−Ｚｎ酸化物に移動する。
【００７４】
なお、チャネル部を形成する金属酸化物中において、領域００１と、領域００２とは、モザイク状であり、領域００１、および領域００２は不規則に偏在している。そのため、Ｘ−Ｘ’で示す実線上における伝導バンド図は一例である。
【００７５】
基本的に、図３（Ａ）に示すように、領域００２が領域００１に挟まれたバンドを形成していればよい。または、領域００１が領域００２に挟まれたバンドを形成していればよい。
【００７６】
また、実際のＣＡＣ−ＯＳでは、第１のバンドギャップを有する領域００１と第２のバンドギャップを有する領域００２との接合部は、領域の凝集形態や組成に揺らぎが生じていると考えられる。従って、図３（Ｂ）、および図３（Ｃ）に示すように、バンドは不連続ではなく、連続的に変化している場合がある。すなわち、ＣＡＣ−ＯＳ中にキャリアが流れる際に、第１のバンドギャップと、第２のバンドギャップとが連動すると言い換えても良い。
【００７７】
図４に、図２（Ａ）に示すトランジスタのＸ−Ｘ’で示す方向において、図２（Ｂ）に示す模式図に対応する概略バンドダイアグラムのモデルを示す。なお、第１のゲート電極に電圧を印加する場合、第２のゲート電極にも同じ電圧を同時に印加している。図４（Ａ）には、第１のゲート電圧Ｖｇとして、ゲートとソースとの間にプラスの電圧（Ｖｇ＞０）を印加した状態（ＯＮ  Ｓｔａｔｅ）を示す。図４（Ｂ）には、第１のゲート電圧Ｖｇを印加しない（Ｖｇ＝０）状態を示す。図４（Ｃ）には、第１のゲート電圧Ｖｇとして、ゲートとソースとの間にマイナスの電圧（Ｖｇ＜０）を印加した状態（ＯＦＦ  Ｓｔａｔｅ）を示す。なお、チャネル部において、破線は電圧が印加されていない場合の伝導帯下端のエネルギーを示し、実線は電圧が印加された場合の伝導帯下端のエネルギーを示す。また、Ｅｆで示す一点鎖線は電子の擬フェルミ準位のエネルギーを示す。
【００７８】
ＣＡＣ−ＯＳをチャネル部に有するトランジスタは、第１のバンドギャップを有する領域００１と第２のバンドギャップを有する領域００２とが、電気的に相互作用を及ぼす。別言すると、第１のバンドギャップを有する領域００１と第２のバンドギャップを有する領域００２とが、相補的に機能する。
【００７９】
つまり、図４（Ａ）に示すように、順方向電圧が印加された場合、領域００２の伝導帯と比べて、領域００１の伝導帯の方がより下がる。従って、領域００２の伝導帯だけでなく、領域００１の伝導帯でもキャリアが流れることで、大きなオン電流が得られると考えられる。一方、図４（Ｂ）、および図４（Ｃ）に示すように、逆方向電圧が印加された場合、領域００１、および領域００２の伝導帯が上がることから、ソースドレイン間に流れる電流は極めて小さくなると考えられる。
【００８０】
また、図５に、図２（Ａ）に示すトランジスタのＸ−Ｘ’で示す実線上において、図２（Ｃ）に示す模式図に対応する概略バンドダイアグラムのモデルを示す。なお、第１のゲート電極に電圧を印加する場合、第２のゲート電極にも同じ電圧を同時に印加している。図５（Ａ）には、第１のゲート電圧Ｖｇとして、ゲートとソースとの間にプラスの電圧（Ｖｇ＞０）を印加した状態（ＯＮ  Ｓｔａｔｅ）を示す。図５（Ｂ）には、第１のゲート電圧Ｖｇを印加しない（Ｖｇ＝０）状態を示す。図５（Ｃ）には、第１のゲート電圧Ｖｇとして、ゲートとソースとの間にマイナスの電圧（Ｖｇ＜０）を印加した状態（ＯＦＦ  Ｓｔａｔｅ）を示す。なお、チャネル部において、実線は伝導帯下端のエネルギーを示す。また、Ｅｆで示す一点鎖線は電子の擬フェルミ準位のエネルギーを示す。ここで、領域００１の伝導帯下端のエネルギーと領域００２の伝導帯下端のエネルギー差をΔＥｃとする。さらに、ΔＥｃ（Ｖｇ＝０）は電圧を印加しない（Ｖｇ＝０）状態のΔＥｃ、ΔＥｃ（Ｖｇ＞０）はトランジスタをオン状態にする方向の電圧（Ｖｇ＞０）を印加した状態のΔＥｃ、ΔＥｃ（Ｖｇ＜０）はマイナスの電圧（Ｖｇ＜０）を印加した状態のΔＥｃのことを指す。
【００８１】
図５（Ａ）に示すように、トランジスタをオン状態にする電位（Ｖｇ＞０）が、第１のゲート電極に印加されると、ΔＥｃ（Ｖｇ＞０）＜ΔＥｃ（Ｖｇ＝０）となる。従って、Ｅｃ端の低い第２のバンドギャップを有する領域００２が主な伝導経路となり、電子が流れると同時に、第１のバンドギャップを有する領域００１にも電子が流れる。このためトランジスタのオン状態において高い電流駆動力、つまり大きなオン電流および高い電界効果移動度を得ることができる。
【００８２】
一方、図５（Ｂ）、および図５（Ｃ）に示すように、第１のゲート電極にしきい値電圧未満の電圧（Ｖｇ≦０）を印加することで、第１のバンドギャップを有する領域００１は、誘電体（絶縁体）として振る舞うので、領域００１中の伝導経路は遮断される。また、第２のバンドギャップを有する領域００２は、第１のバンドギャップを有する領域００１と接している。従って、第１のバンドギャップを有する領域００１は、自らに加えて第２のバンドギャップを有する領域００２へ電気的に相互作用を及ぼし、第２のバンドギャップを有する領域００２中の伝導経路すらも遮断する。これでチャネル部全体が非導通状態となり、トランジスタはオフ状態となる。従って、ΔＥｃ（Ｖｇ＝０）＜ΔＥｃ（Ｖｇ＜０）となる。
【００８３】
以上より、トランジスタにＣＡＣ−ＯＳを用いることで、トランジスタの動作時、例えば、ゲートと、ソースまたはドレインとの間に電位差が生じた時に、ゲートと、ソースまたはドレインと、の間のリーク電流を低減または防止することができる。
【００８４】
また、トランジスタには、キャリア密度の低い金属酸化物を用いることが好ましい。高純度真性または実質的に高純度真性である金属酸化物は、キャリア発生源が少ないため、キャリア密度を低くすることができる。また、高純度真性または実質的に高純度真性である金属酸化物は、欠陥準位密度が低いため、トラップ準位密度も低くなる場合がある。
【００８５】
また、金属酸化物のトラップ準位に捕獲された電荷は、消失するまでに要する時間が長く、あたかも固定電荷のように振る舞うことがある。そのため、トラップ準位密度の高い金属酸化物にチャネル領域が形成されるトランジスタは、電気特性が不安定となる場合がある。
【００８６】
従って、トランジスタの電気特性を安定にするためには、金属酸化物中の不純物濃度を低減することが有効である。また、金属酸化物中の不純物濃度を低減するためには、近接する膜中の不純物濃度も低減することが好ましい。不純物としては、水素、アルカリ金属、アルカリ土類金属、鉄、ニッケル、シリコン等がある。
【００８７】
ここで、金属酸化物中における各不純物の影響について説明する。
【００８８】
金属酸化物において、第１４族元素の一つであるシリコンや炭素が含まれると、金属酸化物において欠陥準位が形成される。このため、金属酸化物におけるシリコンや炭素の濃度と、金属酸化物との界面近傍のシリコンや炭素の濃度（二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる濃度）を、２×１０１８ａｔｏｍｓ／ｃｍ３以下、好ましくは２×１０１７ａｔｏｍｓ／ｃｍ３以下とする。
【００８９】
また、金属酸化物にアルカリ金属またはアルカリ土類金属が含まれると、欠陥準位を形成し、キャリアを生成する場合がある。従って、アルカリ金属またはアルカリ土類金属が含まれている金属酸化物を用いたトランジスタはノーマリーオン特性となりやすい。このため、金属酸化物中のアルカリ金属またはアルカリ土類金属の濃度を低減することが好ましい。具体的には、ＳＩＭＳにより得られる金属酸化物中のアルカリ金属またはアルカリ土類金属の濃度を、１×１０１８ａｔｏｍｓ／ｃｍ３以下、好ましくは２×１０１６ａｔｏｍｓ／ｃｍ３以下とする。
【００９０】
また、金属酸化物に含まれる水素は、金属原子と結合する酸素と反応して水になるため、酸素欠損（Ｖｏ）を形成する場合がある。該酸素欠損（Ｖｏ）に水素が入ることで、キャリアである電子が生成される場合がある。また、水素の一部が金属原子と結合する酸素と結合して、キャリアである電子を生成することがある。従って、水素が含まれている金属酸化物を用いたトランジスタはノーマリーオン特性となりやすい。このため、金属酸化物中の水素はできる限り低減されていることが好ましい。具体的には、金属酸化物において、ＳＩＭＳにより得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とする。
【００９１】
なお、金属酸化物中の酸素欠損（Ｖｏ）は、酸素を金属酸化物に導入することで、低減することができる。つまり、金属酸化物中の酸素欠損（Ｖｏ）に、酸素が補填されることで、酸素欠損（Ｖｏ）は消失する。従って、金属酸化物中に、酸素を拡散させることで、トランジスタの酸素欠損（Ｖｏ）を低減し、信頼性を向上させることができる。
【００９２】
なお、酸素を金属酸化物に導入する方法として、例えば、金属酸化物に接して、化学量論的組成を満たす酸素よりも多くの酸素を含む酸化物を設けることができる。つまり、酸化物には、化学量論的組成よりも酸素が過剰に存在する領域（以下、過剰酸素領域ともいう）が形成されていることが好ましい。特に、トランジスタに金属酸化物を用いる場合、トランジスタ近傍の下地膜や、層間膜などに、過剰酸素領域を有する酸化物を設けることで、トランジスタの酸素欠損を低減し、信頼性を向上させることができる。
【００９３】
不純物が十分に低減された金属酸化物をトランジスタのチャネル形成領域に用いることで、安定した電気特性を付与することができる。
【００９４】
＜金属酸化物の成膜方法＞
以下では、金属酸化物の成膜方法の一例について説明する。
【００９５】
金属酸化物を成膜する際の温度としては、室温以上１４０℃未満とすることが好ましい。なお、室温とは、温度調節を行わない場合だけでなく、基板を冷却するなど温度調節を行う場合も含むものとする。
【００９６】
また、スパッタリングガスは、希ガス（代表的にはアルゴン）、酸素、希ガス及び酸素の混合ガスを適宜用いる。混合ガスの場合、成膜ガス全体に占める酸素ガスの割合が、０％以上３０％以下、好ましくは５％以上２０％以下とする。
【００９７】
なお、スパッタリングガスとして酸素を含むと、金属酸化物の成膜と同時に、下層の膜に、酸素を添加し、過剰酸素領域を設けることができる。また、スパッタリングガスの高純度化も必要である。例えば、スパッタリングガスとして用いる酸素ガスやアルゴンガスは、露点が−４０℃以下、好ましくは−８０℃以下、より好ましくは−１００℃以下、より好ましくは−１２０℃以下にまで高純度化したガスを用いることで金属酸化物に水分等が取り込まれることを可能な限り防ぐことができる。
【００９８】
また、スパッタリング法で金属酸化物を成膜する場合、スパッタリング装置におけるチャンバーは、金属酸化物にとって不純物となる水等を可能な限り除去すべくクライオポンプのような吸着式の真空排気ポンプを用いて高真空（５×１０−７Ｐａから１×１０−４Ｐａ程度まで）排気することが好ましい。または、ターボ分子ポンプとコールドトラップを組み合わせて排気系からチャンバー内に気体、特に炭素または水素を含む気体が逆流しないようにしておくことが好ましい。
【００９９】
また、ターゲットとして、Ｉｎ−Ｇａ−Ｚｎ金属酸化物ターゲットを用いることができる。例えば、［Ｉｎ］：［Ｇａ］：［Ｚｎ］＝４：２：４．１［原子数比］、または［Ｉｎ］：［Ｇａ］：［Ｚｎ］＝５：１：７［原子数比］、またはその近傍値の原子数比である金属酸化物ターゲットを用いることが好ましい。
【０１００】
また、スパッタリング装置において、ターゲットを回転または移動させても構わない。例えば、成膜中にマグネットユニットを上下または／及び左右に揺動させることによって、本発明の複合金属酸化物を形成することができる。例えば、ターゲットを、０．１Ｈｚ以上１ｋＨｚ以下のビート（リズム、拍子、パルス、周波、周期またはサイクルなどと言い換えてもよい。）で回転または揺動させればよい。または、マグネットユニットを、０．１Ｈｚ以上１ｋＨｚ以下のビートで揺動させればよい。
【０１０１】
例えば、スパッタリングガスとして、酸素のガス比が１０％程度の希ガス、および酸素の混合ガスを用い、基板温度を１３０℃とし、［Ｉｎ］：［Ｇａ］：［Ｚｎ］＝４：２：４．１［原子数比］のＩｎ−Ｇａ−Ｚｎ金属酸化物ターゲットを揺動させながら成膜を行うことで、本発明の金属酸化物を形成することができる。
【０１０２】
以上、本実施の形態に示す構成は、他の実施の形態または他の実施例に示す構成と適宜、組み合わせて用いることができる。
【０１０３】
（実施の形態２）
本実施の形態では、本発明の一態様の半導体装置及び半導体装置の作製方法について、図６乃至図１５を参照して説明する。
【０１０４】
＜２−１．半導体装置の構成例１＞
図６（Ａ）は、本発明の一態様の半導体装置であるトランジスタ１００の上面図であり、図６（Ｂ）は、図６（Ａ）に示す一点鎖線Ｘ１−Ｘ２間における切断面の断面図に相当し、図６（Ｃ）は、図６（Ａ）に示す一点鎖線Ｙ１−Ｙ２間における切断面の断面図に相当する。なお、図６（Ａ）において、煩雑になることを避けるため、トランジスタ１００の構成要素の一部（ゲート絶縁膜として機能する絶縁膜等）を省略して図示している。また、一点鎖線Ｘ１−Ｘ２方向をチャネル長方向、一点鎖線Ｙ１−Ｙ２方向をチャネル幅方向と呼称する場合がある。なお、トランジスタの上面図においては、以降の図面においても図６（Ａ）と同様に、構成要素の一部を省略して図示する場合がある。
【０１０５】
図６（Ａ）（Ｂ）（Ｃ）に示すトランジスタ１００は、所謂トップゲート構造のトランジスタである。
【０１０６】
トランジスタ１００は、基板１０２上の絶縁膜１０４と、絶縁膜１０４上の金属酸化物１０８と、金属酸化物１０８上の絶縁膜１１０と、絶縁膜１１０上の導電膜１１２と、絶縁膜１０４、金属酸化物１０８、及び導電膜１１２上の絶縁膜１１６と、を有する。
【０１０７】
また、導電膜１１２が重畳する領域において、絶縁膜１０４上の金属酸化物１０８を有する。例えば、金属酸化物１０８は、Ｉｎと、Ｍ（ＭはＡｌ、Ｇａ、Ｙ、またはＳｎ）と、Ｚｎと、を有すると好ましい。
【０１０８】
また、金属酸化物１０８は、導電膜１１２が重畳せずに、且つ絶縁膜１１６が接する領域において、領域１０８ｎを有する。領域１０８ｎは、先に説明した金属酸化物１０８が、ｎ型化した領域である。なお、領域１０８ｎは、絶縁膜１１６と接し、絶縁膜１１６は、窒素または水素を有する。そのため、絶縁膜１１６中の窒素または水素が領域１０８ｎに添加されることで、キャリア密度が高くなりｎ型となる。
【０１０９】
また、金属酸化物１０８は、Ｉｎの原子数比がＭの原子数比より多い領域を有すると好ましい。一例としては、金属酸化物１０８のＩｎ、Ｍ、及びＺｎの原子数の比を、Ｉｎ：Ｍ：Ｚｎ＝４：２：３近傍とすると好ましい。
【０１１０】
なお、金属酸化物１０８は、上記の組成に限定されない。例えば、金属酸化物１０８のＩｎ、Ｍ、及びＺｎの原子数の比を、Ｉｎ：Ｍ：Ｚｎ＝５：１：６近傍としてもよい。ここで近傍とは、Ｉｎが５の場合、Ｍが０．５以上１．５以下であり、且つＺｎが５以上７以下を含む。
【０１１１】
金属酸化物１０８が、Ｉｎの原子数比がＭの原子数比より多い領域を有することで、トランジスタ１００の電界効果移動度を高くすることができる。具体的には、トランジスタ１００の電界効果移動度が１０ｃｍ２／Ｖｓを超える、さらに好ましくはトランジスタ１００の電界効果移動度が３０ｃｍ２／Ｖｓを超えることが可能となる。
【０１１２】
例えば、上記の電界効果移動度が高いトランジスタを、ゲート信号を生成するゲートドライバに用いることで、額縁幅の狭い（狭額縁ともいう）表示装置を提供することができる。また、上記の電界効果移動度が高いトランジスタを、表示装置が有する信号線からの信号の供給を行うソースドライバ（とくに、ソースドライバが有するシフトレジスタの出力端子に接続されるデマルチプレクサ）に用いることで、表示装置に接続される配線数が少ない表示装置を提供することができる。
【０１１３】
一方で、金属酸化物１０８が、Ｉｎの原子数比がＭの原子数比より多い領域を有していても、金属酸化物１０８の結晶性が高い場合、電界効果移動度が低くなる場合がある。
【０１１４】
なお、金属酸化物１０８の結晶性としては、例えば、Ｘ線回折（ＸＲＤ：Ｘ−Ｒａｙ  Ｄｉｆｆｒａｃｔｉｏｎ）を用いて分析する、あるいは、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）を用いて分析することで解析できる。
【０１１５】
まず、金属酸化物１０８中に形成されうる酸素欠損について説明を行う。
【０１１６】
金属酸化物１０８に形成される酸素欠損は、トランジスタ特性に影響を与えるため問題となる。例えば、金属酸化物１０８中に酸素欠損が形成されると、該酸素欠損に水素が結合し、キャリア供給源となる。金属酸化物１０８中にキャリア供給源が生成されると、金属酸化物１０８を有するトランジスタ１００の電気特性の変動、代表的にはしきい値電圧のシフトが生じる。したがって、金属酸化物１０８においては、酸素欠損が少ないほど好ましい。
【０１１７】
そこで、本発明の一態様においては、金属酸化物１０８近傍の絶縁膜、具体的には、金属酸化物１０８の上方に形成される絶縁膜１１０及び金属酸化物１０８の下方に形成される絶縁膜１０４のいずれか一方または双方が、過剰酸素を含有する構成である。絶縁膜１０４及び絶縁膜１１０のいずれか一方または双方から金属酸化物１０８へ酸素または過剰酸素を移動させることで、金属酸化物中の酸素欠損を低減することが可能となる。
【０１１８】
金属酸化物１０８に混入する水素または水分などの不純物は、トランジスタ特性に影響を与えるため問題となる。したがって、金属酸化物１０８においては、水素または水分などの不純物が少ないほど好ましい。
【０１１９】
なお、金属酸化物１０８としては、不純物濃度が低く、欠陥準位密度の低い金属酸化物を用いることで、優れた電気特性を有するトランジスタを作製することができ好ましい。ここでは、不純物濃度が低く、欠陥準位密度の低い（酸素欠損の少ない）ことを高純度真性または実質的に高純度真性とよぶ。高純度真性または実質的に高純度真性である金属酸化物は、キャリア発生源が少ないため、キャリア密度を低くすることができる。従って、該金属酸化物にチャネル領域が形成されるトランジスタは、しきい値電圧がマイナスとなる電気特性（ノーマリーオンともいう。）になることが少ない。また、高純度真性または実質的に高純度真性である金属酸化物は、欠陥準位密度が低いため、トラップ準位密度も低くなる場合がある。また、高純度真性または実質的に高純度真性である金属酸化物は、オフ電流が著しく小さく、チャネル幅が１×１０６μｍでチャネル長が１０μｍの素子であっても、ソース電極とドレイン電極間の電圧（ドレイン電圧）が１Ｖから１０Ｖの範囲において、オフ電流が、半導体パラメータアナライザの測定限界以下、すなわち１×１０−１３Ａ以下という特性を得ることができる。
【０１２０】
また、図６（Ａ）（Ｂ）（Ｃ）に示すように、トランジスタ１００は、絶縁膜１１６上の絶縁膜１１８と、絶縁膜１１６、１１８に設けられた開口部１４１ａを介して、領域１０８ｎに電気的に接続される導電膜１２０ａと、絶縁膜１１６、１１８に設けられた開口部１４１ｂを介して、領域１０８ｎに電気的に接続される導電膜１２０ｂと、を有していてもよい。
【０１２１】
なお、本明細書等において、絶縁膜１０４を第１の絶縁膜と、絶縁膜１１０を第２の絶縁膜と、絶縁膜１１６を第３の絶縁膜と、絶縁膜１１８を第４の絶縁膜と、それぞれ呼称する場合がある。また、導電膜１１２は、ゲート電極としての機能を有し、導電膜１２０ａは、ソース電極としての機能を有し、導電膜１２０ｂは、ドレイン電極としての機能を有する。
【０１２２】
また、絶縁膜１１０は、ゲート絶縁膜としての機能を有する。また、絶縁膜１１０は、過剰酸素領域を有する。絶縁膜１１０が過剰酸素領域を有することで、金属酸化物１０８中に過剰酸素を供給することができる。よって、金属酸化物１０８中に形成されうる酸素欠損を過剰酸素により補填することができるため、信頼性の高い半導体装置を提供することができる。
【０１２３】
なお、金属酸化物１０８中に過剰酸素を供給させるためには、金属酸化物１０８の下方に形成される絶縁膜１０４に過剰酸素を供給してもよい。この場合、絶縁膜１０４中に含まれる過剰酸素は、領域１０８ｎにも供給されうる。領域１０８ｎ中に過剰酸素が供給されると、領域１０８ｎ中の抵抗が高くなり、好ましくない。一方で、金属酸化物１０８の上方に形成される絶縁膜１１０に過剰酸素を有する構成とすることで、導電膜１１２と重畳する領域にのみ選択的に過剰酸素を供給させることが可能となる。
【０１２４】
＜２−２．半導体装置の構成要素＞
次に、本実施の形態の半導体装置に含まれる構成要素について、詳細に説明する。
【０１２５】
［基板］
基板１０２の材質などに大きな制限はないが、少なくとも、後の熱処理に耐えうる程度の耐熱性を有している必要がある。例えば、ガラス基板、セラミック基板、石英基板、サファイア基板等を、基板１０２として用いてもよい。また、シリコンや炭化シリコンを材料とした単結晶半導体基板、多結晶半導体基板、シリコンゲルマニウム等の化合物半導体基板、ＳＯＩ基板等を適用することも可能であり、これらの基板上に半導体素子が設けられたものを、基板１０２として用いてもよい。なお、基板１０２として、ガラス基板を用いる場合、第６世代（１５００ｍｍ×１８５０ｍｍ）、第７世代（１８７０ｍｍ×２２００ｍｍ）、第８世代（２２００ｍｍ×２４００ｍｍ）、第９世代（２４００ｍｍ×２８００ｍｍ）、第１０世代（２９５０ｍｍ×３４００ｍｍ）等の大面積基板を用いることで、大型の表示装置を作製することができる。
【０１２６】
また、基板１０２として、可撓性基板を用い、可撓性基板上に直接、トランジスタ１００を形成してもよい。または、基板１０２とトランジスタ１００の間に剥離層を設けてもよい。剥離層は、その上に半導体装置を一部あるいは全部完成させた後、基板１０２より分離し、他の基板に転載するのに用いることができる。その際、トランジスタ１００は耐熱性の劣る基板や可撓性の基板にも転載できる。
【０１２７】
［第１の絶縁膜］
絶縁膜１０４としては、スパッタリング法、ＣＶＤ法、蒸着法、パルスレーザー堆積（ＰＬＤ）法、印刷法、塗布法等を適宜用いて形成することができる。また、絶縁膜１０４としては、例えば、酸化物絶縁膜または窒化物絶縁膜を単層または積層して形成することができる。なお、金属酸化物１０８との界面特性を向上させるため、絶縁膜１０４において少なくとも金属酸化物１０８と接する領域は酸化物絶縁膜で形成することが好ましい。また、絶縁膜１０４として加熱により酸素を放出する酸化物絶縁膜を用いることで、加熱処理により絶縁膜１０４に含まれる酸素を、金属酸化物１０８に移動させることが可能である。
【０１２８】
絶縁膜１０４の厚さは、５０ｎｍ以上、または１００ｎｍ以上３０００ｎｍ以下、または２００ｎｍ以上１０００ｎｍ以下とすることができる。絶縁膜１０４を厚くすることで、絶縁膜１０４の酸素放出量を増加させることができると共に、絶縁膜１０４と金属酸化物１０８との界面における界面準位、並びに金属酸化物１０８に含まれる酸素欠損を低減することが可能である。
【０１２９】
絶縁膜１０４として、例えば酸化シリコン、酸化窒化シリコン、窒化酸化シリコン、窒化シリコン、酸化アルミニウム、酸化ハフニウム、酸化ガリウムまたはＧａ−Ｚｎ酸化物などを用いればよく、単層または積層で設けることができる。本実施の形態では、絶縁膜１０４として、窒化シリコン膜と、酸化窒化シリコン膜との積層構造を用いる。このように、絶縁膜１０４を積層構造として、下層側に窒化シリコン膜を用い、上層側に酸化窒化シリコン膜を用いることで、金属酸化物１０８中に効率よく酸素を導入することができる。
【０１３０】
［導電膜］
ゲート電極として機能する導電膜１１２、ソース電極として機能する導電膜１２０ａ、ドレイン電極として機能する導電膜１２０ｂとしては、クロム（Ｃｒ）、銅（Ｃｕ）、アルミニウム（Ａｌ）、金（Ａｕ）、銀（Ａｇ）、亜鉛（Ｚｎ）、モリブデン（Ｍｏ）、タンタル（Ｔａ）、チタン（Ｔｉ）、タングステン（Ｗ）、マンガン（Ｍｎ）、ニッケル（Ｎｉ）、鉄（Ｆｅ）、コバルト（Ｃｏ）から選ばれた金属元素、または上述した金属元素を成分とする合金か、上述した金属元素を組み合わせた合金等を用いてそれぞれ形成することができる。
【０１３１】
また、導電膜１１２、１２０ａ、１２０ｂには、インジウムと錫とを有する酸化物（Ｉｎ−Ｓｎ酸化物）、インジウムとタングステンとを有する酸化物（Ｉｎ−Ｗ酸化物）、インジウムとタングステンと亜鉛とを有する酸化物（Ｉｎ−Ｗ−Ｚｎ酸化物）、インジウムとチタンとを有する酸化物（Ｉｎ−Ｔｉ酸化物）、インジウムとチタンと錫とを有する酸化物（Ｉｎ−Ｔｉ−Ｓｎ酸化物）、インジウムと亜鉛とを有する酸化物（Ｉｎ−Ｚｎ酸化物）、インジウムと錫とシリコンとを有する酸化物（Ｉｎ−Ｓｎ−Ｓｉ酸化物）、インジウムとガリウムと亜鉛とを有する酸化物（Ｉｎ−Ｇａ−Ｚｎ酸化物）等の酸化物導電体または金属酸化物を適用することもできる。
【０１３２】
ここで、酸化物導電体について説明を行う。本明細書等において、酸化物導電体をＯＣ（Ｏｘｉｄｅ  Ｃｏｎｄｕｃｔｏｒ）と呼称してもよい。酸化物導電体としては、例えば、金属酸化物に酸素欠損を形成し、該酸素欠損に水素を添加すると、伝導帯近傍にドナー準位が形成される。この結果、金属酸化物は、導電性が高くなり導電体化する。導電体化された金属酸化物を、酸化物導電体ということができる。一般に、金属酸化物は、エネルギーギャップが大きいため、可視光に対して透光性を有する。一方、酸化物導電体は、伝導帯近傍にドナー準位を有する金属酸化物である。したがって、酸化物導電体は、ドナー準位による吸収の影響は小さく、可視光に対して金属酸化物と同程度の透光性を有する。
【０１３３】
特に、導電膜１１２に上述の酸化物導電体を用いると、絶縁膜１１０中に過剰酸素を添加することができるので好適である。
【０１３４】
また、導電膜１１２、１２０ａ、１２０ｂには、Ｃｕ−Ｘ合金膜（Ｘは、Ｍｎ、Ｎｉ、Ｃｒ、Ｆｅ、Ｃｏ、Ｍｏ、Ｔａ、またはＴｉ）を適用してもよい。Ｃｕ−Ｘ合金膜を用いることで、ウエットエッチングプロセスで加工できるため、製造コストを抑制することが可能となる。
【０１３５】
また、導電膜１１２、１２０ａ、１２０ｂには、上述の金属元素の中でも、特にチタン、タングステン、タンタル、及びモリブデンの中から選ばれるいずれか一つまたは複数を有すると好適である。特に、導電膜１１２、１２０ａ、１２０ｂとしては、窒化タンタル膜を用いると好適である。当該窒化タンタル膜は、導電性を有し、且つ、銅または水素に対して、高いバリア性を有する。また、窒化タンタル膜は、さらに自身からの水素の放出が少ないため、金属酸化物１０８と接する導電膜、または金属酸化物１０８の近傍の導電膜として、好適に用いることができる。
【０１３６】
また、導電膜１１２、１２０ａ、１２０ｂを、無電解めっき法により形成することができる。当該無電解めっき法により形成できる材料としては、例えば、Ｃｕ、Ｎｉ、Ａｌ、Ａｕ、Ｓｎ、Ｃｏ、Ａｇ、及びＰｄの中から選ばれるいずれか一つまたは複数を用いることが可能である。特に、ＣｕまたはＡｇを用いると、導電膜の抵抗を低くすることができるため、好適である。
【０１３７】
［第２の絶縁膜］
トランジスタ１００のゲート絶縁膜として機能する絶縁膜１１０としては、プラズマ化学気相堆積（ＰＥＣＶＤ：（Ｐｌａｓｍａ  Ｅｎｈａｎｃｅｄ  Ｃｈｅｍｉｃａｌ  Ｖａｐｏｒ  Ｄｅｐｏｓｉｔｉｏｎ））法、スパッタリング法等により、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜および酸化ネオジム膜を一種以上含む絶縁層を用いることができる。なお、絶縁膜１１０を、２層の積層構造または３層以上の積層構造としてもよい。
【０１３８】
また、トランジスタ１００のチャネル領域として機能する金属酸化物１０８と接する絶縁膜１１０は、酸化物絶縁膜であることが好ましく、化学量論的組成よりも過剰に酸素を含有する領域（過剰酸素領域）を有することがより好ましい。別言すると、絶縁膜１１０は、酸素を放出することが可能な絶縁膜である。なお、絶縁膜１１０に過剰酸素領域を設けるには、例えば、酸素雰囲気下にて絶縁膜１１０を形成する、もしくは成膜後の絶縁膜１１０を酸素雰囲気下で熱処理すればよい。
【０１３９】
また、絶縁膜１１０として、酸化ハフニウムを用いる場合、以下の効果を奏する。酸化ハフニウムは、酸化シリコンや酸化窒化シリコンと比べて比誘電率が高い。したがって、酸化シリコンを用いた場合と比べて、絶縁膜１１０の膜厚を大きくできるため、トンネル電流によるリーク電流を小さくすることができる。すなわち、オフ電流の小さいトランジスタを実現することができる。さらに、結晶構造を有する酸化ハフニウムは、非晶質構造を有する酸化ハフニウムと比べて高い比誘電率を備える。したがって、オフ電流の小さいトランジスタとするためには、結晶構造を有する酸化ハフニウムを用いることが好ましい。結晶構造の例としては、単斜晶系や立方晶系などが挙げられる。ただし、本発明の一態様は、これらに限定されない。
【０１４０】
また、絶縁膜１１０は、欠陥が少ないことが好ましく、代表的には、電子スピン共鳴法（ＥＳＲ：Ｅｌｅｃｔｒｏｎ  Ｓｐｉｎ  Ｒｅｓｏｎａｎｃｅ）で観察されるシグナルが少ない方が好ましい。例えば、上述のシグナルとしては、ｇ値が２．００１に観察されるＥ’センターが挙げられる。なお、Ｅ’センターは、シリコンのダングリングボンドに起因する。絶縁膜１１０としては、Ｅ’センター起因のスピン密度が、３×１０１７ｓｐｉｎｓ／ｃｍ３以下、好ましくは５×１０１６ｓｐｉｎｓ／ｃｍ３以下である酸化シリコン膜、または酸化窒化シリコン膜を用いればよい。
【０１４１】
［金属酸化物］
金属酸化物１０８としては、先に示す金属酸化物を用いることができる。
【０１４２】
＜原子数比＞
以下に、図１６（Ａ）、図１６（Ｂ）、および図１６（Ｃ）を用いて、本発明に係る金属酸化物が有するインジウム、元素Ｍおよび亜鉛の原子数比の好ましい範囲について説明する。なお、図１６（Ａ）、図１６（Ｂ）、および図１６（Ｃ）には、酸素の原子数比については記載しない。また、金属酸化物が有するインジウム、元素Ｍ、および亜鉛の原子数比のそれぞれの項を［Ｉｎ］、［Ｍ］、および［Ｚｎ］とする。
【０１４３】
図１６（Ａ）、図１６（Ｂ）、および図１６（Ｃ）において、破線は、［Ｉｎ］：［Ｍ］：［Ｚｎ］＝（１＋α）：（１−α）：１の原子数比（−１≦α≦１）となるライン、［Ｉｎ］：［Ｍ］：［Ｚｎ］＝（１＋α）：（１−α）：２の原子数比となるライン、［Ｉｎ］：［Ｍ］：［Ｚｎ］＝（１＋α）：（１−α）：３の原子数比となるライン、［Ｉｎ］：［Ｍ］：［Ｚｎ］＝（１＋α）：（１−α）：４の原子数比となるライン、および［Ｉｎ］：［Ｍ］：［Ｚｎ］＝（１＋α）：（１−α）：５の原子数比となるラインを表す。
【０１４４】
また、一点鎖線は、［Ｉｎ］：［Ｍ］：［Ｚｎ］＝５：１：βの原子数比（β≧０）となるライン、［Ｉｎ］：［Ｍ］：［Ｚｎ］＝２：１：βの原子数比となるライン、［Ｉｎ］：［Ｍ］：［Ｚｎ］＝１：１：βの原子数比となるライン、［Ｉｎ］：［Ｍ］：［Ｚｎ］＝１：２：βの原子数比となるライン、［Ｉｎ］：［Ｍ］：［Ｚｎ］＝１：３：βの原子数比となるライン、および［Ｉｎ］：［Ｍ］：［Ｚｎ］＝１：４：βの原子数比となるラインを表す。
【０１４５】
また、図１６（Ａ）、図１６（Ｂ）、および図１６（Ｃ）に示す、［Ｉｎ］：［Ｍ］：［Ｚｎ］＝０：２：１の原子数比、およびその近傍値の金属酸化物は、スピネル型の結晶構造をとりやすい。
【０１４６】
また、金属酸化物中に複数の相が共存する場合がある（二相共存、三相共存など）。例えば、原子数比が［Ｉｎ］：［Ｍ］：［Ｚｎ］＝０：２：１の近傍値である場合、スピネル型の結晶構造と層状の結晶構造との二相が共存しやすい。また、原子数比が［Ｉｎ］：［Ｍ］：［Ｚｎ］＝１：０：０の近傍値である場合、ビックスバイト型の結晶構造と層状の結晶構造との二相が共存しやすい。金属酸化物中に複数の相が共存する場合、異なる結晶構造の間において、結晶粒界が形成される場合がある。
【０１４７】
図１６（Ａ）に示す領域Ａは、金属酸化物が有する、インジウム、元素Ｍ、および亜鉛の原子数比の好ましい範囲の一例について示している。
【０１４８】
金属酸化物は、インジウムの含有率を高くすることで、金属酸化物のキャリア移動度（電子移動度）を高くすることができる。従って、インジウムの含有率が高い金属酸化物はインジウムの含有率が低い金属酸化物と比較してキャリア移動度が高くなる。
【０１４９】
一方、金属酸化物中のインジウムおよび亜鉛の含有率が低くなると、キャリア移動度が低くなる。従って、原子数比が［Ｉｎ］：［Ｍ］：［Ｚｎ］＝０：１：０、およびその近傍値である場合（例えば図１６（Ｃ）に示す領域Ｃ）は、絶縁性が高くなる。
【０１５０】
従って、本発明の一態様の金属酸化物は、キャリア移動度が高い、図１６（Ａ）の領域Ａで示される原子数比を有することが好ましい。
【０１５１】
特に、図１６（Ｂ）に示す領域Ｂでは、領域Ａの中でも、キャリア移動度が高く、信頼性が高い優れた金属酸化物が得られる。
【０１５２】
なお、領域Ｂは、［Ｉｎ］：［Ｍ］：［Ｚｎ］＝４：２：３から４．１、およびその近傍値を含む。近傍値には、例えば、［Ｉｎ］：［Ｍ］：［Ｚｎ］＝５：３：４が含まれる。また、領域Ｂは、［Ｉｎ］：［Ｍ］：［Ｚｎ］＝５：１：６、およびその近傍値、および［Ｉｎ］：［Ｍ］：［Ｚｎ］＝５：１：７、およびその近傍値を含む。
【０１５３】
なお、金属酸化物が有する性質は、原子数比によって一義的に定まらない。同じ原子数比であっても、形成条件により、金属酸化物の性質が異なる場合がある。例えば、金属酸化物をスパッタリング装置にて成膜する場合、ターゲットの原子数比からずれた原子数比の膜が形成される。また、成膜時の基板温度によっては、ターゲットの［Ｚｎ］よりも、膜の［Ｚｎ］が小さくなる場合がある。従って、図示する領域は、金属酸化物が特定の特性を有する傾向がある原子数比を示す領域であり、領域Ａ乃至領域Ｃの境界は厳密ではない。
【０１５４】
また、金属酸化物１０８が、Ｉｎ−Ｍ−Ｚｎ酸化物の場合、スパッタリングターゲットとしては、多結晶のＩｎ−Ｍ−Ｚｎ酸化物を含むターゲットを用いると好ましい。なお、成膜される金属酸化物１０８の原子数比は、上記のスパッタリングターゲットに含まれる金属元素の原子数比のプラスマイナス４０％の変動を含む。例えば、金属酸化物１０８に用いるスパッタリングターゲットの組成がＩｎ：Ｇａ：Ｚｎ＝４：２：４．１［原子数比］の場合、成膜される金属酸化物１０８の組成は、Ｉｎ：Ｇａ：Ｚｎ＝４：２：３［原子数比］の近傍となる場合がある。また、金属酸化物１０８に用いるスパッタリングターゲットの組成がＩｎ：Ｇａ：Ｚｎ＝５：１：７［原子数比］の場合、成膜される金属酸化物１０８の組成は、Ｉｎ：Ｇａ：Ｚｎ＝５：１：６［原子数比］の近傍となる場合がある。
【０１５５】
また、金属酸化物１０８は、エネルギーギャップが２ｅＶ以上、好ましくは２．５ｅＶ以上である。このように、エネルギーギャップの広い金属酸化物を用いることで、トランジスタ１００のオフ電流を低減することができる。
【０１５６】
また、金属酸化物１０８は、非単結晶構造であると好ましい。非単結晶構造は、例えば、後述するＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）、多結晶構造、微結晶構造、または非晶質構造を含む。非単結晶構造において、非晶質構造は最も欠陥準位密度が高い。
【０１５７】
［第３の絶縁膜］
絶縁膜１１６は、窒素または水素を有する。絶縁膜１１６としては、例えば、窒化物絶縁膜が挙げられる。該窒化物絶縁膜としては、窒化シリコン、窒化酸化シリコン、酸化窒化シリコン等を用いて形成することができる。絶縁膜１１６に含まれる水素濃度は、１×１０２２ａｔｏｍｓ／ｃｍ３以上であると好ましい。また、絶縁膜１１６は、金属酸化物１０８の領域１０８ｎと接する。したがって、絶縁膜１１６と接する領域１０８ｎ中の不純物（例えば、水素）濃度が高くなり、領域１０８ｎのキャリア密度を高めることができる。
【０１５８】
［第４の絶縁膜］
絶縁膜１１８としては、酸化物絶縁膜を用いることができる。また、絶縁膜１１８としては、酸化物絶縁膜と、窒化物絶縁膜との積層膜を用いることができる。絶縁膜１１８として、例えば酸化シリコン、酸化窒化シリコン、窒化酸化シリコン、酸化アルミニウム、酸化ハフニウム、酸化ガリウムまたはＧａ−Ｚｎ酸化物などを用いればよい。
【０１５９】
また、絶縁膜１１８としては、外部からの水素、水等のバリア膜として機能する膜であることが好ましい。
【０１６０】
絶縁膜１１８の厚さは、３０ｎｍ以上５００ｎｍ以下、または１００ｎｍ以上４００ｎｍ以下とすることができる。
【０１６１】
＜２−３．トランジスタの構成例２＞
次に、図６（Ａ）（Ｂ）（Ｃ）に示すトランジスタと異なる構成について、図７（Ａ）（Ｂ）（Ｃ）を用いて説明する。
【０１６２】
図７（Ａ）は、トランジスタ１５０の上面図であり、図７（Ｂ）は図７（Ａ）の一点鎖線Ｘ１−Ｘ２間の断面図であり、図７（Ｃ）は図７（Ａ）の一点鎖線Ｙ１−Ｙ２間の断面図である。
【０１６３】
図７（Ａ）（Ｂ）（Ｃ）に示すトランジスタ１５０は、基板１０２上の導電膜１０６と、導電膜１０６上の絶縁膜１０４と、絶縁膜１０４上の金属酸化物１０８と、金属酸化物１０８上の絶縁膜１１０と、絶縁膜１１０上の導電膜１１２と、絶縁膜１０４、金属酸化物１０８、及び導電膜１１２上の絶縁膜１１６と、を有する。
【０１６４】
なお、金属酸化物１０８は、図６（Ａ）（Ｂ）（Ｃ）に示すトランジスタ１００と同様の構成である。図７（Ａ）（Ｂ）（Ｃ）に示す、トランジスタ１５０は、先に示すトランジスタ１００の構成に加え、導電膜１０６と、開口部１４３と、を有する。
【０１６５】
開口部１４３は、絶縁膜１０４、１１０に設けられる。また、導電膜１０６は、開口部１４３を介して、導電膜１１２と、電気的に接続される。よって、導電膜１０６と導電膜１１２には、同じ電位が与えられる。なお、開口部１４３を設けずに、導電膜１０６と、導電膜１１２と、に異なる電位を与えてもよい。または、開口部１４３を設けずに、導電膜１０６を遮光膜として用いてもよい。例えば、導電膜１０６を遮光性の材料により形成することで、第２の領域に照射される下方からの光を抑制することができる。
【０１６６】
また、トランジスタ１５０の構成とする場合、導電膜１０６は、第１のゲート電極（ボトムゲート電極ともいう）としての機能を有し、導電膜１１２は、第２のゲート電極（トップゲート電極ともいう）としての機能を有する。また、絶縁膜１０４は、第１のゲート絶縁膜としての機能を有し、絶縁膜１１０は、第２のゲート絶縁膜としての機能を有する。
【０１６７】
導電膜１０６としては、先に記載の導電膜１１２、１２０ａ、１２０ｂと同様の材料を用いることができる。特に導電膜１０６として、銅を含む材料により形成することで抵抗を低くすることができるため好適である。例えば、導電膜１０６を窒化チタン膜、窒化タンタル膜、またはタングステン膜上に銅膜を設ける積層構造とし、導電膜１２０ａ、１２０ｂを窒化チタン膜、窒化タンタル膜、またはタングステン膜上に銅膜を設ける積層構造とすると好適である。この場合、トランジスタ１５０を表示装置の画素トランジスタ及び駆動トランジスタのいずれか一方または双方に用いることで、導電膜１０６と導電膜１２０ａとの間に生じる寄生容量、及び導電膜１０６と導電膜１２０ｂとの間に生じる寄生容量を低くすることができる。したがって、導電膜１０６、導電膜１２０ａ、及び導電膜１２０ｂを、トランジスタ１５０の第１のゲート電極、ソース電極、及びドレイン電極として用いるのみならず、表示装置の電源供給用の配線、信号供給用の配線、または接続用の配線等に用いる事も可能となる。
【０１６８】
このように、図７（Ａ）（Ｂ）（Ｃ）に示すトランジスタ１５０は、先に説明したトランジスタ１００と異なり、金属酸化物１０８の上下にゲート電極として機能する導電膜を有する構造である。トランジスタ１５０に示すように、本発明の一態様の半導体装置には、複数のゲート電極を設けてもよい。
【０１６９】
また、図７（Ｂ）（Ｃ）に示すように、金属酸化物１０８は、第１のゲート電極として機能する導電膜１０６と、第２のゲート電極として機能する導電膜１１２のそれぞれと対向するように位置し、２つのゲート電極として機能する導電膜に挟まれている。
【０１７０】
また、導電膜１１２のチャネル幅方向の長さは、金属酸化物１０８のチャネル幅方向の長さよりも長く、金属酸化物１０８のチャネル幅方向全体は、絶縁膜１１０を間に挟んで導電膜１１２に覆われている。また、導電膜１１２と導電膜１０６とは、絶縁膜１０４、及び絶縁膜１１０に設けられる開口部１４３において接続されるため、金属酸化物１０８のチャネル幅方向の側面の一方は、絶縁膜１１０を間に挟んで導電膜１１２と対向している。
【０１７１】
別言すると、導電膜１０６及び導電膜１１２は、絶縁膜１０４、１１０に設けられる開口部１４３において接続され、且つ金属酸化物１０８の側端部よりも外側に位置する領域を有する。
【０１７２】
このような構成を有することで、トランジスタ１５０に含まれる金属酸化物１０８を、第１のゲート電極として機能する導電膜１０６及び第２のゲート電極として機能する導電膜１１２の電界によって電気的に取り囲むことができる。トランジスタ１５０のように、第１のゲート電極及び第２のゲート電極の電界によって、チャネル領域が形成される金属酸化物１０８を電気的に取り囲むトランジスタのデバイス構造をＳｕｒｒｏｕｎｄｅｄ  ｃｈａｎｎｅｌ（Ｓ−ｃｈａｎｎｅｌ）構造と呼ぶことができる。
【０１７３】
トランジスタ１５０は、Ｓ−ｃｈａｎｎｅｌ構造を有するため、導電膜１０６または導電膜１１２によってチャネルを誘起させるための電界を効果的に金属酸化物１０８に印加することができるため、トランジスタ１５０の電流駆動能力が向上し、高いオン電流特性を得ることが可能となる。また、オン電流を高くすることが可能であるため、トランジスタ１５０を微細化することが可能となる。また、トランジスタ１５０は、金属酸化物１０８が、導電膜１０６、及び導電膜１１２によって取り囲まれた構造を有するため、トランジスタ１５０の機械的強度を高めることができる。
【０１７４】
なお、トランジスタ１５０のチャネル幅方向において、金属酸化物１０８の開口部１４３が形成されていない側に、開口部１４３と異なる開口部を形成してもよい。
【０１７５】
また、トランジスタ１５０に示すように、トランジスタが、半導体膜を間に挟んで存在する一対のゲート電極を有している場合、一方のゲート電極には信号Ａが、他方のゲート電極には固定電位Ｖｂが与えられてもよい。また、一方のゲート電極には信号Ａが、他方のゲート電極には信号Ｂが与えられてもよい。また、一方のゲート電極には固定電位Ｖａが、他方のゲート電極には固定電位Ｖｂが与えられてもよい。
【０１７６】
信号Ａは、例えば、導通状態または非導通状態を制御するための信号である。信号Ａは、電位Ｖ１、または電位Ｖ２（Ｖ１＞Ｖ２とする）の２種類の電位をとるデジタル信号であってもよい。例えば、電位Ｖ１を高電源電位とし、電位Ｖ２を低電源電位とすることができる。信号Ａは、アナログ信号であってもよい。
【０１７７】
固定電位Ｖｂは、例えば、トランジスタのしきい値電圧ＶｔｈＡを制御するための電位である。固定電位Ｖｂは、電位Ｖ１、または電位Ｖ２であってもよい。この場合、固定電位Ｖｂを生成するための電位発生回路を、別途設ける必要がなく好ましい。固定電位Ｖｂは、電位Ｖ１、または電位Ｖ２と異なる電位であってもよい。固定電位Ｖｂを低くすることで、しきい値電圧ＶｔｈＡを高くできる場合がある。その結果、ゲートーソース間電圧Ｖｇｓが０Ｖのときのドレイン電流を低減し、トランジスタを有する回路のリーク電流を低減できる場合がある。例えば、固定電位Ｖｂを低電源電位よりも低くしてもよい。一方で、固定電位Ｖｂを高くすることで、しきい値電圧ＶｔｈＡを低くできる場合がある。その結果、ゲート−ソース間電圧Ｖｇｓが高電源電位のときのドレイン電流を向上させ、トランジスタを有する回路の動作速度を向上できる場合がある。例えば、固定電位Ｖｂを低電源電位よりも高くしてもよい。
【０１７８】
信号Ｂは、例えば、導通状態または非導通状態を制御するための信号である。信号Ｂは、電位Ｖ３、または電位Ｖ４（Ｖ３＞Ｖ４とする）の２種類の電位をとるデジタル信号であってもよい。例えば、電位Ｖ３を高電源電位とし、電位Ｖ４を低電源電位とすることができる。信号Ｂは、アナログ信号であってもよい。
【０１７９】
信号Ａと信号Ｂが共にデジタル信号である場合、信号Ｂは、信号Ａと同じデジタル値を持つ信号であってもよい。この場合、トランジスタのオン電流を向上し、トランジスタを有する回路の動作速度を向上できる場合がある。このとき、信号Ａにおける電位Ｖ１及び電位Ｖ２は、信号Ｂにおける電位Ｖ３及び電位Ｖ４と、異なっていても良い。例えば、信号Ｂが入力されるゲートに対応するゲート絶縁膜が、信号Ａが入力されるゲートに対応するゲート絶縁膜よりも厚い場合、信号Ｂの電位振幅（Ｖ３−Ｖ４）を、信号Ａの電位振幅（Ｖ１−Ｖ２）より大きくしても良い。そうすることで、トランジスタの導通状態または非導通状態に対して、信号Ａが与える影響と、信号Ｂが与える影響と、を同程度とすることができる場合がある。
【０１８０】
信号Ａと信号Ｂが共にデジタル信号である場合、信号Ｂは、信号Ａと異なるデジタル値を持つ信号であってもよい。この場合、トランジスタの制御を信号Ａと信号Ｂによって別々に行うことができ、より高い機能を実現できる場合がある。例えば、トランジスタがｎチャネル型である場合、信号Ａが電位Ｖ１であり、かつ、信号Ｂが電位Ｖ３である場合のみ導通状態となる場合や、信号Ａが電位Ｖ２であり、かつ、信号Ｂが電位Ｖ４である場合のみ非導通状態となる場合には、一つのトランジスタでＮＡＮＤ回路やＮＯＲ回路等の機能を実現できる場合がある。また、信号Ｂは、しきい値電圧ＶｔｈＡを制御するための信号であってもよい。例えば、信号Ｂは、トランジスタを有する回路が動作している期間と、当該回路が動作していない期間と、で電位が異なる信号であっても良い。信号Ｂは、回路の動作モードに合わせて電位が異なる信号であってもよい。この場合、信号Ｂは信号Ａほど頻繁には電位が切り替わらない場合がある。
【０１８１】
信号Ａと信号Ｂが共にアナログ信号である場合、信号Ｂは、信号Ａと同じ電位のアナログ信号、信号Ａの電位を定数倍したアナログ信号、または、信号Ａの電位を定数だけ加算もしくは減算したアナログ信号等であってもよい。この場合、トランジスタのオン電流が向上し、トランジスタを有する回路の動作速度を向上できる場合がある。信号Ｂは、信号Ａと異なるアナログ信号であってもよい。この場合、トランジスタの制御を信号Ａと信号Ｂによって別々に行うことができ、より高い機能を実現できる場合がある。
【０１８２】
信号Ａがデジタル信号であり、信号Ｂがアナログ信号であってもよい。または信号Ａがアナログ信号であり、信号Ｂがデジタル信号であってもよい。
【０１８３】
トランジスタの両方のゲート電極に固定電位を与える場合、トランジスタを、抵抗素子と同等の素子として機能させることができる場合がある。例えば、トランジスタがｎチャネル型である場合、固定電位Ｖａまたは固定電位Ｖｂを高く（低く）することで、トランジスタの実効抵抗を低く（高く）することができる場合がある。固定電位Ｖａ及び固定電位Ｖｂを共に高く（低く）することで、一つのゲートしか有さないトランジスタによって得られる実効抵抗よりも低い（高い）実効抵抗が得られる場合がある。
【０１８４】
なお、トランジスタ１５０のその他の構成は、先に示すトランジスタ１００と同様であり、同様の効果を奏する。
【０１８５】
また、トランジスタ１５０上にさらに、絶縁膜を形成してもよい。図７（Ａ）（Ｂ）（Ｃ）に示すトランジスタ１５０は、導電膜１２０ａ、１２０ｂ、及び絶縁膜１１８上に絶縁膜１２２を有する。
【０１８６】
絶縁膜１２２は、トランジスタ等に起因する凹凸等を平坦化させる機能を有する。絶縁膜１２２としては、絶縁性であればよく、無機材料または有機材料を用いて形成される。該無機材料としては、酸化シリコン膜、酸化窒化シリコン膜、窒化酸化シリコン膜、窒化シリコン膜、酸化アルミニウム膜、窒化アルミニウム膜等が挙げられる。該有機材料としては、例えば、アクリル樹脂、またはポリイミド樹脂等の感光性の樹脂材料が挙げられる。
【０１８７】
＜２−４．トランジスタの構成例３＞
次に、図７（Ａ）（Ｂ）（Ｃ）に示すトランジスタ１５０と異なる構成について、図８を用いて説明する。
【０１８８】
図８（Ａ）（Ｂ）は、トランジスタ１６０の断面図である。なお、トランジスタ１６０の上面図としては、図７（Ａ）に示すトランジスタ１５０と同様であるため、ここでの説明は省略する。
【０１８９】
図８（Ａ）（Ｂ）に示すトランジスタ１６０は、導電膜１１２の積層構造、導電膜１１２の形状、及び絶縁膜１１０の形状がトランジスタ１５０と異なる。
【０１９０】
トランジスタ１６０の導電膜１１２は、絶縁膜１１０上の導電膜１１２＿１と、導電膜１１２＿１上の導電膜１１２＿２と、を有する。例えば、導電膜１１２＿１として、酸化物導電膜を用いることにより、絶縁膜１１０に過剰酸素を添加することができる。上記酸化物導電膜としては、スパッタリング法を用い、酸素ガスを含む雰囲気にて形成すればよい。また、上記酸化物導電膜としては、例えば、インジウムと錫とを有する酸化物、タングステンとインジウムとを有する酸化物、タングステンとインジウムと亜鉛とを有する酸化物、チタンとインジウムとを有する酸化物、チタンとインジウムと錫とを有する酸化物、インジウムと亜鉛とを有する酸化物、シリコンとインジウムと錫とを有する酸化物、インジウムとガリウムと亜鉛とを有する酸化物等が挙げられる。
【０１９１】
また、図８（Ｂ）に示すように、開口部１４３において、導電膜１１２＿２と、導電膜１０６とが接続される。開口部１４３を形成する際に、導電膜１１２＿１となる導電膜を形成した後、開口部１４３を形成することで、図８（Ｂ）に示す形状とすることができる。導電膜１１２＿１に酸化物導電膜を適用した場合、導電膜１１２＿２と、導電膜１０６とが接続される構成とすることで、導電膜１１２と導電膜１０６との接続抵抗を低くすることができる。
【０１９２】
また、トランジスタ１６０の導電膜１１２及び絶縁膜１１０は、テーパー形状である。より具体的には、導電膜１１２の下端部は、導電膜１１２の上端部よりも外側に形成される。また、絶縁膜１１０の下端部は、絶縁膜１１０の上端部よりも外側に形成される。また、導電膜１１２の下端部は、絶縁膜１１０の上端部と概略同じ位置に形成される。
【０１９３】
トランジスタ１６０の導電膜１１２及び絶縁膜１１０をテーパー形状とすることで、トランジスタ１６０の導電膜１１２及び絶縁膜１１０が矩形の場合と比較し、絶縁膜１１６の被覆性を高めることができるため好適である。
【０１９４】
なお、トランジスタ１６０のその他の構成は、先に示すトランジスタ１５０と同様であり、同様の効果を奏する。
【０１９５】
＜２−５．半導体装置の作製方法＞
次に、図７（Ａ）（Ｂ）（Ｃ）に示すトランジスタ１５０の作製方法の一例について、図９乃至図１１を用いて説明する。なお、図９乃至図１１は、トランジスタ１５０の作製方法を説明するチャネル長方向、及びチャネル幅方向の断面図である。
【０１９６】
まず、基板１０２上に導電膜１０６を形成する。次に、基板１０２、及び導電膜１０６上に絶縁膜１０４を形成し、絶縁膜１０４上に金属酸化物膜を形成する。その後、金属酸化物膜を島状に加工することで、金属酸化物１０８ａを形成する（図９（Ａ）参照）。
【０１９７】
導電膜１０６としては、先に記載の材料を選択することで形成できる。本実施の形態においては、導電膜１０６として、スパッタリング装置を用い、厚さ５０ｎｍのタングステン膜と、厚さ４００ｎｍの銅膜との積層膜を形成する。
【０１９８】
なお、導電膜１０６となる導電膜の加工方法としては、ウエットエッチング法及びドライエッチング法のいずれか一方または双方を用いればよい。本実施の形態では、ウエットエッチング法にて銅膜をエッチングしたのち、ドライエッチング法にてタングステン膜をエッチングすることで導電膜を加工し、導電膜１０６を形成する。
【０１９９】
絶縁膜１０４としては、スパッタリング法、ＣＶＤ法、蒸着法、パルスレーザー堆積（ＰＬＤ）法、印刷法、塗布法等を適宜用いて形成することができる。本実施の形態においては、絶縁膜１０４として、ＰＥＣＶＤ装置を用い、厚さ４００ｎｍの窒化シリコン膜と、厚さ５０ｎｍの酸化窒化シリコン膜とを形成する。
【０２００】
また、絶縁膜１０４を形成した後、絶縁膜１０４に酸素を添加してもよい。絶縁膜１０４に添加する酸素としては、酸素ラジカル、酸素原子、酸素原子イオン、酸素分子イオン等がある。また、添加方法としては、イオンドーピング法、イオン注入法、プラズマ処理法等がある。また、絶縁膜１０４上に酸素の脱離を抑制する膜を形成した後、該膜を介して絶縁膜１０４に酸素を添加してもよい。
【０２０１】
上述の酸素の脱離を抑制する膜として、インジウム、亜鉛、ガリウム、錫、アルミニウム、クロム、タンタル、チタン、モリブデン、ニッケル、鉄、コバルト、またはタングステンの１以上を有する導電膜あるいは半導体膜を用いて形成することができる。
【０２０２】
また、プラズマ処理で酸素の添加を行う場合、マイクロ波で酸素を励起し、高密度な酸素プラズマを発生させることで、絶縁膜１０４への酸素添加量を増加させることができる。
【０２０３】
また、金属酸化物１０８ａを形成する際に、酸素ガスに、不活性ガス（例えば、ヘリウムガス、アルゴンガス、キセノンガスなど）を混合させてもよい。なお、金属酸化物１０８ａを形成する際の成膜ガス全体に占める酸素ガスの割合（以下、酸素流量比ともいう）としては、０％以上３０％以下、好ましくは５％以上２０％以下である。
【０２０４】
また、金属酸化物１０８ａの形成条件としては、基板温度を室温以上１８０℃以下、好ましくは基板温度を室温以上１４０℃以下とすればよい。金属酸化物１０８ａの形成時の基板温度を、例えば、室温以上１４０℃未満とすると、生産性が高くなり好ましい。
【０２０５】
また、金属酸化物１０８ａの厚さとしては、３ｎｍ以上２００ｎｍ以下、好ましくは３ｎｍ以上１００ｎｍ以下、さらに好ましくは３ｎｍ以上６０ｎｍ以下とすればよい。
【０２０６】
なお、基板１０２として、大型のガラス基板（例えば、第６世代乃至第１０世代）を用いる場合、金属酸化物１０８ａを成膜する際の基板温度を２００℃以上３００℃以下とした場合、基板１０２が変形する（歪むまたは反る）場合がある。よって、大型のガラス基板を用いる場合においては、金属酸化物１０８ａの成膜する際の基板温度を室温以上２００℃未満とすることで、ガラス基板の変形を抑制することができる。
【０２０７】
また、スパッタリングガスの高純度化も必要である。例えば、スパッタリングガスとして用いる酸素ガスやアルゴンガスは、露点が−４０℃以下、好ましくは−８０℃以下、より好ましくは−１００℃以下、より好ましくは−１２０℃以下にまで高純度化したガスを用いることで金属酸化物に水分等が取り込まれることを可能な限り防ぐことができる。
【０２０８】
また、スパッタリング法で金属酸化物を成膜する場合、スパッタリング装置におけるチャンバーは、金属酸化物にとって不純物となる水等を可能な限り除去すべくクライオポンプのような吸着式の真空排気ポンプを用いて、高真空（５×１０−７Ｐａから１×１０−４Ｐａ程度まで）に排気することが好ましい。特に、スパッタリング装置の待機時における、チャンバー内のＨ２Ｏに相当するガス分子（ｍ／ｚ＝１８に相当するガス分子）の分圧を１×１０−４Ｐａ以下、好ましく５×１０−５Ｐａ以下とすることが好ましい。
【０２０９】
本実施の形態においては、金属酸化物１０８ａの形成条件を以下とする。
【０２１０】
金属酸化物１０８ａの形成条件を、Ｉｎ−Ｇａ−Ｚｎ金属酸化物ターゲットを用いて、スパッタリング法により形成する。また、金属酸化物１０８ａの形成時の基板温度と、酸素流量比は、適宜、設定することができる。また、チャンバー内の圧力を０．６Ｐａとし、スパッタリング装置内に設置された金属酸化物ターゲットに２５００ＷのＡＣ電力を供給することで、酸化物を成膜する。
【０２１１】
なお、成膜した金属酸化物を、金属酸化物１０８ａに加工するには、ウエットエッチング法及びドライエッチング法のいずれか一方または双方を用いればよい。
【０２１２】
また、金属酸化物１０８ａを形成した後、加熱処理を行い、金属酸化物１０８ａの脱水素化または脱水化をしてもよい。加熱処理の温度は、代表的には、１５０℃以上基板の歪み点未満、または２５０℃以上４５０℃以下、または３００℃以上４５０℃以下である。
【０２１３】
加熱処理は、ヘリウム、ネオン、アルゴン、キセノン、クリプトン等の希ガス、または窒素を含む不活性雰囲気で行うことができる。または、不活性雰囲気で加熱した後、酸素雰囲気で加熱してもよい。なお、上記不活性雰囲気及び酸素雰囲気に水素、水などが含まれないことが好ましい。処理時間は３分以上２４時間以下とすればよい。
【０２１４】
該加熱処理は、電気炉、ＲＴＡ装置等を用いることができる。ＲＴＡ装置を用いることで、短時間に限り、基板の歪み点以上の温度で熱処理を行うことができる。そのため加熱処理時間を短縮することができる。
【０２１５】
金属酸化物を加熱しながら成膜する、または金属酸化物を形成した後、加熱処理を行うことで、金属酸化物において、ＳＩＭＳにより得られる水素濃度を５×１０１９ａｔｏｍｓ／ｃｍ３以下、または１×１０１９ａｔｏｍｓ／ｃｍ３以下、５×１０１８ａｔｏｍｓ／ｃｍ３以下、または１×１０１８ａｔｏｍｓ／ｃｍ３以下、または５×１０１７ａｔｏｍｓ／ｃｍ３以下、または１×１０１６ａｔｏｍｓ／ｃｍ３以下とすることができる。
【０２１６】
次に、絶縁膜１０４及び金属酸化物１０８ａ上に絶縁膜１１０＿０を形成する。（図９（Ｂ）参照）。
【０２１７】
絶縁膜１１０＿０としては、酸化シリコン膜または酸化窒化シリコン膜を、プラズマ化学気相堆積装置（ＰＥＣＶＤ装置、または単にプラズマＣＶＤ装置という）を用いて形成することができる。この場合、原料ガスとしては、シリコンを含む堆積性気体及び酸化性気体を用いることが好ましい。シリコンを含む堆積性気体の代表例としては、シラン、ジシラン、トリシラン、フッ化シラン等がある。酸化性気体としては、酸素、オゾン、一酸化二窒素、二酸化窒素等がある。
【０２１８】
また、絶縁膜１１０＿０として、堆積性気体の流量に対する酸化性気体の流量を２０倍より大きく１００倍未満、または４０倍以上８０倍以下とし、処理室内の圧力を１００Ｐａ未満、または５０Ｐａ以下とするＰＥＣＶＤ装置を用いることで、欠陥量の少ない酸化窒化シリコン膜を形成することができる。
【０２１９】
また、絶縁膜１１０＿０として、ＰＥＣＶＤ装置の真空排気された処理室内に載置された基板を２８０℃以上４００℃以下に保持し、処理室に原料ガスを導入して処理室内における圧力を２０Ｐａ以上２５０Ｐａ以下、さらに好ましくは１００Ｐａ以上２５０Ｐａ以下とし、処理室内に設けられる電極に高周波電力を供給する条件により、緻密である酸化シリコン膜または酸化窒化シリコン膜を形成することができる。
【０２２０】
また、絶縁膜１１０＿０を、マイクロ波を用いたＰＥＣＶＤ法を用いて形成してもよい。マイクロ波とは３００ＭＨｚから３００ＧＨｚの周波数域を指す。マイクロ波は、電子温度が低く、電子エネルギーが小さい。また、供給された電力において、電子の加速に用いられる割合が少なく、より多くの分子の解離及び電離に用いられることが可能であり、密度の高いプラズマ（高密度プラズマ）を励起することができる。このため、被成膜面及び堆積物へのプラズマダメージが少なく、欠陥の少ない絶縁膜１１０＿０を形成することができる。
【０２２１】
また、絶縁膜１１０＿０を、有機シランガスを用いたＣＶＤ法を用いて形成することができる。有機シランガスとしては、珪酸エチル（ＴＥＯＳ：化学式Ｓｉ（ＯＣ２Ｈ５）４）、テトラメチルシラン（ＴＭＳ：化学式Ｓｉ（ＣＨ３）４）、テトラメチルシクロテトラシロキサン（ＴＭＣＴＳ）、オクタメチルシクロテトラシロキサン（ＯＭＣＴＳ）、ヘキサメチルジシラザン（ＨＭＤＳ）、トリエトキシシラン（ＳｉＨ（ＯＣ２Ｈ５）３）、トリスジメチルアミノシラン（ＳｉＨ（Ｎ（ＣＨ３）２）３）などのシリコン含有化合物を用いることができる。有機シランガスを用いたＣＶＤ法を用いることで、被覆性の高い絶縁膜１１０＿０を形成することができる。
【０２２２】
本実施の形態では絶縁膜１１０＿０として、ＰＥＣＶＤ装置を用い、厚さ１００ｎｍの酸化窒化シリコン膜を形成する。
【０２２３】
次に、絶縁膜１１０＿０上の所望の位置に、リソグラフィによりマスクを形成した後、絶縁膜１１０＿０、及び絶縁膜１０４の一部をエッチングすることで、導電膜１０６に達する開口部１４３を形成する（図９（Ｃ）参照）。
【０２２４】
開口部１４３の形成方法としては、ウエットエッチング法及びドライエッチング法のいずれか一方または双方を用いればよい。本実施の形態においては、ドライエッチング法を用い、開口部１４３を形成する。
【０２２５】
次に、開口部１４３を覆うように、導電膜１０６及び絶縁膜１１０＿０上に導電膜１１２＿０を形成する。また、導電膜１１２＿０として、例えば金属酸化膜を用いる場合、導電膜１１２＿０の形成時に絶縁膜１１０＿０中に酸素が添加される場合がある（図９（Ｄ）参照）。
【０２２６】
なお、図９（Ｄ）において、絶縁膜１１０＿０中に添加される酸素を矢印で模式的に表している。また、開口部１４３を覆うように、導電膜１１２＿０を形成することで、導電膜１０６と、導電膜１１２＿０とが電気的に接続される。
【０２２７】
導電膜１１２＿０として、金属酸化膜を用いる場合、導電膜１１２＿０の形成方法としては、スパッタリング法を用い、形成時に酸素ガスを含む雰囲気で形成することが好ましい。形成時に酸素ガスを含む雰囲気で導電膜１１２＿０を形成することで、絶縁膜１１０＿０中に酸素を好適に添加することができる。なお、導電膜１１２＿０の形成方法としては、スパッタリング法に限定されず、その他の方法、例えばＡＬＤ法を用いてもよい。
【０２２８】
本実施の形態においては、導電膜１１２＿０として、スパッタリング法を用いて、膜厚が１００ｎｍのＩｎ−Ｇａ−Ｚｎ酸化物であるＩＧＺＯ膜（Ｉｎ：Ｇａ：Ｚｎ＝４：２：４．１（原子数比））を成膜する。また、導電膜１１２＿０の形成前、または導電膜１１２＿０の形成後に、絶縁膜１１０＿０中に酸素添加処理を行ってもよい。当該酸素添加処理の方法としては、絶縁膜１０４の形成後に行うことのできる酸素の添加処理と同様とすればよい。
【０２２９】
次に、導電膜１１２＿０上の所望の位置に、リソグラフィ工程によりマスク１４０を形成する（図１０（Ａ）参照）。
【０２３０】
次に、マスク１４０上から、エッチングを行い、導電膜１１２＿０、及び絶縁膜１１０＿０を加工する。また、導電膜１１２＿０及び絶縁膜１１０＿０の加工後に、マスク１４０を除去する。導電膜１１２＿０、及び絶縁膜１１０＿０を加工することで、島状の導電膜１１２、及び島状の絶縁膜１１０が形成される（図１０（Ｂ）参照）。
【０２３１】
本実施の形態においては、ドライエッチング法を用い、導電膜１１２＿０、及び絶縁膜１１０＿０を加工する。
【０２３２】
なお、導電膜１１２＿０、及び絶縁膜１１０＿０の加工の際に、導電膜１１２が重畳しない領域の金属酸化物１０８ａの膜厚が薄くなる場合がある。または、導電膜１１２＿０、及び絶縁膜１１０＿０の加工の際に、金属酸化物１０８ａが重畳しない領域の絶縁膜１０４の膜厚が薄くなる場合がある。また、導電膜１１２＿０、及び絶縁膜１１０＿０の加工の際に、エッチャントまたはエッチングガス（例えば、塩素など）が金属酸化物１０８ａ中に添加される、あるいは導電膜１１２＿０、または絶縁膜１１０＿０の構成元素が金属酸化物１０８中に添加される場合がある。
【０２３３】
次に、絶縁膜１０４、金属酸化物１０８、及び導電膜１１２上に絶縁膜１１６を形成する。なお、絶縁膜１１６を形成することで、絶縁膜１１６と接する金属酸化物１０８ａの一部は、領域１０８ｎとなる。ここで、導電膜１１２と重畳する金属酸化物１０８ａは、金属酸化物１０８とする（図１０（Ｃ）参照）。
【０２３４】
絶縁膜１１６としては、先に記載の材料を選択することで形成できる。本実施の形態においては、絶縁膜１１６として、ＰＥＣＶＤ装置を用い、厚さ１００ｎｍの窒化酸化シリコン膜を形成する。また、当該窒化酸化シリコン膜の形成時において、プラズマ処理と、成膜処理との２つのステップを２２０℃の温度で行う。当該プラズマ処理としては、成膜前に流量１００ｓｃｃｍのアルゴンガスと、流量１０００ｓｃｃｍの窒素ガスとを、チャンバー内に導入し、チャンバー内の圧力を４０Ｐａとし、ＲＦ電源（２７．１２ＭＨｚ）に１０００Ｗの電力を供給する。また、成膜処理としては、流量５０ｓｃｃｍのシランガスと、流量５０００ｓｃｃｍの窒素ガスと、流量１００ｓｃｃｍのアンモニアガスとを、チャンバー内に導入し、チャンバー内の圧力を１００Ｐａとし、ＲＦ電源（２７．１２ＭＨｚ）に１０００Ｗの電力を供給する。
【０２３５】
絶縁膜１１６として、窒化酸化シリコン膜を用いることで、絶縁膜１１６に接する領域１０８ｎに窒化酸化シリコン膜中の窒素または水素を供給することができる。また、絶縁膜１１６の形成時の温度を上述の温度とすることで、絶縁膜１１０に含まれる過剰酸素が外部に放出されるのを抑制することができる。
【０２３６】
次に、絶縁膜１１６上に絶縁膜１１８を形成する（図１１（Ａ）参照）。
【０２３７】
絶縁膜１１８としては、先に記載の材料を選択することで形成できる。本実施の形態においては、絶縁膜１１８として、ＰＥＣＶＤ装置を用い、厚さ３００ｎｍの酸化窒化シリコン膜を形成する。
【０２３８】
次に、絶縁膜１１８の所望の位置に、リソグラフィによりマスクを形成した後、絶縁膜１１８及び絶縁膜１１６の一部をエッチングすることで、領域１０８ｎに達する開口部１４１ａ、１４１ｂを形成する（図１１（Ｂ）参照）。
【０２３９】
絶縁膜１１８及び絶縁膜１１６をエッチングする方法としては、ウエットエッチング法及びドライエッチング法のいずれか一方または双方を用いればよい。本実施の形態においては、ドライエッチング法を用い、絶縁膜１１８、及び絶縁膜１１６を加工する。
【０２４０】
次に、開口部１４１ａ、１４１ｂを覆うように、領域１０８ｎ及び絶縁膜１１８上に導電膜を形成し、当該導電膜を所望の形状に加工することで導電膜１２０ａ、１２０ｂを形成する（図１１（Ｃ）参照）。
【０２４１】
導電膜１２０ａ、１２０ｂとしては、先に記載の材料を選択することで形成できる。本実施の形態においては、導電膜１２０ａ、１２０ｂとして、スパッタリング装置を用い、厚さ５０ｎｍのタングステン膜と、厚さ４００ｎｍの銅膜との積層膜を形成する。
【０２４２】
なお、導電膜１２０ａ、１２０ｂとなる導電膜の加工方法としては、ウエットエッチング法及びドライエッチング法のいずれか一方または双方を用いればよい。本実施の形態では、ウエットエッチング法にて銅膜をエッチングしたのち、ドライエッチング法にてタングステン膜をエッチングすることで導電膜を加工し、導電膜１２０ａ、１２０ｂを形成する。
【０２４３】
続いて、導電膜１２０ａ、１２０ｂ、及び絶縁膜１１８を覆って絶縁膜１２２を形成する。
【０２４４】
以上の工程により、図７（Ａ）（Ｂ）（Ｃ）に示すトランジスタ１５０を作製することができる。
【０２４５】
なお、トランジスタ１５０を構成する膜（絶縁膜、金属酸化物膜、導電膜等）としては、上述の形成方法の他、スパッタリング法、化学気相堆積（ＣＶＤ）法、真空蒸着法、パルスレーザー堆積（ＰＬＤ）法、ＡＬＤ法を用いて形成することができる。あるいは、塗布法や印刷法で形成することができる。成膜方法としては、スパッタリング法、プラズマ化学気相堆積（ＰＥＣＶＤ）法が代表的であるが、熱ＣＶＤ法でもよい。熱ＣＶＤ法の例として、有機金属化学気相堆積（ＭＯＣＶＤ）法が挙げられる。
【０２４６】
熱ＣＶＤ法は、チャンバー内を大気圧または減圧下とし、原料ガスと酸化剤を同時にチャンバー内に送り、基板近傍または基板上で反応させて基板上に堆積させることで成膜を行う。このように、熱ＣＶＤ法は、プラズマを発生させない成膜方法であるため、プラズマダメージにより欠陥が生成されることが無いという利点を有する。
【０２４７】
ＭＯＣＶＤ法などの熱ＣＶＤ法は、上記記載の導電膜、絶縁膜、金属酸化物膜などの膜を形成することができる。
【０２４８】
例えば、ＡＬＤを利用する成膜装置により酸化ハフニウム膜を形成する場合には、溶媒とハフニウム前駆体を含む液体（ハフニウムアルコキシドや、テトラキスジメチルアミドハフニウム（ＴＤＭＡＨ、Ｈｆ［Ｎ（ＣＨ３）２］４）やテトラキス（エチルメチルアミド）ハフニウムなどのハフニウムアミド）を気化させた原料ガスと、酸化剤としてオゾン（Ｏ３）の２種類のガスを用いる。
【０２４９】
また、ＡＬＤを利用する成膜装置により酸化アルミニウム膜を形成する場合には、溶媒とアルミニウム前駆体を含む液体（トリメチルアルミニウム（ＴＭＡ、Ａｌ（ＣＨ３）３）など）を気化させた原料ガスと、酸化剤としてＨ２Ｏの２種類のガスを用いる。他の材料としては、トリス（ジメチルアミド）アルミニウム、トリイソブチルアルミニウム、アルミニウムトリス（２，２，６，６−テトラメチル−３，５−ヘプタンジオナート）などがある。
【０２５０】
また、ＡＬＤを利用する成膜装置により酸化シリコン膜を形成する場合には、ヘキサクロロジシランを被成膜面に吸着させ、酸化性ガス（Ｏ２、一酸化二窒素）のラジカルを供給して吸着物と反応させる。
【０２５１】
また、ＡＬＤを利用する成膜装置によりタングステン膜を成膜する場合には、ＷＦ６ガスとＢ２Ｈ６ガスを順次導入して初期タングステン膜を形成し、その後、ＷＦ６ガスとＨ２ガスとを用いてタングステン膜を形成する。なお、Ｂ２Ｈ６ガスに代えてＳｉＨ４ガスを用いてもよい。
【０２５２】
また、ＡＬＤを利用する成膜装置により金属酸化物、例えばＩｎ−Ｇａ−Ｚｎ−Ｏ膜を成膜する場合には、Ｉｎ（ＣＨ３）３ガスとＯ３ガスを用いてＩｎ−Ｏ層を形成し、その後、Ｇａ（ＣＨ３）３ガスとＯ３ガスとを用いてＧａＯ層を形成し、更にその後Ｚｎ（ＣＨ３）２ガスとＯ３ガスとを用いてＺｎＯ層を形成する。なお、これらの層の順番はこの例に限らない。また、これらのガスを用いてＩｎ−Ｇａ−Ｏ層やＩｎ−Ｚｎ−Ｏ層、Ｇａ−Ｚｎ−Ｏ層などの混合化合物層を形成しても良い。なお、Ｏ３ガスに替えてＡｒ等の不活性ガスで水をバブリングして得られたＨ２Ｏガスを用いても良いが、Ｈを含まないＯ３ガスを用いる方が好ましい。
【０２５３】
＜２−６．トランジスタの構成例４＞
図１２（Ａ）は、トランジスタ３００Ａの上面図であり、図１２（Ｂ）は、図１２（Ａ）に示す一点鎖線Ｘ１−Ｘ２間における切断面の断面図に相当し、図１２（Ｃ）は、図１２（Ａ）に示す一点鎖線Ｙ１−Ｙ２間における切断面の断面図に相当する。なお、図１２（Ａ）において、煩雑になることを避けるため、トランジスタ３００Ａの構成要素の一部（ゲート絶縁膜として機能する絶縁膜等）を省略して図示している。また、一点鎖線Ｘ１−Ｘ２方向をチャネル長方向、一点鎖線Ｙ１−Ｙ２方向をチャネル幅方向と呼称する場合がある。なお、トランジスタの上面図においては、以降の図面においても図１２（Ａ）と同様に、構成要素の一部を省略して図示する場合がある。
【０２５４】
図１２に示すトランジスタ３００Ａは、基板３０２上の導電膜３０４と、基板３０２及び導電膜３０４上の絶縁膜３０６と、絶縁膜３０６上の絶縁膜３０７と、絶縁膜３０７上の金属酸化物３０８と、金属酸化物３０８上の導電膜３１２ａと、金属酸化物３０８上の導電膜３１２ｂと、を有する。また、トランジスタ３００Ａ上、より詳しくは、導電膜３１２ａ、３１２ｂ及び金属酸化物３０８上には絶縁膜３１４、３１６、及び絶縁膜３１８が設けられる。
【０２５５】
なお、トランジスタ３００Ａにおいて、絶縁膜３０６、３０７は、トランジスタ３００Ａのゲート絶縁膜としての機能を有し、絶縁膜３１４、３１６、３１８は、トランジスタ３００Ａの保護絶縁膜としての機能を有する。また、トランジスタ３００Ａにおいて、導電膜３０４は、ゲート電極としての機能を有し、導電膜３１２ａは、ソース電極としての機能を有し、導電膜３１２ｂは、ドレイン電極としての機能を有する。
【０２５６】
なお、本明細書等において、絶縁膜３０６、３０７を第１の絶縁膜と、絶縁膜３１４、３１６を第２の絶縁膜と、絶縁膜３１８を第３の絶縁膜と、それぞれ呼称する場合がある。
【０２５７】
図１２に示すトランジスタ３００Ａは、チャネルエッチ型のトランジスタ構造である。本発明の一態様の金属酸化物は、チャネルエッチ型のトランジスタに好適に用いることができる。
【０２５８】
＜２−７．トランジスタの構成例５＞
図１３（Ａ）は、トランジスタ３００Ｂの上面図であり、図１３（Ｂ）は、図１３（Ａ）に示す一点鎖線Ｘ１−Ｘ２間における切断面の断面図に相当し、図１３（Ｃ）は、図１３（Ａ）に示す一点鎖線Ｙ１−Ｙ２間における切断面の断面図に相当する。
【０２５９】
図１３に示すトランジスタ３００Ｂは、基板３０２上の導電膜３０４と、基板３０２及び導電膜３０４上の絶縁膜３０６と、絶縁膜３０６上の絶縁膜３０７と、絶縁膜３０７上の金属酸化物３０８と、金属酸化物３０８上の絶縁膜３１４と、絶縁膜３１４上の絶縁膜３１６と、絶縁膜３１４及び絶縁膜３１６に設けられる開口部３４１ａを介して金属酸化物３０８に電気的に接続される導電膜３１２ａと、絶縁膜３１４及び絶縁膜３１６に設けられる開口部３４１ｂを介して金属酸化物３０８に電気的に接続される導電膜３１２ｂとを有する。また、トランジスタ３００Ｂ上、より詳しくは、導電膜３１２ａ、３１２ｂ、及び絶縁膜３１６上には絶縁膜３１８が設けられる。
【０２６０】
なお、トランジスタ３００Ｂにおいて、絶縁膜３０６、３０７は、トランジスタ３００Ｂのゲート絶縁膜としての機能を有し、絶縁膜３１４、３１６は、金属酸化物３０８の保護絶縁膜としての機能を有し、絶縁膜３１８は、トランジスタ３００Ｂの保護絶縁膜としての機能を有する。また、トランジスタ３００Ｂにおいて、導電膜３０４は、ゲート電極としての機能を有し、導電膜３１２ａは、ソース電極としての機能を有し、導電膜３１２ｂは、ドレイン電極としての機能を有する。
【０２６１】
図１２に示すトランジスタ３００Ａにおいては、チャネルエッチ型の構造であったのに対し、図１３（Ａ）（Ｂ）（Ｃ）に示すトランジスタ３００Ｂは、チャネル保護型の構造である。本発明の一態様の金属酸化物は、チャネル保護型のトランジスタにも好適に用いることができる。
【０２６２】
＜２−８．トランジスタの構成例６＞
図１４（Ａ）は、トランジスタ３００Ｃの上面図であり、図１４（Ｂ）は、図１４（Ａ）に示す一点鎖線Ｘ１−Ｘ２間における切断面の断面図に相当し、図１４（Ｃ）は、図１４（Ａ）に示す一点鎖線Ｙ１−Ｙ２間における切断面の断面図に相当する。
【０２６３】
図１４に示すトランジスタ３００Ｃは、図１３（Ａ）（Ｂ）（Ｃ）に示すトランジスタ３００Ｂと絶縁膜３１４、３１６の形状が相違する。具体的には、トランジスタ３００Ｃの絶縁膜３１４、３１６は、金属酸化物３０８のチャネル領域上に島状に設けられる。その他の構成は、トランジスタ３００Ｂと同様である。
【０２６４】
＜２−９．トランジスタの構成例７＞
図１５（Ａ）は、トランジスタ３００Ｄの上面図であり、図１５（Ｂ）は、図１５（Ａ）に示す一点鎖線Ｘ１−Ｘ２間における切断面の断面図に相当し、図１５（Ｃ）は、図１５（Ａ）に示す一点鎖線Ｙ１−Ｙ２間における切断面の断面図に相当する。
【０２６５】
図１５に示すトランジスタ３００Ｄは、基板３０２上の導電膜３０４と、基板３０２及び導電膜３０４上の絶縁膜３０６と、絶縁膜３０６上の絶縁膜３０７と、絶縁膜３０７上の金属酸化物３０８と、金属酸化物３０８上の導電膜３１２ａと、金属酸化物３０８上の導電膜３１２ｂと、金属酸化物３０８、及び導電膜３１２ａ、３１２ｂ上の絶縁膜３１４と、絶縁膜３１４上の絶縁膜３１６と、絶縁膜３１６上の絶縁膜３１８と、絶縁膜３１８上の導電膜３２０ａ、３２０ｂと、を有する。
【０２６６】
なお、トランジスタ３００Ｄにおいて、絶縁膜３０６、３０７は、トランジスタ３００Ｄの第１のゲート絶縁膜としての機能を有し、絶縁膜３１４、３１６、３１８は、トランジスタ３００Ｄの第２のゲート絶縁膜としての機能を有する。また、トランジスタ３００Ｄにおいて、導電膜３０４は、第１のゲート電極としての機能を有し、導電膜３２０ａは、第２のゲート電極としての機能を有し、導電膜３２０ｂは、表示装置に用いる画素電極としての機能を有する。また、導電膜３１２ａは、ソース電極としての機能を有し、導電膜３１２ｂは、ドレイン電極としての機能を有する。
【０２６７】
また、図１５（Ｃ）に示すように導電膜３２０ｂは、絶縁膜３０６、３０７、３１４、３１６、３１８に設けられる開口部３４２ｂ、３４２ｃにおいて、導電膜３０４に接続される。よって、導電膜３２０ｂと導電膜３０４とは、同じ電位が与えられる。
【０２６８】
なお、トランジスタ３００Ｄにおいては、開口部３４２ｂ、３４２ｃを設け、導電膜３２０ｂと導電膜３０４を接続する構成について例示したが、これに限定されない。例えば、開口部３４２ｂまたは開口部３４２ｃのいずれか一方の開口部のみを形成し、導電膜３２０ｂと導電膜３０４を接続する構成、または開口部３４２ｂ及び開口部３４２ｃを設けずに、導電膜３２０ｂと導電膜３０４を接続しない構成としてもよい。なお、導電膜３２０ｂと導電膜３０４とを接続しない構成の場合、導電膜３２０ｂと導電膜３０４には、それぞれ異なる電位を与えることができる。
【０２６９】
また、導電膜３２０ｂは、絶縁膜３１４、３１６、３１８に設けられる開口部３４２ａを介して、導電膜３１２ｂと接続される。
【０２７０】
なお、トランジスタ３００Ｄは、先に説明のＳ−ｃｈａｎｎｅｌ構造を有する。
【０２７１】
本実施の形態は、少なくともその一部を本明細書中に記載する他の実施の形態と適宜組み合わせて実施することができる。
【０２７２】
（実施の形態３）
本実施の形態では、本発明の一態様の半導体装置を用いた表示装置の表示部等に用いることのできる表示パネルの一例について、図１７及び図１８を用いて説明する。以下で例示する表示パネルは、反射型の液晶素子と、発光素子との双方を有し、透過モードと反射モードの両方の表示を行うことのできる、表示パネルである。なお、本発明の一態様の金属酸化物、及び当該金属酸化物を有するトランジスタは、表示装置の画素のトランジスタ、または表示装置を駆動させるドライバ、あるいは表示装置にデータを供給するＬＳＩ等に好適に用いることができる。
【０２７３】
＜表示パネルの構成例＞
図１７は、本発明の一態様の表示パネル６００の斜視概略図である。表示パネル６００は、基板６５１と基板６６１とが貼り合わされた構成を有する。図１７では、基板６６１を破線で明示している。
【０２７４】
表示パネル６００は、表示部６６２、回路６５９、配線６６６等を有する。基板６５１には、例えば回路６５９、配線６６６、及び画素電極として機能する導電膜６６３等が設けられる。また図１７では基板６５１上にＩＣ６７３とＦＰＣ６７２が実装されている例を示している。そのため、図１７に示す構成は、表示パネル６００とＦＰＣ６７２及びＩＣ６７３を有する表示モジュールと言うこともできる。
【０２７５】
回路６５９は、例えば走査線駆動回路として機能する回路を用いることができる。
【０２７６】
配線６６６は、表示部６６２や回路６５９に信号や電力を供給する機能を有する。当該信号や電力は、ＦＰＣ６７２を介して外部、またはＩＣ６７３から配線６６６に入力される。
【０２７７】
また、図１７では、ＣＯＧ（Ｃｈｉｐ  Ｏｎ  Ｇｌａｓｓ）方式等により、基板６５１にＩＣ６７３が設けられている例を示している。ＩＣ６７３は、例えば走査線駆動回路、または信号線駆動回路などとしての機能を有するＩＣを適用できる。なお表示パネル６００が走査線駆動回路及び信号線駆動回路として機能する回路を備える場合や、走査線駆動回路や信号線駆動回路として機能する回路を外部に設け、ＦＰＣ６７２を介して表示パネル６００を駆動するための信号を入力する場合などでは、ＩＣ６７３を設けない構成としてもよい。また、ＩＣ６７３を、ＣＯＦ（Ｃｈｉｐ  Ｏｎ  Ｆｉｌｍ）方式等により、ＦＰＣ６７２に実装してもよい。
【０２７８】
図１７には、表示部６６２の一部の拡大図を示している。表示部６６２には、複数の表示素子が有する導電膜６６３がマトリクス状に配置されている。導電膜６６３は、可視光を反射する機能を有し、後述する液晶素子６４０の反射電極として機能する。
【０２７９】
また、図１７に示すように、導電膜６６３は開口を有する。さらに導電膜６６３よりも基板６５１側に、発光素子６６０を有する。発光素子６６０からの光は、導電膜６６３の開口を介して基板６６１側に射出される。
【０２８０】
＜断面構成例＞
図１８に、図１７で例示した表示パネルの、ＦＰＣ６７２を含む領域の一部、回路６５９を含む領域の一部、及び表示部６６２を含む領域の一部をそれぞれ切断したときの断面の一例を示す。
【０２８１】
表示パネルは、基板６５１と基板６６１の間に、絶縁膜６２０を有する。また基板６５１と絶縁膜６２０の間に、発光素子６６０、トランジスタ６０１、トランジスタ６０５、トランジスタ６０６、着色層６３４等を有する。また絶縁膜６２０と基板６６１の間に、液晶素子６４０、着色層６３１等を有する。また基板６６１と絶縁膜６２０は接着層６４１を介して接着され、基板６５１と絶縁膜６２０は接着層６４２を介して接着されている。
【０２８２】
トランジスタ６０６は、液晶素子６４０と電気的に接続し、トランジスタ６０５は、発光素子６６０と電気的に接続する。トランジスタ６０５とトランジスタ６０６は、いずれも絶縁膜６２０の基板６５１側の面上に形成されているため、これらを同一の工程を用いて作製することができる。
【０２８３】
基板６６１には、着色層６３１、遮光膜６３２、絶縁膜６２１、及び液晶素子６４０の共通電極として機能する導電膜６１３、配向膜６３３ｂ、絶縁膜６１７等が設けられている。絶縁膜６１７は、液晶素子６４０のセルギャップを保持するためのスペーサとして機能する。
【０２８４】
絶縁膜６２０の基板６５１側には、絶縁膜６８１、絶縁膜６８２、絶縁膜６８３、絶縁膜６８４、絶縁膜６８５等の絶縁層が設けられている。絶縁膜６８１は、その一部が各トランジスタのゲート絶縁層として機能する。絶縁膜６８２、絶縁膜６８３、及び絶縁膜６８４は、各トランジスタを覆って設けられている。また絶縁膜６８４を覆って絶縁膜６８５が設けられている。絶縁膜６８４及び絶縁膜６８５は、平坦化層としての機能を有する。なお、ここではトランジスタ等を覆う絶縁層として、絶縁膜６８２、絶縁膜６８３、絶縁膜６８４の３層を有する場合について示しているが、これに限られず４層以上であってもよいし、単層、または２層であってもよい。また平坦化層として機能する絶縁膜６８４は、不要であれば設けなくてもよい。
【０２８５】
また、トランジスタ６０１、トランジスタ６０５、及びトランジスタ６０６は、一部がゲートとして機能する導電膜６５４、一部がソース又はドレインとして機能する導電膜６５２、半導体膜６５３を有する。ここでは、同一の導電膜を加工して得られる複数の層に、同じハッチングパターンを付している。
【０２８６】
液晶素子６４０は反射型の液晶素子である。液晶素子６４０は、導電膜６３５、液晶層６１２、導電膜６１３が積層された積層構造を有する。また導電膜６３５の基板６５１側に接して、可視光を反射する導電膜６６３が設けられている。導電膜６６３は開口６５５を有する。また導電膜６３５及び導電膜６１３は可視光を透過する材料を含む。また液晶層６１２と導電膜６３５の間に配向膜６３３ａが設けられ、液晶層６１２と導電膜６１３の間に配向膜６３３ｂが設けられている。また、基板６６１の外側の面には、偏光板６５６を有する。
【０２８７】
液晶素子６４０において、導電膜６６３は可視光を反射する機能を有し、導電膜６１３は可視光を透過する機能を有する。基板６６１側から入射した光は、偏光板６５６により偏光され、導電膜６１３、液晶層６１２を透過し、導電膜６６３で反射する。そして液晶層６１２及び導電膜６１３を再度透過して、偏光板６５６に達する。このとき、導電膜６６３及び導電膜６３５と導電膜６１３の間に与える電圧によって液晶の配向を制御し、光の光学変調を制御することができる。すなわち、偏光板６５６を介して射出される光の強度を制御することができる。また光は着色層６３１によって特定の波長領域以外の光が吸収されることにより、取り出される光は、例えば赤色を呈する光となる。
【０２８８】
発光素子６６０は、ボトムエミッション型の発光素子である。発光素子６６０は、絶縁膜６２０側から導電膜６４３、ＥＬ層６４４、及び導電膜６４５ｂの順に積層された積層構造を有する。また導電膜６４５ｂを覆って導電膜６４５ａが設けられている。導電膜６４５ｂは可視光を反射する材料を含み、導電膜６４３及び導電膜６４５ａは可視光を透過する材料を含む。発光素子６６０が発する光は、着色層６３４、絶縁膜６２０、開口６５５、導電膜６１３等を介して、基板６６１側に射出される。
【０２８９】
ここで、図１８に示すように、開口６５５には可視光を透過する導電膜６３５が設けられていることが好ましい。これにより、開口６５５と重なる領域においてもそれ以外の領域と同様に液晶が配向するため、これらの領域の境界部で液晶の配向不良が生じ、意図しない光が漏れてしまうことを抑制できる。
【０２９０】
ここで、基板６６１の外側の面に配置する偏光板６５６として直線偏光板を用いてもよいが、円偏光板を用いることもできる。円偏光板としては、例えば直線偏光板と１／４波長位相差板を積層したものを用いることができる。これにより、外光反射を抑制することができる。また、偏光板の種類に応じて、液晶素子６４０に用いる液晶素子のセルギャップ、配向、駆動電圧等を調整することで、所望のコントラストが実現されるようにすればよい。
【０２９１】
また導電膜６４３の端部を覆う絶縁膜６４６上には、絶縁膜６４７が設けられている。絶縁膜６４７は、絶縁膜６２０と基板６５１が必要以上に接近することを抑制するスペーサとしての機能を有する。またＥＬ層６４４や導電膜６４５ａを遮蔽マスク（メタルマスク）を用いて形成する場合には、当該遮蔽マスクが被形成面に接触することを抑制する機能を有していてもよい。なお、絶縁膜６４７は不要であれば設けなくてもよい。
【０２９２】
トランジスタ６０５のソース又はドレインの一方は、導電膜６４８を介して発光素子６６０の導電膜６４３と電気的に接続されている。
【０２９３】
トランジスタ６０６のソース又はドレインの一方は、接続部６０７を介して導電膜６６３と電気的に接続されている。導電膜６６３と導電膜６３５は接して設けられ、これらは電気的に接続されている。ここで、接続部６０７は、絶縁膜６２０に設けられた開口を介して、絶縁膜６２０の両面に設けられる導電層同士を接続する部分である。
【０２９４】
基板６５１と基板６６１が重ならない領域には、接続部６０４が設けられている。接続部６０４は、接続層６４９を介してＦＰＣ６７２と電気的に接続されている。接続部６０４は接続部６０７と同様の構成を有している。接続部６０４の上面は、導電膜６３５と同一の導電膜を加工して得られた導電層が露出している。これにより、接続部６０４とＦＰＣ６７２とを接続層６４９を介して電気的に接続することができる。
【０２９５】
接着層６４１が設けられる一部の領域には、接続部６８７が設けられている。接続部６８７において、導電膜６３５と同一の導電膜を加工して得られた導電層と、導電膜６１３の一部が、接続体６８６により電気的に接続されている。したがって、基板６６１側に形成された導電膜６１３に、基板６５１側に接続されたＦＰＣ６７２から入力される信号または電位を、接続部６８７を介して供給することができる。
【０２９６】
接続体６８６としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体６８６として、弾性変形、または塑性変形する材料を用いることが好ましい。このとき導電性の粒子である接続体６８６は、図１８に示すように上下方向に潰れた形状となる場合がある。こうすることで、接続体６８６と、これと電気的に接続する導電層との接触面積が増大し、接触抵抗を低減できるほか、接続不良などの不具合の発生を抑制することができる。
【０２９７】
接続体６８６は、接着層６４１に覆われるように配置することが好ましい。例えば、硬化前の接着層６４１に接続体６８６を分散させておけばよい。
【０２９８】
図１８では、回路６５９の例としてトランジスタ６０１が設けられている例を示している。
【０２９９】
図１８では、トランジスタ６０１及びトランジスタ６０５の例として、チャネルが形成される半導体膜６５３を２つのゲートで挟持する構成が適用されている。一方のゲートは導電膜６５４により、他方のゲートは絶縁膜６８２を介して半導体膜６５３と重なる導電膜６２３により構成されている。このような構成とすることで、トランジスタのしきい値電圧を制御することができる。このとき、２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示パネルを大型化、または高精細化したときに配線数が増大したとしても、各配線における信号遅延を低減することが可能であり、表示ムラを抑制することができる。
【０３００】
なお、回路６５９が有するトランジスタと、表示部６６２が有するトランジスタは、同じ構造であってもよい。また回路６５９が有する複数のトランジスタは、全て同じ構造であってもよいし、異なる構造のトランジスタを組み合わせて用いてもよい。また、表示部６６２が有する複数のトランジスタは、全て同じ構造であってもよいし、異なる構造のトランジスタを組み合わせて用いてもよい。
【０３０１】
各トランジスタを覆う絶縁膜６８２、絶縁膜６８３のうち少なくとも一方は、水や水素などの不純物が拡散しにくい材料を用いることが好ましい。すなわち、絶縁膜６８２または絶縁膜６８３はバリア膜として機能させることができる。このような構成とすることで、トランジスタに対して外部から不純物が拡散することを効果的に抑制することが可能となり、信頼性の高い表示パネルを実現できる。
【０３０２】
基板６６１側において、着色層６３１、遮光膜６３２を覆って絶縁膜６２１が設けられている。絶縁膜６２１は、平坦化層としての機能を有していてもよい。絶縁膜６２１により、導電膜６１３の表面を概略平坦にできるため、液晶層６１２の配向状態を均一にできる。
【０３０３】
表示パネル６００を作製する方法の一例について説明する。例えば剥離層を有する支持基板上に、導電膜６３５、導電膜６６３、絶縁膜６２０を順に形成し、その後、トランジスタ６０５、トランジスタ６０６、発光素子６６０等を形成した後、接着層６４２を用いて基板６５１と支持基板を貼り合せる。その後、剥離層と絶縁膜６２０、及び剥離層と導電膜６３５のそれぞれの界面で剥離することにより、支持基板及び剥離層を除去する。またこれとは別に、着色層６３１、遮光膜６３２、導電膜６１３等をあらかじめ形成した基板６６１を準備する。そして基板６５１または基板６６１に液晶を滴下し、接着層６４１により基板６５１と基板６６１を貼り合せることで、表示パネル６００を作製することができる。
【０３０４】
剥離層としては、絶縁膜６２０及び導電膜６３５との界面で剥離が生じる材料を適宜選択することができる。特に、剥離層としてタングステンなどの高融点金属材料を含む層と当該金属材料の酸化物を含む層を積層して用い、剥離層上の絶縁膜６２０として、窒化シリコンや酸化窒化シリコン、窒化酸化シリコン等を複数積層した層を用いることが好ましい。剥離層に高融点金属材料を用いると、これよりも後に形成する層の形成温度を高めることが可能で、不純物の濃度が低減され、信頼性の高い表示パネルを実現できる。
【０３０５】
導電膜６３５としては、金属酸化物、または金属窒化物等の酸化物または窒化物を用いることが好ましい。金属酸化物を用いる場合には、水素、ボロン、リン、窒素、及びその他の不純物の濃度、並びに酸素欠損量の少なくとも一が、トランジスタに用いる半導体層に比べて高められた材料を、導電膜６３５に用いればよい。
【０３０６】
＜各構成要素について＞
以下では、上記に示す各構成要素について説明する。なお、先の実施の形態に示す機能と同様の機能を有する構成についての説明は省略する。
【０３０７】
〔接着層〕
接着層としては、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０３０８】
また、上記樹脂に乾燥剤を含んでいてもよい。例えば、アルカリ土類金属の酸化物（酸化カルシウムや酸化バリウム等）のように、化学吸着によって水分を吸着する物質を用いることができる。または、ゼオライトやシリカゲル等のように、物理吸着によって水分を吸着する物質を用いてもよい。乾燥剤が含まれていると、水分などの不純物が素子に侵入することを抑制でき、表示パネルの信頼性が向上するため好ましい。
【０３０９】
また、上記樹脂に屈折率の高いフィラーや光散乱部材を混合することにより、光取り出し効率を向上させることができる。例えば、酸化チタン、酸化バリウム、ゼオライト、ジルコニウム等を用いることができる。
【０３１０】
〔接続層〕
接続層としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０３１１】
〔着色層〕
着色層に用いることのできる材料としては、金属材料、樹脂材料、顔料または染料が含まれた樹脂材料などが挙げられる。
【０３１２】
〔遮光層〕
遮光層として用いることのできる材料としては、カーボンブラック、チタンブラック、金属、金属酸化物、複数の金属酸化物の固溶体を含む複合酸化物等が挙げられる。遮光層は、樹脂材料を含む膜であってもよいし、金属などの無機材料の薄膜であってもよい。また、遮光層に、着色層の材料を含む膜の積層膜を用いることもできる。例えば、ある色の光を透過する着色層に用いる材料を含む膜と、他の色の光を透過する着色層に用いる材料を含む膜との積層構造を用いることができる。着色層と遮光層の材料を共通化することで、装置を共通化できるほか工程を簡略化できるため好ましい。
【０３１３】
以上が各構成要素についての説明である。
【０３１４】
＜作製方法例＞
ここでは、可撓性を有する基板を用いた表示パネルの作製方法の例について説明する。
【０３１５】
ここでは、表示素子、回路、配線、電極、着色層や遮光層などの光学部材、及び絶縁層等が含まれる層をまとめて素子層と呼ぶこととする。例えば、素子層は表示素子を含み、表示素子の他に表示素子と電気的に接続する配線、画素や回路に用いるトランジスタなどの素子を備えていてもよい。
【０３１６】
また、ここでは、表示素子が完成した（作製工程が終了した）段階において、素子層を支持し、可撓性を有する部材のことを、基板と呼ぶこととする。例えば、基板には、厚さが１０ｎｍ以上３００μｍ以下の、極めて薄いフィルム等も含まれる。
【０３１７】
可撓性を有し、絶縁表面を備える基板上に素子層を形成する方法としては、代表的には以下に挙げる２つの方法がある。一つは、基板上に直接、素子層を形成する方法である。もう一つは、基板とは異なる支持基板上に素子層を形成した後、素子層と支持基板を剥離し、素子層を基板に転置する方法である。なお、ここでは詳細に説明しないが、上記２つの方法に加え、可撓性を有さない基板上に素子層を形成し、当該基板を研磨等により薄くすることで可撓性を持たせる方法もある。
【０３１８】
基板を構成する材料が、素子層の形成工程にかかる熱に対して耐熱性を有する場合には、基板上に直接、素子層を形成すると、工程が簡略化されるため好ましい。このとき、基板を支持基板に固定した状態で素子層を形成すると、装置内、及び装置間における搬送が容易になるため好ましい。
【０３１９】
また、素子層を支持基板上に形成した後に、基板に転置する方法を用いる場合、まず支持基板上に剥離層と絶縁層を積層し、当該絶縁層上に素子層を形成する。続いて、支持基板と素子層の間で剥離し、素子層を基板に転置する。このとき、支持基板と剥離層の界面、剥離層と絶縁層の界面、または剥離層中で剥離が生じるような材料を選択すればよい。この方法では、支持基板や剥離層に耐熱性の高い材料を用いることで、素子層を形成する際にかかる温度の上限を高めることができ、より信頼性の高い素子を有する素子層を形成できるため、好ましい。
【０３２０】
例えば剥離層として、タングステンなどの高融点金属材料を含む層と、当該金属材料の酸化物を含む層を積層して用い、剥離層上の絶縁層として、酸化シリコン、窒化シリコン、酸化窒化シリコン、窒化酸化シリコンなどを複数積層した層を用いることが好ましい。
【０３２１】
素子層と支持基板とを剥離する方法としては、機械的な力を加えることや、剥離層をエッチングすること、または剥離界面に液体を浸透させることなどが、一例として挙げられる。または、剥離界面を形成する２層の熱膨張率の違いを利用し、加熱または冷却することにより剥離を行ってもよい。
【０３２２】
また、支持基板と絶縁層の界面で剥離が可能な場合には、剥離層を設けなくてもよい。
【０３２３】
例えば、支持基板としてガラスを用い、絶縁層としてポリイミドなどの有機樹脂を用いることができる。このとき、レーザ光等を用いて有機樹脂の一部を局所的に加熱する、または鋭利な部材により物理的に有機樹脂の一部を切断、または貫通すること等により剥離の起点を形成し、ガラスと有機樹脂の界面で剥離を行ってもよい。また、上記の有機樹脂としては、感光性の材料を用いると、開口部などの形状を容易に作製しやすいため好適である。また、上記のレーザ光としては、例えば、可視光線から紫外線の波長領域の光であることが好ましい。例えば波長が２００ｎｍ以上４００ｎｍ以下の光、好ましくは波長が２５０ｎｍ以上３５０ｎｍ以下の光を用いることができる。特に、波長３０８ｎｍのエキシマレーザを用いると、生産性に優れるため好ましい。また、Ｎｄ：ＹＡＧレーザの第三高調波である波長３５５ｎｍのＵＶレーザなどの固体ＵＶレーザ（半導体ＵＶレーザともいう）を用いてもよい。
【０３２４】
または、支持基板と有機樹脂からなる絶縁層の間に発熱層を設け、当該発熱層を加熱することにより、当該発熱層と絶縁層の界面で剥離を行ってもよい。発熱層としては、電流を流すことにより発熱する材料、光を吸収することにより発熱する材料、磁場を印加することにより発熱する材料など、様々な材料を用いることができる。例えば発熱層としては、半導体、金属、絶縁体から選択して用いることができる。
【０３２５】
なお、上述した方法において、有機樹脂からなる絶縁層は、剥離後に基板として用いることができる。
【０３２６】
以上が可撓性を有する表示パネルを作製する方法についての説明である。
【０３２７】
本実施の形態は、少なくともその一部を本明細書中に記載する他の実施の形態と適宜組み合わせて実施することができる。
【０３２８】
（実施の形態４）
本実施の形態では、本発明の一態様である金属酸化物について説明する。
【０３２９】
本発明の一態様の金属酸化物は、Ｉｎ（インジウム）と、Ｍ（ＭはＡｌ、Ｇａ、Ｙ、またはＳｎを表す。）と、Ｚｎ（亜鉛）と、を有する。特に、ＭはＧａ（ガリウム）であると好ましい。以下では、ＭをＧａとして説明する。
【０３３０】
ここで、Ｉｎ−Ｇａ−Ｚｎ酸化物中に、不純物としてシリコン（Ｓｉ）、ボロン（Ｂ）、または炭素（Ｃ）が存在した場合について、説明する。
【０３３１】
＜計算モデルと計算方法＞
まず、基準となる不純物を有さないＩｎ−Ｇａ−Ｚｎ酸化物のアモルファス状態のモデルと、基準となるモデルに対して１個のＳｉ原子を追加したモデル、１個のＢ原子を追加したモデル、および１個のＣ原子を追加したモデルと、を用いて計算を行った。
【０３３２】
具体的には、基準となる結晶モデルとして、図１９（Ａ）に示す、［Ｉｎ］：［Ｇａ］：［Ｚｎ］：［Ｏ］＝１：１：１：４のモデル７００を用いた。なお、モデル７００は、１１２個の原子で構成した。
【０３３３】
なお、ＣＡＣ構成を有するＩｎ−Ｍ−Ｚｎ酸化物は、厳密には、アモルファス状態ではない。一方で、ＣＡＣ構成を有するＩｎ−Ｍ−Ｚｎ酸化物は、ＣＡＡＣ構造からなるＩｎ−Ｍ−Ｚｎ酸化物よりも結晶性が低い。従って、結晶構造の影響を低減し、結合状態を確認するために、便宜上アモルファス状態のモデルを用いた。
【０３３４】
また、モデル７００において、不純物としてＳｉ原子、Ｂ原子、またはＣ原子が存在するとし、モデル７００の格子間サイトに、１個のＳｉ原子、１個のＢ原子、または１個のＣ原子を配置した。なお、１１２個の原子で構成したモデル７００に対し、１個の不純物を追加した。従って、モデル内の不純物濃度は約７×１０２０［個／ｃｍ３］に相当する。
【０３３５】
図２０（Ａ）に、Ｓｉ原子が不純物として存在する場合において、１個のＳｉ原子が、４個のＯ原子と結合したモデルからＳｉ原子近傍を抜き出した局所構造７０２を示す。また、図２０（Ｃ）に、１個のＳｉ原子が、３個のＯ原子、および１個のＧａ原子と結合したモデルからＳｉ原子近傍を抜き出した局所構造７０４を示す。
【０３３６】
Ｂ原子が不純物として存在する場合において、１個のＢ原子が、３個のＯ原子と結合したモデルから、Ｂ原子近傍を抜き出した局所構造７０６を図２１（Ａ）に、モデルからＢ原子近傍を抜き出した局所構造７０８を、図２１（Ｃ）を示す。
【０３３７】
Ｃ原子が不純物として存在する場合において、１個のＣ原子が、２個のＯ原子、および１個のＧａ原子と結合したモデルから、Ｃ原子近傍を抜き出した局所構造７１０を図２２（Ａ）に、１個のＣ原子が、１個のＯ原子、および１個のＧａ原子と結合したモデルからＣ原子近傍を抜き出した局所構造７１２を、図２２（Ｃ）を示す。
【０３３８】
具体的な計算内容を以下に示す。また、原子緩和計算には、第一原理電子状態計算パッケージＶＡＳＰ（Ｖｉｅｎｎａ  ａｂ  ｉｎｉｔｉｏ  ｓｉｍｕｌａｔｉｏｎ  ｐａｃｋａｇｅ）を用いて行った。計算条件を下表に示す。
【０３３９】
【表１】
2018061004.tif 000003
【０３４０】
＜状態密度について＞
図１９（Ｂ）に、図１９（Ａ）における状態密度図を示す。なお、図１９（Ｂ）は、フェルミ準位（電子が占有した準位のなかで最高の準位のエネルギー）が、横軸０ｅＶとなるよう調整した。図１９（Ｂ）より、電子は価電子帯上端まで占有しており、ギャップ内準位が存在しないことを確認できた。
【０３４１】
また、不純物として、１個のＳｉ原子を追加した場合の状態密度図を図２０（Ｂ）、および図２０（Ｄ）に示す。なお、図２０（Ｂ）には、図２０（Ａ）で示す局所構造７０２を有する場合の状態密度図を示す。図２０（Ｄ）には、図２０（Ｃ）で示す局所構造７０４を有する場合の状態密度図を示す。
【０３４２】
図２０（Ｂ）、および図２０（Ｄ）ともに、Ｓｉ原子が混入すると、フェルミ準位が伝導帯内に位置することが分かった。従って、Ｓｉ原子により、Ｉｎ−Ｇａ−Ｚｎ酸化物中にキャリアが生成される（ｎ化するともいう）ことが示唆された。
【０３４３】
さらに、不純物として、１個のＢ原子を追加した場合の状態密度図を図２１（Ｂ）、および図２１（Ｄ）に示す。なお、図２１（Ｂ）には、図２１（Ａ）で示す局所構造７０６を有する場合の状態密度図を示す。図２１（Ｄ）には、図２１（Ｃ）で示す局所構造７０８を有する場合の状態密度図を示す。
【０３４４】
図２１（Ｂ）、および図２１（Ｄ）ともに、Ｂ原子が混入すると、フェルミ準位が伝導帯内に位置することが分かった。従って、Ｂ原子により、Ｉｎ−Ｇａ−Ｚｎ酸化物中にキャリアが生成される（ｎ化するともいう）ことが示唆された。
【０３４５】
また、不純物として、１個のＣ原子を追加した場合の状態密度図を図２２（Ｂ）、および図２２（Ｄ）に示す。なお、図２２（Ｂ）には、図２２（Ａ）で示す局所構造７１０を有する場合の状態密度図を示す。図２２（Ｄ）には、図２２（Ｃ）で示す局所構造７１２を有する場合の状態密度図を示す。
【０３４６】
図２２（Ｂ）、および図２２（Ｄ）ともに、Ｃ原子が混入すると、フェルミ準位が伝導帯内に位置することが分かった。従って、Ｃ原子により、Ｉｎ−Ｇａ−Ｚｎ酸化物中にキャリアが生成される（ｎ化するともいう）ことが示唆された。
【０３４７】
これは、Ｓｉ、およびＢの電気陰性度は、Ｏよりも、Ｉｎ、Ｇａ、およびＺｎに近いため、Ｓｉ原子、およびＢ原子は、Ｉｎ−Ｇａ−Ｚｎ酸化物中では、カチオンとして存在する蓋然性が高い。従って、キャリアを生成すると推測される。
【０３４８】
また、Ｃの電気陰性度は、Ｉｎ、Ｇａ、ＺｎとＯの中間に位置するため、金属およびＯと結合するが、基本的にはカチオンとして存在し易いと推測される。
【０３４９】
また、Ｓｉ原子、Ｂ原子、およびＣ原子は、Ｉｎ原子、Ｇａ原子、およびＺｎ原子よりも、Ｏ原子との結合が強い。そのため、Ｓｉ原子、Ｂ原子、およびＣ原子が、混入すると、Ｉｎ原子、Ｇａ原子、およびＺｎ原子と結合していたＯ原子が、Ｓｉ原子、Ｂ原子、およびＣ原子に奪われる。そのため、酸素欠損に相当する深い準位が形成されると推測される。
【０３５０】
以上、本実施の形態で示す構成、方法は、他の実施の形態で示す構成、方法と適宜組み合わせて用いることができる。
【実施例１】
【０３５１】
本実施例では、各種測定方法を用い、基板上に成膜した本発明の一態様である金属酸化物について測定を行った結果について説明する。なお、本実施例においては、試料１Ａ、試料１Ｂ、試料１Ｃ、試料１Ｄ、試料１Ｅ、試料１Ｆ、試料１Ｇ、試料１Ｈ、および試料１Ｊを作製した。
【０３５２】
＜試料の構成と作製方法＞
以下では、本発明の一態様に係る試料１Ａ、試料１Ｂ、試料１Ｃ、試料１Ｄ、試料１Ｅ、試料１Ｆ、試料１Ｇ、試料１Ｈ、および試料１Ｊについて説明する。試料１Ａ乃至試料１Ｊは、基板と、基板上の金属酸化物と、を有する。
【０３５３】
なお、試料１Ａ乃至試料１Ｊは、それぞれ、金属酸化物の成膜時の温度、および酸素流量比を異なる条件で作製した。下表に、試料１Ａ乃至試料１Ｊにおける金属酸化物の成膜時の温度、および酸素流量比を示す。
【０３５４】
【表２】
2018061004.tif 000004
【０３５５】
次に、各試料の作製方法について、説明する。
【０３５６】
まず、基板として、ガラス基板を用いた。続いて、スパッタリング装置を用いて、基板上に金属酸化物として、厚さ１００ｎｍのＩｎ−Ｇａ−Ｚｎ酸化物を形成した。成膜条件は、チャンバー内の圧力を０．６Ｐａとし、ターゲットには、金属酸化物ターゲット（Ｉｎ：Ｇａ：Ｚｎ＝４：２：４．１［原子数比］）を用いた。また、スパッタリング装置内に設置された金属酸化物ターゲットに２５００ＷのＡＣ電力を供給することで、金属酸化物を成膜した。
【０３５７】
なお、金属酸化物を成膜する際の条件として、上記表に示した成膜温度、および酸素流量比とすることで、試料１Ａ乃至試料１Ｊとした。
【０３５８】
以上の工程により、本実施例の試料１Ａ乃至試料１Ｊを作製した。
【０３５９】
＜Ｘ線回折による解析＞
本項目では、ガラス基板上の金属酸化物を、Ｘ線回折（ＸＲＤ：Ｘ−ｒａｙ  ｄｉｆｆｒａｃｔｉｏｎ）測定を行った結果について説明する。なお、ＸＲＤ装置として、Ｂｒｕｋｅｒ社製Ｄ８  ＡＤＶＡＮＣＥを用いた。また、条件は、Ｏｕｔ−ｏｆ−ｐｌａｎｅ法によるθ／２θスキャンにて、走査範囲を１５ｄｅｇ．乃至５０ｄｅｇ．、ステップ幅を０．０２ｄｅｇ．、走査速度を３．０ｄｅｇ．／分とした。
【０３６０】
図２３に、Ｏｕｔ−ｏｆ−ｐｌａｎｅ法を用いてＸＲＤスペクトルを測定した結果を示す。
【０３６１】
図２３に示すＸＲＤスペクトルは、成膜時の基板温度を高くする、または、成膜時の酸素ガス流量比の割合を大きくすることで、２θ＝３１°付近のピーク強度が高くなった。なお、２θ＝３１°付近のピークは、被形成面または上面に略垂直方向に対してｃ軸に配向した結晶性ＩＧＺＯ化合物（ＣＡＡＣ−ＩＧＺＯともいう。）であることに由来することが分かっている。
【０３６２】
また、図２３に示すＸＲＤスペクトルは、成膜時の基板温度が低い、または、酸素ガス流量比が小さいほど、明確なピークが現れなかった。従って、成膜時の基板温度が低い、または、酸素ガス流量比が小さい試料は、測定領域のａ−ｂ面方向、およびｃ軸方向の配向は見られないことが分かった。
【０３６３】
＜ＴＥＭ像および電子回折＞
本項目では、試料１Ａ、試料１Ｄ、および試料１Ｊを、ＨＡＡＤＦ（Ｈｉｇｈ−Ａｎｇｌｅ  Ａｎｎｕｌａｒ  Ｄａｒｋ  Ｆｉｅｌｄ）−ＳＴＥＭ（Ｓｃａｎｎｉｎｇ  Ｔｒａｎｓｍｉｓｓｉｏｎ  Ｅｌｅｃｔｒｏｎ  Ｍｉｃｒｏｓｃｏｐｅ）によって観察、および解析した結果について説明する（以下、ＨＡＡＤＦ−ＳＴＥＭによって取得した像は、ＴＥＭ像ともいう。）。
【０３６４】
また、本項目では、試料１Ａ、試料１Ｄ、および試料１Ｊをプローブ径が１ｎｍの電子線（ナノビーム電子線ともいう。）を照射することで、電子回折パターンを取得した結果について説明する。
【０３６５】
なお、平面ＴＥＭ像は、球面収差補正機能を用いて観察した。また、ＨＡＡＤＦ−ＳＴＥＭ像の撮影には、日本電子株式会社製原子分解能分析電子顕微鏡ＪＥＭ−ＡＲＭ２００Ｆを用いて、加速電圧２００ｋＶ、ビーム径約０．１ｎｍφの電子線を照射して行った。
【０３６６】
また、電子回折パターンの観察は、電子線を照射しながら０秒の位置から３５秒の位置まで一定の速度で移動させながら行った。
【０３６７】
図２４（Ａ）に試料１Ａの断面ＴＥＭ像を、図２４（Ｂ）に試料１Ａの電子回折パターンを取得した結果を示す。図２４（Ｃ）に試料１Ｄの断面ＴＥＭ像を、図２４（Ｄ）に試料１Ｄの電子回折パターンを取得した結果を示す。図２４（Ｅ）に試料１Ｊの断面ＴＥＭ像を、図２４（Ｆ）に試料１Ｊの電子回折パターンを取得した結果を示す。
【０３６８】
ここで、例えば、ＩｎＧａＺｎＯ４の結晶を有するＣＡＡＣ−ＯＳに対し、試料面に平行にプローブ径が３００ｎｍの電子線を入射させると、ＩｎＧａＺｎＯ４の結晶の（００９）面に起因するスポットが含まれる回折パターンが見られることが分かっている。つまり、ＣＡＡＣ−ＯＳは、ｃ軸配向性を有し、ｃ軸が被形成面または上面に略垂直な方向を向いていることがわかる。一方、同じ試料に対し、試料面に垂直にプローブ径が３００ｎｍの電子線を入射させると、リング状の回折パターンが確認される。つまり、ＣＡＡＣ−ＯＳは、ａ軸およびｂ軸は配向性を有さないことがわかる。
【０３６９】
また、微結晶を有する金属酸化物（特に、半導体と同等の機能を有する場合に、ｎａｎｏ  ｃｒｙｓｔａｌｌｉｎｅ  ｏｘｉｄｅ  ｓｅｍｉｃｏｎｄｕｃｔｏｒとする。以下、ｎｃ−ＯＳという。）に対し、大きいプローブ径（例えば５０ｎｍ以上）の電子線を用いる電子線回折を行うと、ハローパターンのような回折パターンが観測される。また、微結晶を有する金属酸化物に対し、小さいプローブ径の電子線（例えば５０ｎｍ未満）を用いるナノビーム電子線回折を行うと、輝点（スポット）が観測される。また、微結晶を有する金属酸化物に対しナノビーム電子線回折を行うと、円を描くように（リング状に）輝度の高い領域が観測される場合がある。さらに、リング状の領域に複数の輝点が観測される場合がある。
【０３７０】
試料１Ａは、図２４（Ａ）に示すように、断面ＴＥＭ観察結果より、微結晶（ｎａｎｏ  ｃｒｙｓｔａｌ。以下、ｎｃともいう）が観察された。また、図２４（Ｂ）に示すように、試料１Ａに対する電子回折パターンの結果は、円を描くように（リング状に）輝度の高い領域が観測できた。また、リング状の領域に複数のスポットが観測できた。
【０３７１】
試料１Ｄは、図２４（Ｃ）に示すように、断面ＴＥＭ観察結果より、ＣＡＡＣ構造、および微結晶が観察された。また、図２４（Ｄ）に示すように、試料１Ｄに対する電子回折パターンの結果は、円を描くように（リング状に）輝度の高い領域が観測できた。また、リング状の領域に複数のスポットが観測できた。また、（００９）面に起因するスポットが含まれる回折パターンもわずかに見られた。
【０３７２】
一方、試料１Ｊは、図２４（Ｅ）に示すように、断面ＴＥＭ観察結果より、ＣＡＡＣ構造を示す層状の配列が明瞭に確認された。また、図２４（Ｆ）に示すように、試料１Ｊに対する電子回折パターンの結果は、（００９）面に起因するスポットがはっきりと観測できた。
【０３７３】
なお、上述したような断面ＴＥＭ像および平面ＴＥＭ像において観察される特徴は、金属酸化物の構造を一面的に捉えたものである。
【０３７４】
続いて、試料１Ａに、プローブ径が１ｎｍの電子線（ナノビーム電子線ともいう。）を照射することで、電子線回折パターンを取得した結果について、図２５に示す。
【０３７５】
図２５（Ａ）に示す、試料１Ａの平面ＴＥＭ像において、黒点ａ１、黒点ａ２、黒点ａ３、黒点ａ４、および黒点ａ５で示す電子線回折パターンを観察した。なお、電子線回折パターンの観察は、電子線を照射しながら０秒の位置から３５秒の位置まで一定の速度で移動させながら行った。黒点ａ１の結果を図２５（Ｃ）、黒点ａ２の結果を図２５（Ｄ）、黒点ａ３の結果を図２５（Ｅ）、黒点ａ４の結果を図２５（Ｆ）、および黒点ａ５の結果を図２５（Ｇ）に示す。
【０３７６】
図２５（Ｃ）、図２５（Ｄ）、図２５（Ｅ）、図２５（Ｆ）、および図２５（Ｇ）より、リング状に輝度の高い領域が観測できた。また、リング状の領域に複数のスポットが観測できた。
【０３７７】
また、図２５（Ｂ）に示す、試料１Ａの断面ＴＥＭ像において、黒点ｂ１、黒点ｂ２、黒点ｂ３、黒点ｂ４、および黒点ｂ５で示す電子線回折パターンを観察する。黒点ｂ１の結果を図２５（Ｈ）、黒点ｂ２の結果を図２５（Ｉ）、黒点ｂ３の結果を図２５（Ｊ）、黒点ｂ４の結果を図２５（Ｋ）、および黒点ｂ５の結果を図２５（Ｌ）に示す。
【０３７８】
図２５（Ｈ）、図２５（Ｉ）、図２５（Ｊ）、図２５（Ｋ）、および図２５（Ｌ）より、リング状に輝度の高い領域が観測できた。また、リング状の領域に複数のスポットが観測できた。
【０３７９】
つまり、試料１Ａは、ｎｃ構造を有し、アモルファス構造の金属酸化物とも、単結晶構造の金属酸化物とも明確に異なる性質を有することが分かった。
【０３８０】
以上より、試料１Ａ、および試料１Ｄの電子線回折パターンは、リング状に輝度の高い領域と、該リング領域に複数の輝点を有する。従って、試料１Ａは、電子線回折パターンが、微結晶を示す金属酸化物であり、平面方向、および断面方向において、配向性は有さないことが分かった。また、試料１Ｄは、ｎｃ構造とＣＡＡＣ構造との混合材であることがわかった。
【０３８１】
一方、試料１Ｊの電子線回折パターンは、ＩｎＧａＺｎＯ４の結晶の（００９）面に起因するスポットを有する。従って、試料１Ｊは、ｃ軸配向性を有し、ｃ軸が被形成面または上面に略垂直な方向を向いていることがわかった。
【０３８２】
＜ＴＥＭ像の画像解析＞
本項目では、試料１Ａ、試料１Ｃ、試料１Ｄ、試料１Ｆ、試料１Ｇを、ＨＡＡＤＦ−ＳＴＥＭによって観察、および解析した結果について説明する。
【０３８３】
平面ＴＥＭ像の画像解析を行った結果について説明する。なお、平面ＴＥＭ像は、球面収差補正機能を用いて観察した。なお、平面ＴＥＭ像の撮影には、日本電子株式会社製原子分解能分析電子顕微鏡ＪＥＭ−ＡＲＭ２００Ｆを用いて、加速電圧２００ｋＶ、ビーム径約０．１ｎｍφの電子線を照射して行った。
【０３８４】
図２６には、試料１Ａ、試料１Ｃ、試料１Ｄ、試料１Ｆ、試料１Ｇ、および試料１Ｊの平面ＴＥＭ像、および、平面ＴＥＭ像を画像処理した像である。なお、図２６に示す表において、左図に平面ＴＥＭ像、右図に左図の平面ＴＥＭ像を画像処理した像を示す。
【０３８５】
画像処理、および画像解析の方法について説明する。まず、画像処理として、図２６に示す平面ＴＥＭ像を高速フーリエ変換（ＦＦＴ：Ｆａｓｔ  Ｆｏｕｒｉｅｒ  Ｔｒａｎｓｆｏｒｍ）処理することでＦＦＴ像を取得した。次に、取得したＦＦＴ像を、２．８ｎｍ−１から５．０ｎｍ−１の範囲を残してマスク処理を行った。次に、マスク処理したＦＦＴ像を、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理することでＦＦＴフィルタリング像を取得した。
【０３８６】
画像解析として、まず、ＦＦＴフィルタリング像から格子点を抽出した。格子点の抽出は、以下の手順で行った。まず、ＦＦＴフィルタリング像のノイズを除去する処理を行った。ノイズを除去する処理として、半径０．０５ｎｍの範囲における輝度を下式によって平滑化した。
【０３８７】
【数１】
2018061004.tif 000005
【０３８８】
ここで、Ｓ＿Ｉｎｔ（ｘ，ｙ）は座標（ｘ，ｙ）における平滑化された輝度を示し、ｒは座標（ｘ，ｙ）と座標（ｘ’，ｙ’）との距離を示し、Ｉｎｔ（ｘ’，ｙ’）は、座標（ｘ’，ｙ’）における輝度を示す。なお、ｒが０のときは、ｒを１として計算した。
【０３８９】
次に、格子点の探索を行った。格子点の条件は、半径０．２２ｎｍ内の全ての格子点候補よりも輝度が高い座標とした。ここでは、格子点候補が抽出された。なお、半径０．２２ｎｍ内であれば、ノイズによる格子点の誤検出の頻度を小さくすることができる。また、ＴＥＭ像では格子点間に一定の距離があるため、半径０．２２ｎｍ内には二つ以上の格子点が含まれる可能性は低い。
【０３９０】
次に、抽出された格子点候補を中心に、半径０．２２ｎｍ内で最も輝度の高い座標を抽出し、格子点候補を更新した。格子点候補の抽出を繰り返し、新たな格子点候補が現れなくなったときの座標を格子点として認定した。同様に、認定された格子点から０．２２ｎｍよりも離れた位置において、新たな格子点の認定を行うことで、全ての範囲で格子点を認定した。得られた複数の格子点は、まとめて格子点群と呼ぶ。
【０３９１】
次に、抽出した格子点群から六角形格子の角度を導出する方法について、図２７（Ａ）、図２７（Ｂ）および図２７（Ｃ）に示す模式図、ならびに図２７（Ｄ）に示すフローチャートを用いて説明する。まず、基準格子点を定め、その最近接である６点の近接格子点を結び、六角形格子を形成した（図２７（Ａ）、図２７（Ｄ）ステップＳ１０１参照。）。その後、該六角形格子の中心点である基準格子点から頂点である各格子点までの距離の平均値Ｒを導出した。算出したＲを各頂点までの距離とし、基準格子点を中心点とした正六角形を形成した（図２７（Ｄ）ステップＳ１０２参照。）。このとき、正六角形の各頂点と、それぞれに最も近い近接格子点との距離を距離ｄ１、距離ｄ２、距離ｄ３、距離ｄ４、距離ｄ５および距離ｄ６とする（図２７（Ｂ）、図２７（Ｄ）ステップＳ１０３参照。）。次に、正六角形を、中心点を基準に０．１°刻みで０°から６０°まで回転させ、回転した正六角形と六角形格子との平均のずれ［Ｄ＝（ｄ１＋ｄ２＋ｄ３＋ｄ４＋ｄ５＋ｄ６）／６］を算出した（図２７（Ｄ）ステップＳ１０４参照。）。そして、平均のずれＤが最小となるときの正六角形の回転角度θを求め、六角形格子の角度とした（図２７（Ｃ）、図２７（Ｄ）ステップＳ１０５）。
【０３９２】
次に、平面ＴＥＭ像の観察範囲において、六角形格子の角度が３０°となる割合が最も高くなるように調整した。ここで、半径１ｎｍの範囲において、六角形格子の角度の平均値を算出した。続いて、画像処理を経て得られた平面ＴＥＭ像を、領域が有する六角形格子の角度に応じ、色、または濃淡で表示した。図２６に示す平面ＴＥＭ像を画像処理した像は、図２６に示す平面ＴＥＭ像を上述の方法により画像解析し、六角形格子の角度に応じた濃淡を示した像である。つまり平面ＴＥＭ像を画像処理した像は、平面ＴＥＭ像のＦＦＴフィルタリング像において、特定波数領域を色分けすることにより、各特定波数領域の格子点の向きを抽出した画像である。
【０３９３】
図２６より、ｎｃが観察される試料１Ａ、試料１Ｄでは、六角形の向きがランダムであり、モザイク状に分布していることがわかった。また、断面ＴＥＭ像で、層状構造が観察された試料１Ｊでは、六角形の向きが同じ向きを示す領域が数十ｎｍの広範囲にわたって存在することがわかった。試料１Ｄはランダムなモザイク状のｎｃと、試料１Ｊと同様の同じ向きが広領域に観測される領域とがあることが分かった。
【０３９４】
また、図２６により、成膜時の基板温度が低い、または、酸素ガス流量比が小さいほど、六角形の向きがランダムであり、モザイク状に分布している領域が現れやすい傾向があることが分かった。
【０３９５】
このように、平面ＴＥＭ像を画像解析することによって、ＣＡＡＣ−ＯＳの六角形格子の角度が変化する境界部を評価することが可能となる。
【０３９６】
次に、試料１Ａの格子点群からボロノイ図を作成した。ボロノイ図は、格子点群を含む領域で分割した図である。それぞれの格子点は、格子点を囲む領域から最も近い。以下では、図２８（Ａ）、図２８（Ｂ）、図２８（Ｃ）および図２８（Ｄ）に示す模式図、ならびに図２８（Ｅ）に示すフローチャートを用いて、ボロノイ図の作成方法の詳細を説明する。
【０３９７】
まず、図２７に示した方法などによって格子点群を抽出した（図２８（Ａ）および図２８（Ｅ）ステップＳ１１１参照。）。次に、近接する格子点間を線分で結んだ（図２８（Ｂ）および図２８（Ｅ）ステップＳ１１２参照。）。次に、各線分の垂直二等分線を引いた（図２８（Ｃ）および図２８（Ｅ）ステップＳ１１３参照。）。次に、３つの垂直二等分線が交わる点を抽出した（図２８（Ｅ）ステップＳ１１４参照。）。この点をボロノイ点と呼ぶ。次に、近接するボロノイ点間を線分で結んだ（図２８（Ｄ）および図２８（Ｅ）ステップＳ１１５参照。）。このとき、線分に囲まれた多角形領域をボロノイ領域と呼ぶ。以上の方法によって、ボロノイ図を作成することができた。
【０３９８】
図２９に、試料１Ａ、試料１Ｃ、試料１Ｄ、試料１Ｆ、試料１Ｇ、および試料１Ｊにおけるボロノイ領域の形状が、四角形乃至九角形のいずれかである割合を示す。棒グラフに、各試料のボロノイ領域の形状が四角形乃至九角形のいずれかである個数を示した。また、表に各試料のボロノイ領域の形状が四角形乃至九角形のいずれかである割合を示した。
【０３９９】
図２９より、結晶化の高い試料１Ｊでは六角形を示す割合が高く、結晶化が低い試料１Ａでは六角形の割合が低くなる傾向を示すことが確認できた。試料１Ｄの六角形の比率は、試料１Ｊと試料１Ａの間の値であった。従って、図２９より、成膜条件の違いにより、金属酸化物の結晶状態は大きく異なることが確認された。
【０４００】
従って、図２９より、成膜時の基板温度が低い、または、酸素ガス流量比が小さいほど、結晶化が低く、六角形の割合が低くなる傾向を示すことが確認できた。
【０４０１】
＜元素分析＞
本項目では、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用い、ＥＤＸマッピングを取得し、評価することによって、試料１Ａ乃至試料１Ｊの元素分析を行った結果について説明する。なお、ＥＤＸ測定には、元素分析装置として日本電子株式会社製エネルギー分散型Ｘ線分析装置ＪＥＤ−２３００Ｔを用いる。なお、試料から放出されたＸ線の検出にはＳｉドリフト検出器を用いる。
【０４０２】
ＥＤＸ測定では、試料の分析対象領域の各点に電子線照射を行い、これにより発生する試料の特性Ｘ線のエネルギーと発生回数を測定し、各点に対応するＥＤＸスペクトルを得る。本実施例では、各点のＥＤＸスペクトルのピークを、Ｉｎ原子のＬ殻への電子遷移、Ｇａ原子のＫ殻への電子遷移、Ｚｎ原子のＫ殻への電子遷移及びＯ原子のＫ殻への電子遷移に帰属させ、各点におけるそれぞれの原子の比率を算出する。これを試料の分析対象領域について行うことにより、各原子の比率の分布が示されたＥＤＸマッピングを得ることができる。
【０４０３】
［試料１Ａ］
図３０には、試料１Ａの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３０に示すＥＤＸマッピングの倍率は７２０万倍とした。
【０４０４】
図３０（Ａ）は断面ＴＥＭ像、図３０（Ｅ）は平面ＴＥＭ像である。図３０（Ｂ）は断面、および図３０（Ｆ）は平面におけるＩｎ原子のＥＤＸマッピングである。なお、図３０（Ｂ）に示すＥＤＸマッピングにおける全原子に対するＩｎ原子の比率は、９．２８乃至３３．７４［ａｔｏｍｉｃ％］の範囲とした。図３０（Ｆ）に示すＥＤＸマッピングにおける全原子に対するＩｎ原子の比率は、１２．９７乃至３８．０１［ａｔｏｍｉｃ％］の範囲とした。
【０４０５】
また、図３０（Ｃ）は断面、および図３０（Ｇ）は平面におけるＧａ原子のＥＤＸマッピングである。なお、図３０（Ｃ）に示すＥＤＸマッピングにおける全原子に対するＧａ原子の比率は１．１８乃至１８．６４［ａｔｏｍｉｃ％］の範囲とした。図３０（Ｇ）に示すＥＤＸマッピングにおける全原子に対するＧａ原子の比率は１．７２乃至１９．８２［ａｔｏｍｉｃ％］の範囲とした。
【０４０６】
また、図３０（Ｄ）は断面、および図３０（Ｈ）は平面におけるＺｎ原子のＥＤＸマッピングである。なお、図３０（Ｄ）に示すＥＤＸマッピングにおける全原子に対するＺｎ原子の比率は６．６９乃至２４．９９［ａｔｏｍｉｃ％］の範囲とした。図３０（Ｈ）に示すＥＤＸマッピングにおける全原子に対するＺｎ原子の比率は９．２９乃至２８．３２［ａｔｏｍｉｃ％］の範囲とした。
【０４０７】
なお、図３０（Ａ）、図３０（Ｂ）、図３０（Ｃ）、および図３０（Ｄ）は、試料１Ａの断面において、同範囲の領域を示した。図３０（Ｅ）、図３０（Ｆ）、図３０（Ｇ）、および図３０（Ｈ）は、試料１Ａの平面において、同範囲の領域を示した。
【０４０８】
図３１には、試料１Ａの断面、および平面におけるＥＤＸマッピングを拡大した図を示す。図３１（Ａ）は、図３０（Ｂ）の一部を拡大した図である。図３１（Ｂ）は、図３０（Ｃ）の一部を拡大した図である。図３１（Ｃ）は、図３０（Ｄ）の一部を拡大した図である。図３１（Ｄ）は、図３０（Ｆ）の一部を拡大した図である。図３１（Ｅ）は、図３０（Ｇ）の一部を拡大した図である。図３１（Ｆ）は、図３０（Ｈ）の一部を拡大した図である。
【０４０９】
図３１（Ａ）、図３１（Ｂ）、および図３１（Ｃ）に示すＥＤＸマッピングでは、画像に相対的な明暗の分布が見られ、試料１Ａにおいて、各原子が分布を持って存在している様子が確認できた。ここで、図３１（Ａ）、図３１（Ｂ）、および図３１（Ｃ）に示す実線で囲む範囲と破線で囲む範囲に注目した。
【０４１０】
図３１（Ａ）では、実線で囲む範囲は、相対的に明るい領域を多く含み、破線で囲む範囲は、相対的に暗い領域を多く含むことが確認できた。また、図３１（Ｂ）では実線で囲む範囲は、相対的に暗い領域を多く含み、破線で囲む範囲は、相対的に明るい領域を多く含むことが確認できた。
【０４１１】
つまり、実線で囲む範囲はＩｎ原子が相対的に多い領域であり、破線で囲む範囲はＩｎ原子が相対的に少ない領域であることが確認できた。ここで、図３１（Ｃ）では、実線で囲む範囲において、下方の領域は相対的に明るい領域であり、上方の領域は相対的に暗い領域であることが確認できた。従って、実線で囲む範囲は、ＩｎＸ２ＺｎＹ２ＯＺ２、またはＩｎＯＸ１などが主成分である領域であることが分かった。
【０４１２】
また、実線で囲む範囲はＧａ原子が相対的に少ない領域であり、破線で囲む範囲はＧａ原子が相対的に多い領域であることが確認できた。図３１（Ｃ）では、破線で囲む範囲において、左方の領域は、相対的に暗い領域であり、右方の領域は、相対的に明るい領域であることが確認できた。従って、破線で囲む範囲は、ＧａＯＸ３、またはＧａＸ４ＺｎＹ４ＯＺ４などが主成分である領域であることが分かった。
【０４１３】
同様に、図３１（Ｄ）、図３１（Ｅ）、および図３１（Ｆ）に示すＥＤＸマッピングにおいても、実線で囲む範囲と破線で囲む範囲に注目した。
【０４１４】
図３１（Ｄ）では、実線で囲む範囲は、相対的に明るい領域を多く含み、破線で囲む範囲は、相対的に暗い領域を多く含むことが確認できた。また、図３１（Ｅ）では実線で囲む範囲は、相対的に暗い領域を多く含み、破線で囲む範囲は、相対的に明るい領域を多く含むことが確認できた。
【０４１５】
つまり、実線で囲む範囲はＩｎ原子が相対的に多い領域であり、Ｇａ原子が相対的に少ない領域であることが確認できた。ここで、図３１（Ｆ）では、実線で囲む範囲において、下方の領域は相対的に暗い領域であり、上方の領域は相対的に明るい領域であることが確認できた。従って、実線で囲む範囲は、ＩｎＸ２ＺｎＹ２ＯＺ２、またはＩｎＯＸ１などが主成分である領域であることが分かった。
【０４１６】
また、破線で囲む範囲はＩｎ原子が相対的に少ない領域であり、Ｇａ原子が相対的に多い領域であることが確認できた。図３１（Ｆ）では、破線で囲む範囲において、右方の領域は、相対的に暗い領域であり、左方の領域は、相対的に明るい領域であることが確認できた。従って、破線で囲む範囲は、ＧａＯＸ３、またはＧａＸ４ＺｎＹ４ＯＺ４などが主成分である領域であることが分かった。
【０４１７】
また、図３１より、Ｉｎ原子の分布は、Ｇａ原子よりも、比較的、均一に分布しており、ＩｎＯＸ１が主成分である領域は、ＩｎＸ２ＺｎＹ２ＯＺ２が主成分となる領域を介して、互いに繋がって形成されているようにみえる。このように、ＩｎＸ２ＺｎＹ２ＯＺ２、またはＩｎＯＸ１が主成分である領域は、クラウド状に広がって形成されていると推測できる。
【０４１８】
このように、ＧａＯＸ３が主成分である領域と、ＩｎＸ２ＺｎＹ２ＯＺ２、またはＩｎＯＸ１が主成分である領域とが、偏在し、混合している構造を有するＩｎ−Ｇａ−Ｚｎ酸化物を、ＣＡＣ−ＩＧＺＯと呼称することができる。
【０４１９】
また、図３１において、ＧａＯＸ３が主成分である領域、及びＩｎＸ２ＺｎＹ２ＯＺ２、またはＩｎＯＸ１が主成分である領域のサイズは、０．５ｎｍ以上１０ｎｍ以下、または１ｎｍ以上３ｎｍ以下で観察された。
【０４２０】
以上より、ＣＡＣ−ＩＧＺＯは、金属元素が均一に分布したＩＧＺＯ化合物とは異なる構造であり、ＩＧＺＯ化合物と異なる性質を有することが分かった。つまり、ＣＡＣ−ＩＧＺＯは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有することが確認できた。
【０４２１】
よって、ＣＡＣ−ＩＧＺＯを半導体素子に用いた場合、ＧａＯＸ３などに起因する性質と、ＩｎＸ２ＺｎＹ２ＯＺ２、またはＩｎＯＸ１に起因する性質とが、相補的に作用することにより、高いオン電流（Ｉｏｎ）、高い電界効果移動度（μ）、および低いオフ電流（Ｉｏｆｆ）を実現することが期待できる。また、ＣＡＣ−ＩＧＺＯを用いた半導体素子は、信頼性が高い。従って、ＣＡＣ−ＩＧＺＯは、ディスプレイをはじめとするさまざまな半導体装置に最適である。
【０４２２】
［試料１Ｂ乃至試料１Ｊ］
図３２には、試料１Ｂの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３２に示すＥＤＸマッピングの倍率は７２０万倍とした。
【０４２３】
図３２（Ａ）は断面ＴＥＭ像、図３２（Ｅ）は平面ＴＥＭ像である。図３２（Ｂ）は断面、および図３２（Ｆ）は平面におけるＩｎ原子のＥＤＸマッピングである。なお、図３２（Ｂ）に示すＥＤＸマッピングにおける全原子に対するＩｎ原子の比率は、１２．６０乃至４０．６０［ａｔｏｍｉｃ％］の範囲とした。図３２（Ｆ）に示すＥＤＸマッピングにおける全原子に対するＩｎ原子の比率は、１１．９４乃至３９．９７［ａｔｏｍｉｃ％］の範囲とした。
【０４２４】
また、図３２（Ｃ）は断面、および図３２（Ｇ）は平面におけるＧａ原子のＥＤＸマッピングである。なお、図３２（Ｃ）に示すＥＤＸマッピングにおける全原子に対するＧａ原子の比率は２．３０乃至２３．７３［ａｔｏｍｉｃ％］の範囲とした。図３２（Ｇ）に示すＥＤＸマッピングにおける全原子に対するＧａ原子の比率は０．００乃至２０．４５［ａｔｏｍｉｃ％］の範囲とした。
【０４２５】
また、図３２（Ｄ）は断面、および図３２（Ｈ）は平面におけるＺｎ原子のＥＤＸマッピングである。なお、図３２（Ｄ）に示すＥＤＸマッピングにおける全原子に対するＺｎ原子の比率は９．８５乃至３３．１１［ａｔｏｍｉｃ％］の範囲とした。図３２（Ｈ）に示すＥＤＸマッピングにおける全原子に対するＺｎ原子の比率は７．４９乃至２７．６９［ａｔｏｍｉｃ％］の範囲とした。
【０４２６】
なお、図３２（Ａ）、図３２（Ｂ）、図３２（Ｃ）、および図３２（Ｄ）は、試料１Ｂの断面において、同範囲の領域を示した。図３２（Ｅ）、図３２（Ｆ）、図３２（Ｇ）、および図３２（Ｈ）は、試料１Ｂの平面において、同範囲の領域を示した。
【０４２７】
図３３には、試料１Ｃの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３３に示すＥＤＸマッピングの倍率は７２０万倍とした。
【０４２８】
図３３（Ａ）は断面ＴＥＭ像、図３３（Ｅ）は平面ＴＥＭ像である。図３３（Ｂ）は断面、および図３３（Ｆ）は平面におけるＩｎ原子のＥＤＸマッピングである。なお、図３３（Ｂ）に示すＥＤＸマッピングにおける全原子に対するＩｎ原子の比率は、１４．７９乃至３９．７１［ａｔｏｍｉｃ％］の範囲とした。図３３（Ｆ）に示すＥＤＸマッピングにおける全原子に対するＩｎ原子の比率は、１４．０８乃至５０．６２［ａｔｏｍｉｃ％］の範囲とした。
【０４２９】
また、図３３（Ｃ）は断面、および図３３（Ｇ）は平面におけるＧａ原子のＥＤＸマッピングである。なお、図３３（Ｃ）に示すＥＤＸマッピングにおける全原子に対するＧａ原子の比率は２．８３乃至２１．６１［ａｔｏｍｉｃ％］の範囲とした。図３３（Ｇ）に示すＥＤＸマッピングにおける全原子に対するＧａ原子の比率は０．００乃至２１．１３［ａｔｏｍｉｃ％］の範囲とした。
【０４３０】
また、図３３（Ｄ）は断面、および図３３（Ｈ）は平面におけるＺｎ原子のＥＤＸマッピングである。なお、図３３（Ｄ）に示すＥＤＸマッピングにおける全原子に対するＺｎ原子の比率は１０．２７乃至２８．８４［ａｔｏｍｉｃ％］の範囲とした。図３３（Ｈ）に示すＥＤＸマッピングにおける全原子に対するＺｎ原子の比率は３．６４乃至３２．８４［ａｔｏｍｉｃ％］の範囲とした。
【０４３１】
なお、図３３（Ａ）、図３３（Ｂ）、図３３（Ｃ）、および図３３（Ｄ）は、試料１Ｃの断面において、同範囲の領域を示した。図３３（Ｅ）、図３３（Ｆ）、図３３（Ｇ）、および図３３（Ｈ）は、試料１Ｃの平面において、同範囲の領域を示した。
【０４３２】
図３４には、試料１Ｄの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３４に示すＥＤＸマッピングの倍率は７２０万倍とした。
【０４３３】
図３４（Ａ）は断面ＴＥＭ像、図３４（Ｅ）は平面ＴＥＭ像である。図３４（Ｂ）は断面、および図３４（Ｆ）は平面におけるＩｎ原子のＥＤＸマッピングである。なお、図３４（Ｂ）に示すＥＤＸマッピングにおける全原子に対するＩｎ原子の比率は、９．６１乃至４０．１０［ａｔｏｍｉｃ％］の範囲とした。図３４（Ｆ）に示すＥＤＸマッピングにおける全原子に対するＩｎ原子の比率は、１３．８３乃至４５．１０［ａｔｏｍｉｃ％］の範囲とした。
【０４３４】
また、図３４（Ｃ）は断面、および図３４（Ｇ）は平面におけるＧａ原子のＥＤＸマッピングである。なお、図３４（Ｃ）に示すＥＤＸマッピングにおける全原子に対するＧａ原子の比率は０．００乃至２１．１４［ａｔｏｍｉｃ％］の範囲とした。図３４（Ｇ）に示すＥＤＸマッピングにおける全原子に対するＧａ原子の比率は１．２８乃至２３．６３［ａｔｏｍｉｃ％］の範囲とした。
【０４３５】
また、図３４（Ｄ）は断面、および図３４（Ｈ）は平面におけるＺｎ原子のＥＤＸマッピングである。なお、図３４（Ｄ）に示すＥＤＸマッピングにおける全原子に対するＺｎ原子の比率は６．１３乃至２８．４５［ａｔｏｍｉｃ％］の範囲とした。図３４（Ｈ）に示すＥＤＸマッピングにおける全原子に対するＺｎ原子の比率は７．５０乃至３１．９０［ａｔｏｍｉｃ％］の範囲とした。
【０４３６】
なお、図３４（Ａ）、図３４（Ｂ）、図３４（Ｃ）、および図３４（Ｄ）は、試料１Ｄの断面において、同範囲の領域を示した。図３４（Ｅ）、図３４（Ｆ）、図３４（Ｇ）、および図３４（Ｈ）は、試料１Ｄの平面において、同範囲の領域を示した。
【０４３７】
図３５には、試料１Ｅの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３５に示すＥＤＸマッピングの倍率は７２０万倍とした。
【０４３８】
図３５（Ａ）は断面ＴＥＭ像、図３５（Ｅ）は平面ＴＥＭ像である。図３５（Ｂ）は断面、および図３５（Ｆ）は平面におけるＩｎ原子のＥＤＸマッピングである。なお、図３５（Ｂ）に示すＥＤＸマッピングにおける全原子に対するＩｎ原子の比率は、１０．３５乃至４０．０４［ａｔｏｍｉｃ％］の範囲とした。図３５（Ｆ）に示すＥＤＸマッピングにおける全原子に対するＩｎ原子の比率は、６．９０乃至４２．２８［ａｔｏｍｉｃ％］の範囲とした。
【０４３９】
また、図３５（Ｃ）は断面、および図３５（Ｇ）は平面におけるＧａ原子のＥＤＸマッピングである。なお、図３５（Ｃ）に示すＥＤＸマッピングにおける全原子に対するＧａ原子の比率は０．００乃至２３．０３［ａｔｏｍｉｃ％］の範囲とした。図３５（Ｇ）に示すＥＤＸマッピングにおける全原子に対するＧａ原子の比率は０．００乃至２２．８５［ａｔｏｍｉｃ％］の範囲とした。
【０４４０】
また、図３５（Ｄ）は断面、および図３５（Ｈ）は平面におけるＺｎ原子のＥＤＸマッピングである。なお、図３５（Ｄ）に示すＥＤＸマッピングにおける全原子に対するＺｎ原子の比率は５．１０乃至３０．７４［ａｔｏｍｉｃ％］の範囲とした。図３５（Ｈ）に示すＥＤＸマッピングにおける全原子に対するＺｎ原子の比率は０．６３乃至３１．７６［ａｔｏｍｉｃ％］の範囲とした。
【０４４１】
なお、図３５（Ａ）、図３５（Ｂ）、図３５（Ｃ）、および図３５（Ｄ）は、試料１Ｅの断面において、同範囲の領域を示した。図３５（Ｅ）、図３５（Ｆ）、図３５（Ｇ）、および図３５（Ｈ）は、試料１Ｅの平面において、同範囲の領域を示した。
【０４４２】
図３６には、試料１Ｆの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３６に示すＥＤＸマッピングの倍率は７２０万倍とした。
【０４４３】
図３６（Ａ）は断面ＴＥＭ像、図３６（Ｅ）は平面ＴＥＭ像である。図３６（Ｂ）は断面、および図３６（Ｆ）は平面におけるＩｎ原子のＥＤＸマッピングである。なお、図３６（Ｂ）に示すＥＤＸマッピングにおける全原子に対するＩｎ原子の比率は、１３．３７乃至４２．９９［ａｔｏｍｉｃ％］の範囲とした。図３６（Ｆ）に示すＥＤＸマッピングにおける全原子に対するＩｎ原子の比率は、８．７３乃至４６．４５［ａｔｏｍｉｃ％］の範囲とした。
【０４４４】
また、図３６（Ｃ）は断面、および図３６（Ｇ）は平面におけるＧａ原子のＥＤＸマッピングである。なお、図３６（Ｃ）に示すＥＤＸマッピングにおける全原子に対するＧａ原子の比率は２．５６乃至２６．０２［ａｔｏｍｉｃ％］の範囲とした。図３６（Ｇ）に示すＥＤＸマッピングにおける全原子に対するＧａ原子の比率は０．００乃至２２．５１［ａｔｏｍｉｃ％］の範囲とした。
【０４４５】
また、図３６（Ｄ）は断面、および図３６（Ｈ）は平面におけるＺｎ原子のＥＤＸマッピングである。なお、図３６（Ｄ）に示すＥＤＸマッピングにおける全原子に対するＺｎ原子の比率は８．６６乃至３２．６４［ａｔｏｍｉｃ％］の範囲とした。図３６（Ｈ）に示すＥＤＸマッピングにおける全原子に対するＺｎ原子の比率は１．４１乃至２９．６４［ａｔｏｍｉｃ％］の範囲とした。
【０４４６】
なお、図３６（Ａ）、図３６（Ｂ）、図３６（Ｃ）、および図３６（Ｄ）は、試料１Ｆの断面において、同範囲の領域を示した。図３６（Ｅ）、図３６（Ｆ）、図３６（Ｇ）、および図３６（Ｈ）は、試料１Ｆの平面において、同範囲の領域を示した。
【０４４７】
図３７には、試料１Ｇの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３７に示すＥＤＸマッピングの倍率は７２０万倍とした。
【０４４８】
図３７（Ａ）は断面ＴＥＭ像、図３７（Ｅ）は平面ＴＥＭ像である。図３７（Ｂ）は断面、および図３７（Ｆ）は平面におけるＩｎ原子のＥＤＸマッピングである。なお、図３７（Ｂ）に示すＥＤＸマッピングにおける全原子に対するＩｎ原子の比率は、１０．７６乃至４３．３０［ａｔｏｍｉｃ％］の範囲とした。図３７（Ｆ）に示すＥＤＸマッピングにおける全原子に対するＩｎ原子の比率は、６．９３乃至４３．３９［ａｔｏｍｉｃ％］の範囲とした。
【０４４９】
また、図３７（Ｃ）は断面、および図３７（Ｇ）は平面におけるＧａ原子のＥＤＸマッピングである。なお、図３７（Ｃ）に示すＥＤＸマッピングにおける全原子に対するＧａ原子の比率は１．４０乃至２３．０７［ａｔｏｍｉｃ％］の範囲とした。図３７（Ｇ）に示すＥＤＸマッピングにおける全原子に対するＧａ原子の比率は０．００乃至２１．３０［ａｔｏｍｉｃ％］の範囲とした。
【０４５０】
また、図３７（Ｄ）は断面、および図３７（Ｈ）は平面におけるＺｎ原子のＥＤＸマッピングである。なお、図３７（Ｄ）に示すＥＤＸマッピングにおける全原子に対するＺｎ原子の比率は４．６７乃至２８．７２［ａｔｏｍｉｃ％］の範囲とした。図３７（Ｈ）に示すＥＤＸマッピングにおける全原子に対するＺｎ原子の比率は４．１６乃至３０．５４［ａｔｏｍｉｃ％］の範囲とした。
【０４５１】
なお、図３７（Ａ）、図３７（Ｂ）、図３７（Ｃ）、および図３７（Ｄ）は、試料１Ｇの断面において、同範囲の領域を示した。図３７（Ｅ）、図３７（Ｆ）、図３７（Ｇ）、および図３７（Ｈ）は、試料１Ｇの平面において、同範囲の領域を示した。
【０４５２】
図３８には、試料１Ｈの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３８に示すＥＤＸマッピングの倍率は７２０万倍とした。
【０４５３】
図３８（Ａ）は断面ＴＥＭ像、図３８（Ｅ）は平面ＴＥＭ像である。図３８（Ｂ）は断面、および図３８（Ｆ）は平面におけるＩｎ原子のＥＤＸマッピングである。なお、図３８（Ｂ）に示すＥＤＸマッピングにおける全原子に対するＩｎ原子の比率は、１２．６７乃至４３．０９［ａｔｏｍｉｃ％］の範囲とした。図３８（Ｆ）に示すＥＤＸマッピングにおける全原子に対するＩｎ原子の比率は、１３．９９乃至４１．９０［ａｔｏｍｉｃ％］の範囲とした。
【０４５４】
また、図３８（Ｃ）は断面、および図３８（Ｇ）は平面におけるＧａ原子のＥＤＸマッピングである。なお、図３８（Ｃ）に示すＥＤＸマッピングにおける全原子に対するＧａ原子の比率は０．６０乃至２７．３７［ａｔｏｍｉｃ％］の範囲とした。図３８（Ｇ）に示すＥＤＸマッピングにおける全原子に対するＧａ原子の比率は１．６７乃至２１．５３［ａｔｏｍｉｃ％］の範囲とした。
【０４５５】
また、図３８（Ｄ）は断面、および図３８（Ｈ）は平面におけるＺｎ原子のＥＤＸマッピングである。なお、図３８（Ｄ）に示すＥＤＸマッピングにおける全原子に対するＺｎ原子の比率は７．８５乃至３３．６１［ａｔｏｍｉｃ％］の範囲とした。図３８（Ｈ）に示すＥＤＸマッピングにおける全原子に対するＺｎ原子の比率は５．１０乃至３０．２２［ａｔｏｍｉｃ％］の範囲とした。
【０４５６】
なお、図３８（Ａ）、図３８（Ｂ）、図３８（Ｃ）、および図３８（Ｄ）は、試料１Ｈの断面において、同範囲の領域を示した。図３８（Ｅ）、図３８（Ｆ）、図３８（Ｇ）、および図３８（Ｈ）は、試料１Ｈの平面において、同範囲の領域を示した。
【０４５７】
図３９には、試料１Ｊの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図３９に示すＥＤＸマッピングの倍率は７２０万倍とした。
【０４５８】
図３９（Ａ）は断面ＴＥＭ像、図３９（Ｅ）は平面ＴＥＭ像である。図３９（Ｂ）は断面、および図３９（Ｆ）は平面におけるＩｎ原子のＥＤＸマッピングである。なお、図３９（Ｂ）に示すＥＤＸマッピングにおける全原子に対するＩｎ原子の比率は、１５．８０乃至４０．５３［ａｔｏｍｉｃ％］の範囲とした。図３９（Ｆ）に示すＥＤＸマッピングにおける全原子に対するＩｎ原子の比率は、１６．０９乃至４０．３３［ａｔｏｍｉｃ％］の範囲とした。
【０４５９】
また、図３９（Ｃ）は断面、および図３９（Ｇ）は平面におけるＧａ原子のＥＤＸマッピングである。なお、図３９（Ｃ）に示すＥＤＸマッピングにおける全原子に対するＧａ原子の比率は４．１３乃至２２．２１［ａｔｏｍｉｃ％］の範囲とした。図３９（Ｇ）に示すＥＤＸマッピングにおける全原子に対するＧａ原子の比率は２．４２乃至２１．３７［ａｔｏｍｉｃ％］の範囲とした。
【０４６０】
また、図３９（Ｄ）は断面、および図３９（Ｈ）は平面におけるＺｎ原子のＥＤＸマッピングである。なお、図３９（Ｄ）に示すＥＤＸマッピングにおける全原子に対するＺｎ原子の比率は７．７５乃至２６．３５［ａｔｏｍｉｃ％］の範囲とした。図３９（Ｈ）に示すＥＤＸマッピングにおける全原子に対するＺｎ原子の比率は７．８８乃至２８．３６［ａｔｏｍｉｃ％］の範囲とした。
【０４６１】
なお、図３９（Ａ）、図３９（Ｂ）、図３９（Ｃ）、および図３９（Ｄ）は、試料１Ｊの断面において、同範囲の領域を示した。図３９（Ｅ）、図３９（Ｆ）、図３９（Ｇ）、および図３９（Ｈ）は、試料１Ｊの平面において、同範囲の領域を示した。
【０４６２】
本実施例は、少なくともその一部を本明細書中に記載する他の実施の形態、または他の実施例と適宜組み合わせて実施することができる。
【実施例２】
【０４６３】
本実施例では、本発明の一態様である、金属酸化物１０８を有するトランジスタ１５０を作製し、電気特性および信頼性試験を行った。なお、本実施例においては、金属酸化物１０８を有するトランジスタ１５０として、試料２Ａ、試料２Ｂ、試料２Ｃ、試料２Ｄ、試料２Ｅ、試料２Ｆ、試料２Ｇ、試料２Ｈ、および試料２Ｊの９種のトランジスタを作製した。
【０４６４】
＜試料の構成と作製方法＞
以下では、本発明の一態様に係る試料２Ａ、試料２Ｂ、試料２Ｃ、試料２Ｄ、試料２Ｅ、試料２Ｆ、試料２Ｇ、試料２Ｈ、および試料２Ｊについて説明する。試料２Ａ乃至試料２Ｊとして、実施の形態２、および図９乃至図１１で説明した作製方法により、図６の構造を有するトランジスタ１５０を作製した。
【０４６５】
なお、試料２Ａ乃至試料２Ｊは、それぞれ、金属酸化物１０８の成膜時の温度、および酸素流量比を異なる条件で作製した。下表に、試料２Ａ乃至試料２Ｊにおける金属酸化物成膜時の温度、および酸素流量比を示す。
【０４６６】
【表３】
2018061004.tif 000006
【０４６７】
なお、各試料は、実施の形態２にて説明した作製方法により作製した。また、金属酸化物１０８の成膜工程において、ターゲットは、金属酸化物ターゲット（Ｉｎ：Ｇａ：Ｚｎ＝４：２：４．１［原子数比］）を用いた。
【０４６８】
なお、トランジスタ１５０のチャネル長は２μｍ、チャネル幅は３μｍ（以下、Ｌ／Ｗ＝２／３μｍともいう）、またはチャネル長は２μｍ、チャネル幅は５０μｍ（以下、Ｌ／Ｗ＝２／５０μｍともいう）とした。
【０４６９】
＜トランジスタの電気特性＞
次に、上記作製した試料２Ａ乃至試料２Ｊのトランジスタ（Ｌ／Ｗ＝２／３μｍ）のＩｄ−Ｖｇ特性を測定した。なお、トランジスタのＩｄ−Ｖｇ特性の測定条件としては、第１のゲート電極として機能する導電膜１１２に印加する電圧（以下、ゲート電圧（Ｖｇ）ともいう）、及び第２のゲート電極として機能する導電膜１０６に印加する電圧（以下、バックゲート電圧（Ｖｂｇ）ともいう）を、−１０Ｖから＋１０Ｖまで０．２５Ｖのステップで印加した。また、ソース電極として機能する導電膜１２０ａに印加する電圧（以下、ソース電圧（Ｖｓ）ともいう）を０Ｖ（ｃｏｍｍ）とし、ドレイン電極として機能する導電膜１２０ｂに印加する電圧（以下、ドレイン電圧（Ｖｄ）ともいう）を、０．１Ｖ及び２０Ｖとした。
【０４７０】
［トランジスタのＩｄ−Ｖｇ特性］
ここで、トランジスタのドレイン電流−ゲート電圧特性（Ｉｄ−Ｖｇ特性）について説明する。図４２（Ａ）はトランジスタのＩｄ−Ｖｇ特性の一例を説明する図である。なお、図４２（Ａ）において、理解を簡単にするためにトランジスタの活性層には、多結晶シリコンを用いた場合を想定している。また、図４２（Ａ）において、縦軸がＩｄを横軸がＶｇをそれぞれ表す。
【０４７１】
図４２（Ａ）に示すように、Ｉｄ−Ｖｇ特性は、大きく分けて３つの領域に分けられる。１つ目の領域をオフ領域（ＯＦＦ  ｒｅｇｉｏｎ）と、２つ目の領域をサブスレッショルド領域（ｓｕｂｔｈｒｅｓｈｏｌｄ  ｒｅｇｉｏｎ）と、３つ目の領域をオン領域（ＯＮ  ｒｅｇｉｏｎ）と、それぞれ呼称する。また、サブスレッショルド領域とオン領域との境界のゲート電圧をしきい値電圧（Ｖｔｈ）と呼称する。
【０４７２】
トランジスタの特性としては、オフ領域のドレイン電流（オフ電流またはＩｏｆｆともいう）が低く、オン領域のドレイン電流（オン電流またはＩｏｎともいう）が高い方が望ましい。なお、トランジスタのオン電流については、電界効果移動度を指標とする場合が多い。電界効果移動度の詳細については後述する。
【０４７３】
また、トランジスタを低い電圧で駆動させるためには、サブスレッショルド領域でのＩｄ−Ｖｇ特性の傾きが急峻である方が望ましい。サブスレッショルド領域のＩｄ−Ｖｇ特性の変化の大きさを表わす指標として、ＳＳ（ｓｕｂｔｈｒｅｓｈｏｌｄ  ｓｗｉｎｇ）またはＳ値などと呼称される。なお、Ｓ値は、以下の式（２）で表される。
【０４７４】
【数２】
2018061004.tif 000007
【０４７５】
Ｓ値は、サブスレッショルド領域において、ドレイン電流が１桁変化するのに必要なゲート電圧の変化量の最小値である。Ｓ値が小さいほど、オンとオフとのスイッチング動作を急峻に行うことができる。
【０４７６】
［トランジスタのＩｄ−Ｖｄ特性］
次に、トランジスタのドレイン電流−ドレイン電圧特性（Ｉｄ−Ｖｄ特性）について説明する。図４２（Ｂ）はトランジスタのＩｄ−Ｖｄ特性の一例を説明する図である。また、図４２（Ｂ）において、縦軸がＩｄを横軸がＶｄをそれぞれ表す。
【０４７７】
図４２（Ｂ）に示すように、オン領域は、さらに２つの領域に分けられる。１つ目の領域を線形領域（Ｌｉｎｅａｒ  ｒｅｇｉｏｎ）と、２つ目の領域を飽和領域（Ｓａｔｕｒａｔｉｏｎ  ｒｅｇｉｏｎ）と、それぞれ呼称する。線形領域は、ドレイン電流がドレイン電圧の上昇に伴って放物線状に大きくなる。一方で飽和領域は、ドレイン電圧が変化してもドレイン電流が大きく変化しない。なお、真空管に準じて、線形領域を３極管領域と、飽和領域を５極管領域と、それぞれ呼称する場合がある。
【０４７８】
また、線形領域とは、Ｖｄに対してＶｇが大きい（Ｖｄ＜Ｖｇ）状態を指す場合がある。また、飽和領域とは、Ｖｇに対してＶｄが大きい（Ｖｇ＜Ｖｄ）状態を指す場合がある。ただし、実際には、トランジスタのしきい値電圧を考慮する必要がある。よって、Ｖｇからトランジスタのしきい値電圧を差分した値がＶｄに対して大きい（Ｖｄ＜Ｖｇ−Ｖｔｈ）状態を線形領域とする場合がある。同様に、Ｖｇからトランジスタのしきい値電圧を差分した値がＶｄに対して小さい（Ｖｇ−Ｖｔｈ＜Ｖｄ）状態を飽和領域とする場合がある。
【０４７９】
トランジスタのＩｄ−Ｖｄ特性において、飽和領域の電流が一定であるような特性を、「飽和性が良い」と表現する場合がある。トランジスタの飽和性の良さは、特に有機ＥＬディスプレイへの応用で重要である。例えば、飽和性が良いトランジスタを有機ＥＬディスプレイの画素のトランジスタに用いることで、ドレイン電圧が変化しても画素の明るさの変化を抑制することができる。
【０４８０】
［ドレイン電流の解析モデル］
次に、ドレイン電流の解析モデルについて説明する。ドレイン電流の解析モデルとしては、Ｇｒａｄｕａｌ  ｃｈａｎｎｅｌ近似（ＧＣＡ）に基づくドレイン電流の解析式が知られている。ＧＣＡに基づくとトランジスタのドレイン電流は、以下の式（３）で表される。
【０４８１】
【数３】
2018061004.tif 000008
【０４８２】
数式（３）において、上が線形領域におけるドレイン電流の式であり、下が飽和領域におけるドレイン電流の式である。数式（３）において、Ｉｄはドレイン電流、μは活性層の移動度、Ｌはトランジスタのチャネル長、Ｗはトランジスタのチャネル幅、Ｃｏｘはゲート容量、Ｖｇはゲート電圧、Ｖｄはドレイン電圧、Ｖｔｈはトランジスタのしきい値電圧を、それぞれ表す。
【０４８３】
［電界効果移動度］
次に、電界効果移動度について説明する。トランジスタの電流駆動力の指標として、電界効果移動度が用いられる。上述したように、トランジスタのオン領域は線形領域と飽和領域に分かれる。それぞれの領域の特性から、ＧＣＡに基づくドレイン電流の解析式に基づいてトランジスタの電界効果移動度を算出することができる。区別する必要のあるときは、それぞれ線形移動度（Ｌｉｎｅａｒ  ｍｏｂｉｌｉｔｙ）、飽和移動度（Ｓａｔｕｒａｔｉｏｎ  ｍｏｂｉｌｉｔｙ）と呼ばれる。線形移動度は、以下の式（４）で表され、飽和移動度は、以下の式（５）で表される。
【０４８４】
【数４】
2018061004.tif 000009
【０４８５】
【数５】
2018061004.tif 000010
【０４８６】
本明細書等においては、式（４）及び式（５）から算出される曲線を、移動度曲線と呼称する。図４３に、ＧＣＡに基づくドレイン電流の解析式から計算した移動度曲線を示す。なお、図４３では、ＧＣＡが有効であるとした場合のＶｄ＝１０ＶのＩｄ−Ｖｇ特性と、線形移動度及び飽和移動度の移動度曲線とを、それぞれ重ねて示している。
【０４８７】
図４３においては、ＧＣＡに基づくドレイン電流の解析式からＩｄ−Ｖｇ特性を計算している。移動度曲線の形状は、トランジスタの内部の様子を理解するための手がかりとなる。
【０４８８】
図４０に、試料２Ａ乃至試料２ＪのＩｄ−Ｖｇ特性結果、および電界効果移動度をそれぞれ示す。実線はＶｄが２０Ｖの時のＩｄ、一点鎖線は、Ｖｄが０．１Ｖの時のＩｄを示す。また、破線は、電界効果移動度を示す。なお、図４０において、第１縦軸がＩｄ［Ａ］を、第２縦軸が電界効果移動度（μＦＥ［ｃｍ２／Ｖｓ］）を、横軸がＶｇ［Ｖ］を、それぞれ表す。また、電界効果移動度については、Ｖｄを２０Ｖとして測定した値から算出した。
【０４８９】
図４０に示すように、試料２Ａ乃至試料２Ｊの特性は、オン電流（Ｉｏｎ）、電界効果移動度、特に飽和領域における電界効果移動度が異なることが確認できた。特に、電界効果移動度の形状に関して、最大飽和移動度の値、および０Ｖ付近の立ち上がり特性の電界効果移動度の形状が大きく異なることがわかった。
【０４９０】
図４０より、成膜時の基板温度が低いほど、または成膜時の酸素流量比が小さいほど、高いオン電流（Ｉｏｎ）を示すことがわかった。また、同様に、０Ｖ付近の立ち上がりが非常に急峻であることが確認できた。特に、試料２Ａでは、電界効果移動度の最大値は７０ｃｍ２／Ｖｓに迫る値を示すことが確認された。
【０４９１】
＜ゲートバイアス−熱ストレス試験（ＧＢＴ試験）＞
次に、上記作製した、試料２Ａ乃至試料２Ｊのトランジスタ（Ｌ／Ｗ＝２／５０μｍ）に対し、信頼性評価を行った。信頼性評価としては、ＧＢＴ試験とした。
【０４９２】
本実施例でのＧＢＴ試験条件としては、第１のゲート電極として機能する導電膜１１２及び第２のゲート電極として機能する導電膜１０６に印加される電圧、（以下、ゲート電圧（Ｖｇ）という。）を±３０Ｖ、とし、ソース電極として機能する導電膜１２０ａ及びドレイン電極として機能する導電膜１２０ｂとして機能する導電膜に印加される電圧（以下、それぞれドレイン電圧（Ｖｄ）、ソース電圧（Ｖｓ）という。）を０Ｖ（ＣＯＭＭＯＮ）とした。また、ストレス温度を６０℃、ストレス印加時間を１時間とし、測定環境をダーク環境及び光照射環境（白色ＬＥＤにて約１００００ｌｘの光を照射）の２つの環境で、それぞれ行った。
【０４９３】
すなわち、トランジスタ１５０のソース電極として機能する導電膜１２０ａとドレイン電極として機能する導電膜１２０ｂを同電位とし、第１のゲート電極として機能する導電膜１１２及び第２のゲート電極として機能する導電膜１０６には、ソース電極として機能する導電膜１２０ａ及びドレイン電極として機能する導電膜１２０ｂとは異なる電位を一定時間（ここでは１時間）印加した。
【０４９４】
また、第１のゲート電極として機能する導電膜１１２及び第２のゲート電極として機能する導電膜１０６に与える電位がソース電極として機能する導電膜１２０ａ及びドレイン電極として機能する導電膜１２０ｂの電位よりも高い場合をプラスストレスとした。また、第１のゲート電極として機能する導電膜１１２及び第２のゲート電極として機能する導電膜１０６に与える電位がソース電極として機能する導電膜１２０ａ及びドレイン電極として機能する導電膜１２０ｂの電位よりも低い場合をマイナスストレスとした。したがって、測定環境と合わせて、プラスＧＢＴ（ダーク）、マイナスＧＢＴ（ダーク）、プラスＧＢＴ（光照射）、及びマイナスＧＢＴ（光照射）の合計４条件にて信頼性評価を実施した。
【０４９５】
なお、プラスＧＢＴ（ダーク）をＰＢＴＳ（Ｐｏｓｉｔｉｖｅ  Ｂｉａｓ  Ｔｅｍｐｅｒａｔｕｒｅ  Ｓｔｒｅｓｓ）として、以下に記載する。また、マイナスＧＢＴ（ダーク）を、ＮＢＴＳ（Ｎｅｇａｔｉｖｅ  Ｂｉａｓ  Ｔｅｍｐｅｒａｔｕｒｅ  Ｓｔｒｅｓｓ）とする。プラスＧＢＴ（光照射）をＰＢＩＴＳ（Ｐｏｓｉｔｉｖｅ  Ｂｉａｓ  Ｉｌｌｕｍｉｎａｔｉｏｎ  Ｔｅｍｐｅｒａｔｕｒｅ  Ｓｔｒｅｓｓ）とする。マイナスＧＢＴ（光照射）をＮＢＩＴＳ（Ｎｅｇａｔｉｖｅ  Ｂｉａｓ  Ｉｌｌｕｍｉｎａｔｉｏｎ  Ｔｅｍｐｅｒａｔｕｒｅ  Ｓｔｒｅｓｓ）とする。
【０４９６】
試料２Ａ乃至試料２ＪのＧＢＴ試験結果を図４１に示す。また、図４１において、縦軸にトランジスタのしきい値電圧の変化量（ΔＶｔｈ）を示す。
【０４９７】
図４１に示す結果から、試料２Ａ乃至試料２Ｊが有するトランジスタは、ＧＢＴ試験における、しきい値電圧の変化量（ΔＶｔｈ）が、±３Ｖ以内であった。したがって、試料２Ａ乃至試料２Ｊが有するトランジスタは、高い信頼性を有することが分かる。
【０４９８】
従って、結晶性の低いＩＧＺＯ膜であっても、結晶性の高いＩＧＺＯ膜と同様に、欠陥準位密度が低い膜が作られていると推定される。
【０４９９】
本実施例は、少なくともその一部を本明細書中に記載する他の実施の形態、または他の実施例と適宜組み合わせて実施することができる。
【実施例３】
【０５００】
本実施例では、各種測定方法を用い、基板上に成膜した本発明の一態様である金属酸化物について測定を行った結果について説明する。なお、本実施例においては、試料３Ａ、試料３Ｄ、および試料３Ｊを作製した。
【０５０１】
＜試料の構成と作製方法＞
以下では、本発明の一態様に係る試料３Ａ、試料３Ｄ、および試料３Ｊについて説明する。試料３Ａ、試料３Ｄ、および試料３Ｊは、基板と、基板上の金属酸化物と、を有する。
【０５０２】
なお、試料３Ａ、試料３Ｄ、および試料３Ｊは、それぞれ、金属酸化物の成膜時の温度、および酸素流量比を異なる条件で作製した。下表に、試料３Ａ、試料３Ｄ、および試料３Ｊにおける金属酸化物成膜時の温度、および酸素流量比を示す。
【０５０３】
【表４】
2018061004.tif 000011
【０５０４】
次に、各試料の作製方法について、説明する。
【０５０５】
まず、基板として、ガラス基板を用いた。続いて、スパッタリング装置を用いて、基板上に金属酸化物として、厚さ１００ｎｍのＩｎ−Ｇａ−Ｚｎ金属酸化物を形成した。成膜条件は、チャンバー内の圧力を０．６Ｐａとし、ターゲットには、金属酸化物ターゲット（Ｉｎ：Ｇａ：Ｚｎ＝１：１：１．２［原子数比］）を用いた。また、スパッタリング装置内に設置された金属酸化物ターゲットに２５００ＷのＡＣ電力を供給することで、金属酸化物を成膜した。
【０５０６】
なお、金属酸化物を成膜する際の条件として、上記表に示した成膜温度、および酸素流量比とすることで、試料３Ａ、試料３Ｄ、および試料３Ｊとした。
【０５０７】
以上の工程により、本実施例の試料３Ａ、試料３Ｄ、および試料３Ｊを作製した。
【０５０８】
＜ＴＥＭ像および電子回折＞
本項目では、試料３Ａ、試料３Ｄ、および試料３Ｊを、ＴＥＭによって観察、および解析した結果について説明する。
【０５０９】
また、本項目では、試料３Ａ、試料３Ｄ、および試料３Ｊをプローブ径が１ｎｍの電子線（ナノビーム電子線ともいう。）を照射することで、電子回折パターンを取得した結果について説明する。
【０５１０】
なお、平面ＴＥＭ像は、球面収差補正機能を用いて観察した。また、ＨＡＡＤＦ−ＳＴＥＭ像の撮影には、日本電子株式会社製原子分解能分析電子顕微鏡ＪＥＭ−ＡＲＭ２００Ｆを用いて、加速電圧２００ｋＶ、ビーム径約０．１ｎｍφの電子線を照射して行った。
【０５１１】
また、電子回折パターンの観察は、電子線を照射しながら０秒の位置から３５秒の位置まで一定の速度で移動させながら行った。
【０５１２】
図４４（Ａ）に試料３Ａの断面ＴＥＭ像を、図４４（Ｂ）に試料３Ａの電子回折パターンを取得した結果を示す。図４４（Ｃ）に試料３Ｄの断面ＴＥＭ像を、図４４（Ｄ）に試料３Ｄの電子回折パターンを取得した結果を示す。図４４（Ｅ）に試料３Ｊの断面ＴＥＭ像を、図４４（Ｆ）に試料３Ｊの電子回折パターンを取得した結果を示す。
【０５１３】
試料３Ａは、図４４（Ａ）に示すように、断面ＴＥＭ観察結果より、微結晶が観察された。また、図４４（Ｂ）に示すように、試料３Ａに対する電子回折パターンの結果は、円を描くように（リング状に）輝度の高い領域が観測できた。また、リング状の領域に複数のスポットが観測できた。
【０５１４】
試料３Ｄは、図４４（Ｃ）に示すように、断面ＴＥＭ観察結果より、ＣＡＡＣ構造、および微結晶が観察された。また、図４４（Ｄ）に示すように、試料３Ｄに対する電子回折パターンの結果は、円を描くように（リング状に）輝度の高い領域が観測できた。また、リング状の領域に複数のスポットが観測できた。また、（００９）面に起因するスポットが含まれる回折パターンもわずかに見られた。
【０５１５】
一方、試料３Ｊは、図４４（Ｅ）に示すように、断面ＴＥＭ観察結果より、ＣＡＡＣ構造を示す層状の配列が明瞭に確認された。また、図４４（Ｆ）に示すように、試料３Ｊに対する電子回折パターンの結果は、（００９）面に起因するスポットが含まれる回折パターンが見られた。
【０５１６】
なお、上述したような断面ＴＥＭ像および平面ＴＥＭ像において観察される特徴は、金属酸化物の構造を一面的に捉えたものである。
【０５１７】
以上より、試料３Ａ、および試料３Ｄの電子線回折パターンは、リング状に輝度の高い領域と、該リング領域に複数の輝点を有する。従って、試料３Ａ、および試料３Ｄは、電子線回折パターンが、微結晶を有する金属酸化物になり、平面方向、および断面方向において、配向性は有さないことが分かった。また、試料３Ｄは、ｎｃ構造とＣＡＡＣ構造との混合材であることがわかった。
【０５１８】
一方、試料３Ｊの電子線回折パターンは、ＩｎＧａＺｎＯ４の結晶の（００９）面に起因するスポットを有する。従って、試料３Ｊは、ｃ軸配向性を有し、ｃ軸が被形成面または上面に略垂直な方向を向いていることがわかった。
【０５１９】
＜ＴＥＭ像の画像解析＞
本項目では、試料３Ａ、試料３Ｄ、および試料３Ｊを、ＨＡＡＤＦ−ＳＴＥＭによって観察、および解析した結果について説明する。
【０５２０】
平面ＴＥＭ像の画像解析を行った結果について説明する。なお、平面ＴＥＭ像は、球面収差補正機能を用いて観察した。なお、平面ＴＥＭ像の撮影には、日本電子株式会社製原子分解能分析電子顕微鏡ＪＥＭ−ＡＲＭ２００Ｆを用いて、加速電圧２００ｋＶ、ビーム径約０．１ｎｍφの電子線を照射して行った。
【０５２１】
図４５（Ａ）は、試料３Ａの平面ＴＥＭ像、図４５（Ｂ）は、試料３Ａの平面ＴＥＭ像を画像処理した像を示す。図４５（Ｃ）は、試料３Ｄの平面ＴＥＭ像、図４５（Ｄ）は、試料３Ｄの平面ＴＥＭ像を画像処理した像を示す。図４５（Ｅ）は、試料３Ｊの平面ＴＥＭ像、図４５（Ｆ）は、試料３Ｊの平面ＴＥＭ像を画像処理した像を示す。
【０５２２】
なお、図４５（Ｂ）、図４５（Ｄ）、および図４５（Ｆ）に示す平面ＴＥＭ像を画像処理した像は、図４５（Ａ）、図４５（Ｃ）、および図４５（Ｅ）に示す平面ＴＥＭ像を実施例１で説明した方法により画像解析し、六角形格子の角度に応じた濃淡を示した像である。つまり平面ＴＥＭ像を画像処理した像は、平面ＴＥＭ像のＦＦＴフィルタリング像において、特定波数領域を分割し、当該領域に濃淡をつけることにより、各特定波数領域の格子点の向きを抽出した画像である。
【０５２３】
図４５より、ｎｃが観察される試料３Ａ、試料３Ｄでは、六角形の向きがランダムであり、モザイク状に分布していることがわかった。また、断面ＴＥＭ像で、層状構造が観察された試料３Ｊでは、六角形の向きが同じ向きを示す領域が数十ｎｍの広範囲にわたって存在することがわかった。試料３Ｄはランダムなモザイク状のｎｃと、試料３Ｊと同様の同じ向きが広領域に観測される領域とがあることが分かった。
【０５２４】
また、図４５により、成膜時の基板温度が低い、または、酸素ガス流量比が小さいほど、六角形の向きがランダムであり、モザイク状に分布している領域が表れやすい傾向があることが分かった。
【０５２５】
このように、平面ＴＥＭ像を画像解析することによって、ＣＡＡＣ−ＯＳの六角形格子の角度が変化する境界部を評価することが可能となる。
【０５２６】
次に、試料３Ａの格子点群からボロノイ図を作成した。なお、ボロノイ図は、実施例１で説明した方法により取得した。
【０５２７】
図４６（Ａ）に試料３Ａ、図４６（Ｂ）に試料３Ｄ、および図４６（Ｃ）に試料３Ｊにおけるボロノイ領域の形状が、四角形乃至九角形のいずれかである割合を示す。棒グラフに、各試料のボロノイ領域の形状が四角形乃至九角形のいずれかである個数を示した。また、表に各試料のボロノイ領域の形状が四角形乃至九角形のいずれかである割合を示した。
【０５２８】
図４６より、結晶化の高い試料３Ｊでは六角形を示す割合が高く、結晶化が低い試料３Ａでは六角形の割合が低くなる傾向を示すことが確認できた。試料３Ｄの六角形の比率は、試料３Ｊと試料３Ａの間の値であった。従って、図４６より、成膜条件の違いにより、金属酸化物の結晶状態は大きく異なることが確認された。
【０５２９】
従って、図４６より、成膜時の基板温度が低い、または、酸素ガス流量比が小さいほど、結晶化が低く、六角形の割合が低くなる傾向を示すことが確認できた。
【０５３０】
＜元素分析＞
本項目では、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用い、ＥＤＸマッピングを取得し、評価することによって、試料３Ａの元素分析を行った結果について説明する。なお、ＥＤＸ測定には、元素分析装置として日本電子株式会社製エネルギー分散型Ｘ線分析装置ＪＥＤ−２３００Ｔを用いる。なお、試料から放出されたＸ線の検出にはＳｉドリフト検出器を用いる。
【０５３１】
ＥＤＸ測定では、試料の分析対象領域の各点に電子線照射を行い、これにより発生する試料の特性Ｘ線のエネルギーと発生回数を測定し、各点に対応するＥＤＸスペクトルを得る。本実施例では、各点のＥＤＸスペクトルのピークを、Ｉｎ原子のＬ殻への電子遷移、Ｇａ原子のＫ殻への電子遷移、Ｚｎ原子のＫ殻への電子遷移及びＯ原子のＫ殻への電子遷移に帰属させ、各点におけるそれぞれの原子の比率を算出する。これを試料の分析対象領域について行うことにより、各原子の比率の分布が示されたＥＤＸマッピングを得ることができる。
【０５３２】
図４７には、試料３Ａの断面、および平面におけるＴＥＭ像、およびＥＤＸマッピングを示す。なお、ＥＤＸマッピングは、範囲における、測定元素が多いほど明るくなり、測定元素が少ないほど暗くなるように、明暗で元素の割合を示した。また、図４７に示すＥＤＸマッピングの倍率は７２０万倍とした。
【０５３３】
図４７（Ａ）は断面ＴＥＭ像、図４７（Ｅ）は平面ＴＥＭ像である。図４７（Ｂ）は断面、および図４７（Ｆ）は平面におけるＩｎ原子のＥＤＸマッピングである。なお、図４７（Ｂ）に示すＥＤＸマッピングにおける全原子に対するＩｎ原子の比率は、８．６４乃至３４．９１［ａｔｏｍｉｃ％］の範囲とした。図４７（Ｆ）に示すＥＤＸマッピングにおける全原子に対するＩｎ原子の比率は、５．７６乃至３４．６９［ａｔｏｍｉｃ％］の範囲とした。
【０５３４】
また、図４７（Ｃ）は断面、および図４７（Ｇ）は平面におけるＧａ原子のＥＤＸマッピングである。なお、図４７（Ｃ）に示すＥＤＸマッピングにおける全原子に対するＧａ原子の比率は２．４５乃至２５．２２［ａｔｏｍｉｃ％］の範囲とした。図４７（Ｇ）に示すＥＤＸマッピングにおける全原子に対するＧａ原子の比率は１．２９乃至２７．６４［ａｔｏｍｉｃ％］の範囲とした。
【０５３５】
また、図４７（Ｄ）は断面、および図４７（Ｈ）は平面におけるＺｎ原子のＥＤＸマッピングである。なお、図４７（Ｄ）に示すＥＤＸマッピングにおける全原子に対するＺｎ原子の比率は５．０５乃至２３．４７［ａｔｏｍｉｃ％］の範囲とした。図４７（Ｈ）に示すＥＤＸマッピングにおける全原子に対するＺｎ原子の比率は３．６９乃至２７．８６［ａｔｏｍｉｃ％］の範囲とした。
【０５３６】
なお、図４７（Ａ）、図４７（Ｂ）、図４７（Ｃ）、および図４７（Ｄ）は、試料３Ａの断面において、同範囲の領域を示した。図４７（Ｅ）、図４７（Ｆ）、図４７（Ｇ）、および図４７（Ｈ）は、試料３Ａの平面において、同範囲の領域を示した。
【０５３７】
図４８には、試料３Ａの断面におけるＥＤＸマッピングを拡大した図を示す。図４８（Ａ）は、図４７（Ｂ）の一部を拡大した図である。図４８（Ｂ）は、図４７（Ｃ）の一部を拡大した図である。図４８（Ｃ）は、図４７（Ｄ）の一部を拡大した図である。
【０５３８】
図４８（Ａ）、図４８（Ｂ）、および図４８（Ｃ）に示すＥＤＸマッピングでは、画像に相対的な明暗の分布が見られ、試料３Ａにおいて、各原子が分布を持って存在している様子が確認できた。ここで、図４８（Ａ）、図４８（Ｂ）、および図４８（Ｃ）に示す実線で囲む範囲と破線で囲む範囲に注目した。
【０５３９】
図４８（Ａ）では、実線で囲む範囲は、相対的に暗い領域を多く含み、破線で囲む範囲は、相対的に明るい領域を多く含むことが確認できた。また、図４８（Ｂ）では実線で囲む範囲は、相対的に明るい領域を多く含み、破線で囲む範囲は、相対的に暗い領域を多く含むことが確認できた。
【０５４０】
つまり、実線で囲む範囲はＩｎ原子が相対的に多い領域であり、破線で囲む範囲はＩｎ原子が相対的に少ない領域であることが確認できた。ここで、図４８（Ｃ）では、実線で囲む範囲において、上部の領域は相対的に明るい領域であり、下部の領域は相対的に暗い領域であることが確認できた。従って、実線で囲む範囲は、ＩｎＸ２ＺｎＹ２ＯＺ２、またはＩｎＯＸ１などが主成分である領域であることが分かった。
【０５４１】
また、実線で囲む範囲はＧａ原子が相対的に少ない領域であり、破線で囲む範囲はＧａ原子が相対的に多い領域であることが確認できた。図４８（Ｃ）の上方の破線で囲む範囲において、右側の領域は相対的に明るい領域であり、左部の領域は、暗い領域であることが確認できた。また、図４８（Ｃ）の下方の破線で囲む範囲において、左上側の領域は相対的に明るい領域であり、右下部の領域は、暗い領域であることが確認できた。従って、破線で囲む範囲は、ＧａＯＸ３、またはＧａＸ４ＺｎＹ４ＯＺ４などが主成分である領域であることが分かった。
【０５４２】
また、図４８（Ａ）、図４８（Ｂ）、および図４８（Ｃ）より、Ｉｎ原子の分布は、Ｇａ原子よりも、比較的、均一に分布しており、ＩｎＯＸ１が主成分である領域は、ＩｎＸ２ＺｎＹ２ＯＺ２が主成分となる領域を介して、互いに繋がって形成されているようにみえる。このように、ＩｎＸ２ＺｎＹ２ＯＺ２、またはＩｎＯＸ１が主成分である領域は、クラウド状に広がって形成されていると推測できる。
【０５４３】
このように、ＧａＯＸ３が主成分である領域と、ＩｎＸ２ＺｎＹ２ＯＺ２、またはＩｎＯＸ１が主成分である領域とが、偏在し、混合している構造を有するＩｎ−Ｇａ−Ｚｎ酸化物を、ＣＡＣ−ＩＧＺＯと呼称することができる。
【０５４４】
また、図４８（Ａ）、図４８（Ｂ）、および図４８（Ｃ）において、ＧａＯＸ３が主成分である領域、及びＩｎＸ２ＺｎＹ２ＯＺ２、またはＩｎＯＸ１が主成分である領域のサイズは、０．５ｎｍ以上１０ｎｍ以下、または１ｎｍ以上３ｎｍ以下で観察された。
【０５４５】
一方、図４９には、試料３Ｊの断面、および平面におけるＴＥＭ像、およびＥＤＸマッピングを示す。なお、ＥＤＸマッピングは、範囲において、測定元素が多いほど明るくなり、測定元素が少ないほど暗くなるように、明暗で元素の割合を示した。また、図４９に示すＥＤＸマッピングの倍率は７２０万倍とした。
【０５４６】
図４９（Ａ）は断面ＴＥＭ像、図４９（Ｅ）は平面ＴＥＭ像である。図４９（Ｂ）は断面、および図４９（Ｆ）は平面におけるＩｎ原子のＥＤＸマッピングである。なお、図４９（Ｂ）に示すＥＤＸマッピングにおける全原子に対するＩｎ原子の比率は、９．７０乃至４０．４７［ａｔｏｍｉｃ％］の範囲とした。図４９（Ｆ）に示すＥＤＸマッピングにおける全原子に対するＩｎ原子の比率は、９．１６乃至３５．７６［ａｔｏｍｉｃ％］の範囲とした。
【０５４７】
また、図４９（Ｃ）は断面、および図４９（Ｇ）は平面におけるＧａ原子のＥＤＸマッピングである。なお、図４９（Ｃ）に示すＥＤＸマッピングにおける全原子に対するＧａ原子の比率は８．２３乃至３１．９５［ａｔｏｍｉｃ％］の範囲とした。図４９（Ｇ）に示すＥＤＸマッピングにおける全原子に対するＧａ原子の比率は８．２１乃至２８．８６［ａｔｏｍｉｃ％］の範囲とした。
【０５４８】
また、図４９（Ｄ）は断面、および図４９（Ｈ）は平面におけるＺｎ原子のＥＤＸマッピングである。なお、図４９（Ｄ）に示すＥＤＸマッピングにおける全原子に対するＺｎ原子の比率は５．３７乃至２５．９２［ａｔｏｍｉｃ％］の範囲とした。図４９（Ｈ）に示すＥＤＸマッピングにおける全原子に対するＺｎ原子の比率は７．８６乃至２４．３６［ａｔｏｍｉｃ％］の範囲とした。
【０５４９】
なお、図４９（Ａ）、図４９（Ｂ）、図４９（Ｃ）、および図４９（Ｄ）は、試料３Ｊの断面において、同範囲の領域を示した。図４９（Ｅ）、図４９（Ｆ）、図４９（Ｇ）、および図４９（Ｈ）は、試料３Ｊの平面において、同範囲の領域を示した。
【０５５０】
図４９（Ａ）には、横成長をした結晶群が明確に観察され、図４９（Ｅ）には、ヘキサゴナル構造の１２０°の角度の結晶が観察された。
【０５５１】
図４９（Ｂ）、および図４９（Ｄ）に示すＩｎ原子、およびＺｎ原子のＥＤＸマッピングを見ると、白線で示したように、輝度の高い輝点が列をなしている様子が観測された。また、図４９（Ｆ）、および図４９（Ｈ）では、これらの線のなす角度はおよそ１２０°でヘキサゴナル構造の特徴を有し、図４９（Ｂ）、および図４９（Ｄ）では、図４９（Ａ）と同じ層状配列が観察できた。また、図４９（Ｃ）、および図４９（Ｇ）に示すように、Ｇａ原子に関してはそれらの傾向はみられなかった。
【０５５２】
なお、ＥＤＸの分解能は一般に原子配列の規則性の有無に影響される。単結晶のように原子配列が規則的であるとき、ビームの入射方向に対して原子が直線状に並んでいるため、入射電子はチャネリングし伝播する。そのため、原子カラムが分離できる。他方、原子配列の規則性が低い場合、ビームの入射方向に対して原子列が揺らいでいるため、入射電子はチャネリングせず拡がる。つまり、空間分解能は悪くなり、得られる像が、ぼやけた状態で観察される場合がある。
【０５５３】
つまり、ＣＡＡＣは単結晶ほど結晶性が高くないため、ビームの広がりにより、ＥＤＸマッピングではＨＡＡＤＦ−ＳＴＥＭほどの分解能はなく、ぼやけた状態で観察されたと考えられる。また、図４７より、ＣＡＣは、ビームが拡がった状態で見えるため、それぞれの原子は、周辺が広がりをもったナノ粒子であると判断できる。
【０５５４】
以上より、ＣＡＣ−ＩＧＺＯは、金属元素が均一に分布したＩＧＺＯ化合物とは異なる構造であり、ＩＧＺＯ化合物と異なる性質を有することが分かった。つまり、ＣＡＣ−ＩＧＺＯは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有することが確認できた。
【０５５５】
従って、ＣＡＣ−ＩＧＺＯを半導体素子に用いた場合、ＧａＯＸ３などに起因する性質と、ＩｎＸ２ＺｎＹ２ＯＺ２、またはＩｎＯＸ１に起因する性質とが、相補的に作用することにより、高いオン電流（Ｉｏｎ）、高い電界効果移動度（μ）、および低いオフ電流（Ｉｏｆｆ）を実現することが期待できる。また、ＣＡＣ−ＩＧＺＯを用いた半導体素子は、信頼性が高い。従って、ＣＡＣ−ＩＧＺＯは、ディスプレイをはじめとするさまざまな半導体装置に最適である。
【０５５６】
本実施例は、少なくともその一部を本明細書中に記載する他の実施の形態、または他の実施例と適宜組み合わせて実施することができる。
【実施例４】
【０５５７】
本実施例では、本発明の一態様である、金属酸化物１０８を有するトランジスタ１５０を作製し、電気特性および信頼性試験を行った。なお、本実施例においては、金属酸化物１０８を有するトランジスタ１５０として、試料４Ａ、試料４Ｂ、試料４Ｃ、試料４Ｄ、試料４Ｅ、試料４Ｆ、試料４Ｇ、試料４Ｈ、および試料４Ｊの９種のトランジスタを作製した。
【０５５８】
＜試料の構成と作製方法＞
以下では、本発明の一態様に係る試料４Ａ、試料４Ｂ、試料４Ｃ、試料４Ｄ、試料４Ｅ、試料４Ｆ、試料４Ｇ、試料４Ｈ、および試料４Ｊについて説明する。試料４Ａ乃至試料４Ｊとして、実施の形態２、および図９乃至図１１で説明した作成方法により、図６の構造を有するトランジスタ１５０を作製した。
【０５５９】
なお、試料４Ａ乃至試料４Ｊは、それぞれ、金属酸化物１０８の成膜時の温度、および酸素流量比を異なる条件で作製した。下表に、試料４Ａ乃至試料４Ｊにおける金属酸化物成膜時の温度、および酸素流量比を示す。
【０５６０】
【表５】
2018061004.tif 000012
【０５６１】
なお、各試料は、実施の形態２にて説明した作製方法により作製した。また、金属酸化物１０８の成膜工程において、ターゲットは、金属酸化物ターゲット（Ｉｎ：Ｇａ：Ｚｎ＝１：１：１．２［原子数比］）を用いた。
【０５６２】
なお、トランジスタ１５０のチャネル長は２μｍ、チャネル幅は３μｍ（以下、Ｌ／Ｗ＝２／３μｍともいう）とした。
【０５６３】
＜トランジスタのＩｄ−Ｖｇ特性＞
次に、上記作製した試料４Ａ乃至試料４Ｊのトランジスタ（Ｌ／Ｗ＝２／３μｍ）のＩｄ−Ｖｇ特性を測定した。なお、トランジスタのＩｄ−Ｖｇ特性の測定条件としては、第１のゲート電極として機能する導電膜１１２に印加する電圧（以下、ゲート電圧（Ｖｇ）ともいう）、及び第２のゲート電極として機能する導電膜１０６に印加する電圧（以下、バックゲート電圧（Ｖｂｇ）ともいう）を、−１０Ｖから＋１０Ｖまで０．２５Ｖのステップで印加した。また、ソース電極として機能する導電膜１２０ａに印加する電圧（以下、ソース電圧（Ｖｓ）ともいう）を０Ｖ（ｃｏｍｍ）とし、ドレイン電極として機能する導電膜１２０ｂに印加する電圧（以下、ドレイン電圧（Ｖｄ）ともいう）を、０．１Ｖ及び２０Ｖとした。
【０５６４】
図５０に、試料４Ａ乃至試料４ＪのＩｄ−Ｖｇ特性結果、および電界効果移動度をそれぞれ示す。実線はＶｄが２０Ｖの時のＩｄを、一点鎖線は、Ｖｄが０．１Ｖの時のＩｄを示す。また、破線は、Ｖｄが２０Ｖとして測定した値から算出した電界効果移動度を、点線は、Ｖｄが０．１Ｖとして測定した値から算出した電界効果移動度を示す。なお、図５０において、第１縦軸がＩｄ［Ａ］を、第２縦軸が電界効果移動度（μＦＥ［ｃｍ２／Ｖｓ］）を、横軸がＶｇ［Ｖ］を、それぞれ表す。
【０５６５】
図５０より、試料４Ａ乃至試料４Ｊのトランジスタ１５０において、ノーマリオフの特性が得られた。また、図５０に示すように、試料４Ａ乃至試料４Ｊの特性は、オン電流（Ｉｏｎ）、電界効果移動度、特に飽和領域における電界効果移動度が異なることが確認できた。特に、電界効果移動度の形状に関して、最大飽和移動度の値、および０Ｖ付近の立ち上がり特性の電界効果移動度の形状が大きく異なることがわかった。
【０５６６】
図５０より、成膜時の基板温度が低いほど、または成膜時の酸素流量比が小さいほど、低Ｖｇでの電界効果移動度が著しく向上していることが分かった。特に、試料４Ａでは、電界効果移動度の最大値は４０ｃｍ２／Ｖｓに迫る値を示すことが確認された。低Ｖｇでの移動度が高いということは、低電圧での高速駆動に適していることであり、ディスプレイをはじめとするさまざまな半導体装置への応用が期待できることが分かった。
【０５６７】
また、図５０より、電界効果移動度において、Ｖｄが２０Ｖとして測定した値（破線）、Ｖｄが０．１Ｖとして測定した値（点線）において、異なる挙動が確認できた。Ｖｄが２０Ｖとして測定した値（破線）は、Ｖｇが高くなるにつれて、電界効果移動度が上昇した。これは、トランジスタの発熱による影響であると考えられる。一方、Ｖｄが０．１Ｖとして測定した値（点線）において、Ｖｇが高い範囲において、前出の式（５）で算出される理想的な飽和移動度曲線とほぼ重なる値を示した。
【０５６８】
本実施例は、少なくともその一部を本明細書中に記載する他の実施の形態、または他の実施例と適宜組み合わせて実施することができる。
【実施例５】
【０５６９】
本実施例では、基板上に成膜した本発明の一態様である金属酸化物について、エネルギー分散型Ｘ線分光法（ＥＤＸ）を用い、ＥＤＸマッピングを取得し、評価することによって、試料の元素分析を行った結果について説明する。なお、ＥＤＸ測定には、元素分析装置として日本電子株式会社製エネルギー分散型Ｘ線分析装置ＪＥＤ−２３００Ｔを用いた。なお、試料から放出されたＸ線の検出にはＳｉドリフト検出器を用いた。
【０５７０】
＜試料の構成と作製方法＞
本実施例においては、試料５Ａを作製した。試料５Ａは、基板と、基板上の金属酸化物と、を有する。
【０５７１】
次に、試料の作製方法について、説明する。
【０５７２】
まず、基板として、ガラス基板を用いた。続いて、スパッタリング装置を用いて、基板上に金属酸化物として、厚さ１００ｎｍのＩｎ−Ｇａ−Ｚｎ酸化物を形成した。成膜条件は、チャンバー内の圧力を０．６Ｐａとし、スパッタガスとして、流量２７０ｓｃｃｍのＡｒ、および流量３０ｓｃｃｍのＯ２雰囲気下とし、ターゲットには金属酸化物ターゲット（Ｉｎ：Ｇａ：Ｚｎ＝４：２：４．１［原子数比］）を用いた。また、スパッタリング装置内に設置された金属酸化物ターゲットに２５００ＷのＡＣ電力を供給することで、金属酸化物を成膜した。
【０５７３】
以上の工程により、本実施例の試料５Ａを作製した。
【０５７４】
＜測定結果＞
ＥＤＸ測定では、試料の分析対象領域の各点に電子線照射を行い、これにより発生する試料の特性Ｘ線のエネルギーと発生回数を測定し、各点に対応するＥＤＸスペクトルを得る。本実施例では、各点のＥＤＸスペクトルのピークを、Ｉｎ原子のＬ殻への電子遷移、Ｇａ原子のＫ殻への電子遷移、Ｚｎ原子のＫ殻への電子遷移及びＯ原子のＫ殻への電子遷移に帰属させ、各点におけるそれぞれの原子の比率を算出する。これを試料の分析対象領域について行うことにより、各原子の比率の分布が示されたＥＤＸマッピングを得ることができる。
【０５７５】
図５１には、試料５Ａの断面にかかる測定結果を示す。図５１（Ａ）は、断面におけるＴＥＭ像、図５１（Ｂ）、および図５１（Ｃ）は、断面におけるＥＤＸマッピングを示す。なお、ＥＤＸマッピングは、範囲において、測定元素が多いほど明るくなり、測定元素が少ないほど暗くなるように、明暗で元素の割合を示した。また、図５１に示すＥＤＸマッピングの倍率は７２０万倍とした。なお、図５１（Ａ）、図５１（Ｂ）、および図５１（Ｃ）は、試料５Ａの断面において、同範囲の領域を示した。
【０５７６】
図５１（Ｂ）は断面におけるＩｎ原子のＥＤＸマッピングである。なお、図５１（Ｂ）に示すＥＤＸマッピングにおける全原子に対するＩｎ原子の比率は、１２．１１乃至４０．３０［ａｔｏｍｉｃ％］の範囲とした。また、図５１（Ｃ）は断面におけるＧａ原子のＥＤＸマッピングである。なお、図５１（Ｃ）に示すＥＤＸマッピングにおける全原子に対するＧａ原子の比率は、０．００乃至１３．１８［ａｔｏｍｉｃ％］の範囲とした。
【０５７７】
図５１（Ｂ）、および図５１（Ｃ）に示すＥＤＸマッピングでは、画像に相対的な明暗の分布が見られ、試料５Ａにおいて、Ｉｎ原子、およびＧａ原子が分布を持って存在している様子が確認できた。ここで、図５１（Ｂ）の高輝度から上位２５％の範囲において、黒線で囲む５つの領域（領域９０１、領域９０２、領域９０３、領域９０４、および領域９０５）を抽出した。また、図５１（Ｃ）の高輝度から上位２５％の範囲において、破線で囲む５つの領域（領域９０６、領域９０７、領域９０８、領域９０９、および領域９１０）を抽出した。また、図５１（Ｂ）の高輝度から上位７５％以上、上位２５％以下の範囲において、白線で囲む５つの領域（領域９１１、領域９１２、領域９１３、領域９１４、および領域９１５）を抽出した。
【０５７８】
つまり、領域９０１乃至領域９０５は、比較的Ｉｎ原子が多く含まれる領域である。また、領域９０６乃至領域９１０は、比較的Ｇａ原子が多く含まれる領域である。また、領域９１１乃至領域９１５は、Ｉｎ原子とＧａ原子とが平均的に含まれる領域である。
【０５７９】
図５１（Ｃ）では、Ｇａ原子が相対的に多い領域、つまり、破線で囲む５つの範囲（領域９０６、領域９０７、領域９０８、領域９０９、および領域９１０）は、図５１（Ｂ）では、比較的暗い領域が観察された。つまり、Ｇａ原子が比較的多い領域は、Ｉｎ原子が比較的少ないことが推測できた。
【０５８０】
そこで、図５１（Ｂ）に示す領域９０１乃至領域９１５における各元素の割合を図５１（Ｄ）に示した。黒線で囲む範囲（領域９０１、領域９０２、領域９０３、領域９０４、および領域９０５）はＩｎ原子が相対的に多く、Ｇａ原子は相対的に少ない領域であることが分かった。また、破線で囲む範囲（領域９０６、領域９０７、領域９０８、領域９０９、および領域９１０）はＩｎ原子が比較的少なく、Ｇａ原子が多い領域であることが確認できた。
【０５８１】
次に、図５２には、試料５Ａの平面にかかる測定結果を示す。図５２（Ａ）は、平面におけるＴＥＭ像、図５２（Ｂ）、および図５２（Ｃ）は、平面におけるＥＤＸマッピングを示す。なお、図５２（Ａ）、図５２（Ｂ）、および図５２（Ｃ）は、試料５Ａの平面において、同範囲の領域を示した。
【０５８２】
図５２（Ｂ）は平面におけるＩｎ原子のＥＤＸマッピングである。なお、図５２（Ｂ）に示すＥＤＸマッピングにおける全原子に対するＩｎ原子の比率は、１２．１１乃至４３．８０［ａｔｏｍｉｃ％］の範囲とした。また、図５２（Ｃ）は平面におけるＧａ原子のＥＤＸマッピングである。なお、図５２（Ｃ）に示すＥＤＸマッピングにおける全原子に対するＧａ原子の比率は、０．００乃至１４．８３［ａｔｏｍｉｃ％］の範囲とした。
【０５８３】
図５２（Ｂ）、および図５２（Ｃ）に示すＥＤＸマッピングでは、画像に相対的な明暗の分布が見られ、試料５Ａにおいて、Ｉｎ原子、およびＧａ原子が分布を持って存在している様子が確認できた。ここで、図５２（Ｂ）の高輝度から上位２５％の範囲において、黒線で囲む５つの範囲（領域９２１、領域９２２、領域９２３、領域９２４、および領域９２５）を抽出した。また、図５２（Ｃ）の高輝度から上位２５％の範囲において、破線で囲む５つの範囲（領域９２６、領域９２７、領域９２８、領域９２９、および領域９３０）を抽出した。また、図５２（Ｂ）の高輝度から上位７５％以上、上位２５％以下の範囲において、白線で囲む５つの範囲（領域９３１、領域９３２、領域９３３、領域９３４、および領域９３５）を抽出した。
【０５８４】
まず、図５２（Ｃ）では、Ｇａ原子が相対的に多い領域、つまり、破線で囲む５つの範囲（領域９２６、領域９２７、領域９２８、領域９２９、および領域９３０）は、図５２（Ｂ）では、比較的暗い領域が観察された。つまり、Ｇａ原子が比較的多い領域は、Ｉｎ原子が比較的少ないことが推測できた。
【０５８５】
そこで、図５２（Ｂ）に示す領域９２１乃至領域９３５における各元素の割合を図５２（Ｄ）に示した。黒線で囲む範囲（領域９２１、領域９２２、領域９２３、領域９２４、および領域９２５）はＩｎ原子が相対的に多く、Ｇａ原子は相対的に少ない領域であることが分かった。また、破線で囲む範囲（領域９２６、領域９２７、領域９２８、領域９２９、および領域９３０）はＩｎ原子が比較的少なく、Ｇａ原子が多い領域であることが確認できた。
【０５８６】
図５１（Ｄ）、および図５２（Ｄ）より、Ｉｎ原子は、２５ａｔｏｍｉｃ％以上６０ａｔｏｍｉｃ％以下の範囲で、分布を有することが分かった。また、Ｇａ原子は、３ａｔｏｍｉｃ％以上４０ａｔｏｍｉｃ％以下の範囲で、分布を有することが分かった。
【０５８７】
Ｉｎ原子が比較的多い領域は、相対的に導電性が高いと推測できる。一方、Ｇａ原子が比較的多い領域は、相対的に絶縁性が高いと推測できる。従って、Ｉｎ原子が比較的多い領域を、キャリアが流れることにより、導電性が発現し、高い電界効果移動度（μ）が実現できたと考えられる。一方、Ｇａ原子が比較的多い領域が、金属酸化物中に分布を有することで、リーク電流を抑制し、良好なスイッチング動作を実現できたと考えられる。
【０５８８】
つまり、ＣＡＣ構造を有する金属酸化物を半導体素子に用いた場合、Ｇａ原子などに起因する絶縁性と、Ｉｎ原子に起因する導電性とが、相補的に作用することにより、高いオン電流（Ｉｏｎ）、および高い電界効果移動度（μ）を実現することができたといえる。
【０５８９】
本実施例は、少なくともその一部を本明細書中に記載する他の実施の形態、または他の実施例と適宜組み合わせて実施することができる。
【実施例６】
【０５９０】
本実施例では、本発明の一態様である、金属酸化物１０８を有するトランジスタ１５０を作製し、欠陥準位密度の測定を行った。なお、本実施例においては、金属酸化物１０８を有するトランジスタ１５０として、試料６Ａ、試料６Ｂ、試料６Ｃ、試料６Ｄ、試料６Ｅ、試料６Ｆ、試料６Ｇ、試料６Ｈ、および試料６Ｊの９種のトランジスタを作製した。
【０５９１】
＜試料の構成と作製方法＞
以下では、本発明の一態様に係る試料６Ａ、乃至試料６Ｊについて説明する。試料６Ａ、乃至試料６Ｊとして、実施の形態２、および図９乃至図１１で説明した作成方法により、図６の構造を有するトランジスタ１５０を作製した。
【０５９２】
なお、試料６Ａ、乃至試料６Ｊは、それぞれ、金属酸化物１０８の成膜時の温度、および酸素流量比を異なる条件で作製した。また、金属酸化物１０８の成膜工程において、ターゲットとして、金属酸化物ターゲット（Ｉｎ：Ｇａ：Ｚｎ＝１：１：１．２［原子数比］）を用いた。下表に、試料６Ａ、乃至試料６Ｊにおける金属酸化物成膜時の温度、および酸素流量比を示す。
【０５９３】
【表６】
2018061004.tif 000013
【０５９４】
なお、各試料は、実施の形態２にて説明した作製方法により作製した。
【０５９５】
また、トランジスタ１５０のチャネル長は２μｍ、チャネル幅は３μｍ（以下、Ｌ／Ｗ＝２／３μｍともいう）、またはチャネル長は２μｍ、チャネル幅は５０μｍ（以下、Ｌ／Ｗ＝２／５０μｍともいう）とした。
【０５９６】
＜トランジスタ特性を用いた浅い欠陥準位の評価＞
［浅い欠陥準位密度の評価方法］
金属酸化物の浅い欠陥準位（以下、ｓＤＯＳとも記す）は、金属酸化物を半導体として用いたトランジスタの電気特性からも見積もることができる。以下ではトランジスタの界面準位の密度を評価し、その界面準位の密度に加え、界面準位にトラップされる電子数Ｎｔｒａｐを考慮した場合において、サブスレッショルドリーク電流を予測する方法について説明する。
【０５９７】
界面準位にトラップされる電子数Ｎｔｒａｐは、例えば、トランジスタのドレイン電流−ゲート電圧（Ｉｄ−Ｖｇ）特性の実測値と、ドレイン電流−ゲート電圧（Ｉｄ−Ｖｇ）特性の計算値とを比較することによって、評価することができる。
【０５９８】
図５３に、ソース電圧Ｖｓ＝０Ｖ、ドレイン電圧Ｖｄ＝０．１Ｖにおける、計算によって得られた理想的なＩｄ−Ｖｇ特性と、トランジスタにおける実測のＩｄ−Ｖｇ特性と、を示す。なお、トランジスタの測定結果のうち、ドレイン電流Ｉｄの測定が容易な１×１０−１３Ａ以上の値のみプロットした。
【０５９９】
計算で求めた理想的なＩｄ−Ｖｇ特性と比べて、実測のＩｄ−Ｖｇ特性はゲート電圧Ｖｇに対するドレイン電流Ｉｄの変化が緩やかとなる。これは、伝導帯下端のエネルギー（Ｅｃと表記する。）の近くに位置する浅い界面準位に電子がトラップされたためと考えられる。ここでは、フェルミ分布関数を用いて、浅い界面準位へトラップされる（単位面積、単位エネルギーあたりの）電子数Ｎｔｒａｐを考慮することで、より厳密に界面準位の密度Ｎｉｔを見積もることができる。
【０６００】
まず、図５４に示す模式的なＩｄ−Ｖｇ特性を用いて界面トラップ準位にトラップされる電子数Ｎｔｒａｐの評価方法について説明する。破線は計算によって得られるトラップ準位のない理想的なＩｄ−Ｖｇ特性を示す。また、破線において、ドレイン電流がＩｄ１からＩｄ２に変化するときのゲート電圧Ｖｇの変化をΔＶｉｄとする。また、実線は、実測のＩｄ−Ｖｇ特性を示す。実線において、ドレイン電流がＩｄ１からＩｄ２に変化するときのゲート電圧Ｖｇの変化をΔＶｅｘとする。ドレイン電流がＩｄ１、Ｉｄ２のときの着目する界面における電位はそれぞれφｉｔ１、φｉｔ２とし、その変化量をΔφｉｔとする。
【０６０１】
図５４において、実測値は計算値よりも傾きが小さいため、ΔＶｅｘは常にΔＶｉｄよりも大きいことがわかる。このとき、ΔＶｅｘとΔＶｉｄの差が、浅い界面準位に電子をトラップすることに要した電位差を表す。したがって、トラップされた電子による電荷の変化量ΔＱｔｒａｐは以下の式（６）で表すことができる。
【０６０２】
【数６】
2018061004.tif 000014
【０６０３】
Ｃｔｇは面積当たりの絶縁体と半導体の合成容量となる。また、ΔＱｔｒａｐは、トラップされた（単位面積、単位エネルギーあたりの）電子数Ｎｔｒａｐを用いて、式（７）で表すこともできる。なお、ｑは電気素量である。
【０６０４】
【数７】
2018061004.tif 000015
【０６０５】
式（６）と式（７）とを連立させることで式（８）を得ることができる。
【０６０６】
【数８】
2018061004.tif 000016
【０６０７】
次に、式（８）の極限Δφｉｔ→０を取ることで、式（９）を得ることができる。
【０６０８】
【数９】
2018061004.tif 000017
【０６０９】
即ち、理想的なＩｄ−Ｖｇ特性、実測のＩｄ−Ｖｇ特性および式（９）を用いて、界面においてトラップされた電子数Ｎｔｒａｐを見積もることができる。また、ドレイン電流との界面における電位との関係については、上述の計算によって求めることができる。
【０６１０】
また、単位面積、単位エネルギーあたりの電子数Ｎｔｒａｐと界面準位の密度Ｎｉｔは式（１０）のような関係にある。
【０６１１】
【数１０】
2018061004.tif 000018
【０６１２】
ここで、ｆ（Ｅ）はフェルミ分布関数である。式（９）から得られたＮｔｒａｐを式（１０）でフィッティングすることで、Ｎｉｔは決定される。このＮｉｔを設定したデバイスシミュレータを用いた計算により、Ｉｄ＜０．１ｐＡを含む伝達特性を得ることができる。
【０６１３】
次に、図５３に示す実測のＩｄ−Ｖｇ特性に式（９）を適用し、Ｎｔｒａｐを抽出した結果を図５５に白丸印で示す。ここで、図５５の縦軸は半導体の伝導帯下端ＥｃからのフェルミエネルギーＥｆである。破線を見るとＥｃのすぐ下の位置に極大値となっている。式（１０）のＮｉｔとして、式（１１）のテール分布を仮定すると図５５の破線のように非常に良くＮｔｒａｐをフィッティングでき、フィッティングパラメータとして、伝導帯端のトラップ密度Ｎｔａ＝１．６７×１０１３ｃｍ−２／ｅＶ、特性減衰エネルギーＷｔａ＝０．１０５ｅＶが得られた。
【０６１４】
【数１１】
2018061004.tif 000019
【０６１５】
次に、得られた界面準位のフィッティング曲線をデバイスシミュレータを用いた計算にフィードバックすることにより、Ｉｄ−Ｖｇ特性を逆算した結果を図５６（Ａ）、および図５６（Ｂ）に示す。図５６（Ａ）に、ドレイン電圧Ｖｄが０．１Ｖおよび１．８Ｖの場合の計算によって得られたＩｄ−Ｖｇ特性と、ドレイン電圧Ｖｄが０．１Ｖ及び１．８Ｖの場合のトランジスタにおける実測のＩｄ−Ｖｇ特性とを示す。また、図５６（Ｂ）は、図５６（Ａ）のドレイン電流Ｉｄを対数としたグラフである。
【０６１６】
計算により得られた曲線と、実測値のプロットはほぼ一致しており、計算値と実測値とで高い再現性を有することが分かる。したがって、浅い欠陥準位密度を算出する方法として、上記の方法が十分に妥当であることが分かる。
【０６１７】
［浅い欠陥準位密度の評価結果］
次に、上述の方法に基づいて、測定した電気特性と理想的な計算値とを比較することにより、試料６Ａ、試料６Ｂ、試料６Ｃ、試料６Ｄ、試料６Ｅ、試料６Ｆ、試料６Ｇ、試料６Ｈ、および試料６Ｊの浅い欠陥準位密度を測定した。
【０６１８】
図５７に試料６Ａ、試料６Ｂ、試料６Ｃ、試料６Ｄ、試料６Ｅ、試料６Ｆ、試料６Ｇ、試料６Ｈ、および試料６Ｊの浅い欠陥準位密度の平均値を算出した結果を示す。
【０６１９】
図５７に示すように、金属酸化物１０８の成膜時の酸素流量比が小さいほど、また、成膜時の温度が低温であるほど、浅い欠陥準位密度のピーク値が極めて低い試料であることがわかった。
【０６２０】
このように、試料６Ａ乃至試料６Ｊは、欠陥準位密度が低い金属酸化物膜が形成されたトランジスタであることが分かった。特に、低温かつ低酸素流量比の条件で成膜した金属酸化物膜とすることで酸素透過性が向上し、トランジスタの作製工程中に拡散する酸素量が増大することにより、金属酸化物膜中、及び金属酸化物膜と絶縁膜との界面の酸素欠損等の欠陥が低減しているためだと推測される。
【０６２１】
本実施例は、少なくともその一部を本明細書中に記載する他の実施の形態、または他の実施例と適宜組み合わせて実施することができる。
【実施例７】
【０６２２】
本実施例では、本発明の一態様である、金属酸化物１０８を有するトランジスタ１５０を作製し、欠陥準位密度の測定を行った。なお、本実施例においては、金属酸化物１０８を有するトランジスタ１５０として、試料７Ａ、試料７Ｂ、試料７Ｃ、試料７Ｄ、試料７Ｅ、試料７Ｆ、試料７Ｇ、試料７Ｈ、および試料７Ｊの９種のトランジスタを作製した。
【０６２３】
＜試料の構成と作製方法＞
以下では、本発明の一態様に係る試料７Ａ、乃至試料７Ｊについて説明する。試料７Ａ、乃至試料７Ｊとして、実施の形態２、および図９乃至図１１で説明した作製方法により、図６の構造を有するトランジスタ１５０を作製した。
【０６２４】
なお、試料７Ａ、乃至試料７Ｊは、それぞれ、金属酸化物１０８の成膜時の温度、および酸素流量比を異なる条件で作製した。また、金属酸化物１０８の成膜工程において、ターゲットとして、金属酸化物ターゲット（Ｉｎ：Ｇａ：Ｚｎ＝４：２：４．１［原子数比］）を用いた。下表に、試料７Ａ、乃至試料７Ｊおける金属酸化物成膜時の温度、および酸素流量比を示す。
【０６２５】
【表７】
2018061004.tif 000020
【０６２６】
なお、各試料は、実施の形態２にて説明した作製方法により作製した。
【０６２７】
また、トランジスタ１５０のチャネル長は２μｍ、チャネル幅は３μｍ（以下、Ｌ／Ｗ＝２／３μｍともいう）、またはチャネル長は２μｍ、チャネル幅は５０μｍ（以下、Ｌ／Ｗ＝２／５０μｍともいう）とした。
【０６２８】
＜トランジスタ特性を用いた浅い欠陥準位の評価＞
［浅い欠陥準位密度の評価方法］
金属酸化物１０８の浅い欠陥準位を、金属酸化物を半導体として用いたトランジスタの電気特性を用いて、見積もった。算出方法は、先の実施例で説明した手法と同様の方法を用いた。トランジスタの界面準位の密度を評価し、その界面準位の密度に加え、界面準位にトラップされる電子数Ｎｔｒａｐを考慮した場合において、サブスレッショルドリーク電流を予測した。
【０６２９】
［浅い欠陥準位密度の評価結果］
次に、上述の方法に基づいて、測定した電気特性と理想的な計算値とを比較することにより、試料７Ａ、試料７Ｂ、試料７Ｃ、試料７Ｄ、試料７Ｅ、試料７Ｆ、試料７Ｇ、試料７Ｈ、および試料７Ｊの浅い欠陥準位密度を測定した。
【０６３０】
図５８に試料７Ａ、試料７Ｂ、試料７Ｃ、試料７Ｄ、試料７Ｅ、試料７Ｆ、試料７Ｇ、試料７Ｈ、および試料７Ｊの浅い欠陥準位密度の平均値を算出した結果を示す。
【０６３１】
図５８に示すように、金属酸化物１０８の成膜時の酸素流量比が小さいほど、また、成膜時の温度が低温であるほど、浅い欠陥準位密度のピーク値が極めて低い試料であることがわかった。
【０６３２】
このように、試料７Ａ乃至試料７Ｊは、欠陥準位密度が低い金属酸化物膜が形成されたトランジスタであることが分かった。特に、低温かつ低酸素流量比の条件で成膜した金属酸化物膜とすることで酸素透過性が向上し、トランジスタの作製工程中に拡散する酸素量が増大することにより、金属酸化物膜中、及び金属酸化物膜と絶縁膜との界面の酸素欠損等の欠陥が低減しているためだと推測される。
【０６３３】
本実施例は、少なくともその一部を本明細書中に記載する他の実施の形態、または他の実施例と適宜組み合わせて実施することができる。
【実施例８】
【０６３４】
本実施例では、本発明の一態様である、金属酸化物１０８を有するトランジスタ１５０を作製し、電気特性および信頼性試験を行った。なお、本実施例においては、金属酸化物１０８を有するトランジスタ１５０として、試料８Ａのトランジスタを作製した。
【０６３５】
＜試料の構成と作製方法＞
以下では、本発明の一態様に係る試料８Ａについて説明する。試料８Ａとして、実施の形態２、および図９乃至図１１で説明した作成方法により、図６の構造を有するトランジスタ１５０を作製した。
【０６３６】
下表に、試料８Ａにおける金属酸化物１０８の成膜時の温度、および酸素流量比を示す。
【０６３７】
【表８】
2018061004.tif 000021
【０６３８】
なお、試料８Ａは、実施の形態２にて説明した作製方法により作製した。また、金属酸化物１０８の成膜工程において、ターゲットは、金属酸化物ターゲット（Ｉｎ：Ｇａ：Ｚｎ＝５：１：７［原子数比］）を用いた。
【０６３９】
なお、トランジスタ１５０のチャネル長は３μｍ、チャネル幅は５０μｍ（以下、Ｌ／Ｗ＝３／５０μｍともいう）とした。
【０６４０】
＜トランジスタのＩｄ−Ｖｇ特性＞
次に、上記作製した試料８Ａのトランジスタ（Ｌ／Ｗ＝３／５０μｍ）のＩｄ−Ｖｇ特性を測定した。なお、トランジスタのＩｄ−Ｖｇ特性の測定条件としては、第１のゲート電極として機能する導電膜１１２に印加する電圧（以下、ゲート電圧（Ｖｇ）ともいう）、及び第２のゲート電極として機能する導電膜１０６に印加する電圧（以下、バックゲート電圧（Ｖｂｇ）ともいう）を、−１０Ｖから＋１０Ｖまで０．２５Ｖのステップで印加した。また、ソース電極として機能する導電膜１２０ａに印加する電圧（以下、ソース電圧（Ｖｓ）ともいう）を０Ｖ（ｃｏｍｍ）とし、ドレイン電極として機能する導電膜１２０ｂに印加する電圧（以下、ドレイン電圧（Ｖｄ）ともいう）を、０．１Ｖ及び２０Ｖとした。
【０６４１】
図５９に、試料８ＡのＩｄ−Ｖｇ特性結果、および電界効果移動度をそれぞれ示す。実線はＶｄが２０Ｖの時のＩｄ、一点鎖線は、Ｖｄが０．１Ｖの時のＩｄを示す。また、破線は、電界効果移動度を示す。なお、図５９において、第１縦軸がＩｄ［Ａ］を、第２縦軸が電界効果移動度（μＦＥ［ｃｍ２／Ｖｓ］）を、横軸がＶｇ［Ｖ］を、それぞれ表す。また、電界効果移動度については、Ｖｄを２０Ｖとして測定した値から算出した。
【０６４２】
なお、図５９において、測定時のＩｄの上限値を１ｍＡとして測定している。図５９におけるＶｄ＝２０Ｖの条件では、Ｖｇ＝７．５ＶでＩｄがこの上限値を超える値となっている。そのため図５９では、このＩｄ−Ｖｇ特性から見積もられる電界効果移動度として、Ｖｇ＝７．５Ｖ以下の範囲を明示している。
【０６４３】
図５９に示すように、本実施例で作製したトランジスタは、良好な電気特性を有する。ここで、図５９に示すトランジスタの特性を表９に示す。
【０６４４】
【表９】
2018061004.tif 000022
【０６４５】
このように、本実施例で作製したトランジスタは、電界効果移動度が１００ｃｍ２／Ｖｓを超えている。これは、低温ポリシリコンを用いたトランジスタに匹敵するほどの高い値であり、金属酸化物１０８を用いたトランジスタでは、驚異的な特性であるといえる。
【０６４６】
表９に示すように、試料８Ａは、トランジスタのゲート電圧が０Ｖより大きく１０Ｖ以下の範囲での電界効果移動度の最大値が、６０ｃｍ２／Ｖｓ以上１５０ｃｍ２／Ｖｓ未満である第１の領域と、しきい値電圧が、−１Ｖ以上１Ｖ以下である第２の領域と、Ｓ値が、０．３Ｖ／ｄｅｃａｄｅ未満である第３の領域と、オフ電流が、１×１０−１２Ａ／ｃｍ２未満である第４の領域と、を有し、トランジスタの電界効果移動度の最大値をμＦＥ（ｍａｘ）として表し、トランジスタのゲート電圧が２Ｖの電界効果移動度の値をμＦＥ（Ｖｇ＝２Ｖ）として表した場合、μＦＥ（ｍａｘ）／μＦＥ（Ｖｇ＝２Ｖ）が１以上２未満となる。
【０６４７】
上記のトランジスタの特性としては、先に説明の金属酸化物１０８を用いることで得られる。金属酸化物１０８をトランジスタの半導体層に用いることで、キャリア移動度が高い機能と、スイッチング特性が良好である機能と、を同時に兼ね備えることが実現できる。
【０６４８】
本実施例は、少なくともその一部を本明細書中に記載する他の実施の形態、または他の実施例と適宜組み合わせて実施することができる。
【符号の説明】
【０６４９】
００１    領域
００２    領域
１００    トランジスタ
１０２    基板
１０４    絶縁膜
１０６    導電膜
１０８    金属酸化物
１０８ａ    金属酸化物
１０８ｎ    領域
１１０    絶縁膜
１１０＿０    絶縁膜
１１２    導電膜
１１２＿０    導電膜
１１２＿１    導電膜
１１２＿２    導電膜
１１６    絶縁膜
１１８    絶縁膜
１２０ａ    導電膜
１２０ｂ    導電膜
１２２    絶縁膜
１４０    マスク
１４１ａ    開口部
１４１ｂ    開口部
１４３    開口部
１５０    トランジスタ
１６０    トランジスタ
３００Ａ    トランジスタ
３００Ｂ    トランジスタ
３００Ｃ    トランジスタ
３００Ｄ    トランジスタ
３０２    基板
３０４    導電膜
３０６    絶縁膜
３０７    絶縁膜
３０８    金属酸化物
３１２ａ    導電膜
３１２ｂ    導電膜
３１４    絶縁膜
３１６    絶縁膜
３１８    絶縁膜
３２０ａ    導電膜
３２０ｂ    導電膜
３４１ａ    開口部
３４１ｂ    開口部
３４２ａ    開口部
３４２ｂ    開口部
３４２ｃ    開口部
６００    表示パネル
６０１    トランジスタ
６０４    接続部
６０５    トランジスタ
６０６    トランジスタ
６０７    接続部
６１２    液晶層
６１３    導電膜
６１７    絶縁膜
６２０    絶縁膜
６２１    絶縁膜
６２３    導電膜
６３１    着色層
６３２    遮光膜
６３３ａ    配向膜
６３３ｂ    配向膜
６３４    着色層
６３５    導電膜
６４０    液晶素子
６４１    接着層
６４２    接着層
６４３    導電膜
６４４    ＥＬ層
６４５ａ    導電膜
６４５ｂ    導電膜
６４６    絶縁膜
６４７    絶縁膜
６４８    導電膜
６４９    接続層
６５１    基板
６５２    導電膜
６５３    半導体膜
６５４    導電膜
６５５    開口
６５６    偏光板
６５９    回路
６６０    発光素子
６６１    基板
６６２    表示部
６６３    導電膜
６６６    配線
６７２    ＦＰＣ
６７３    ＩＣ
６８１    絶縁膜
６８２    絶縁膜
６８３    絶縁膜
６８４    絶縁膜
６８５    絶縁膜
６８６    接続体
６８７    接続部
７００    モデル
７０２    局所構造
７０４    局所構造
７０６    局所構造
７０８    局所構造
７１０    局所構造
７１２    局所構造
９０１    領域
９０２    領域
９０３    領域
９０４    領域
９０５    領域
９０６    領域
９０７    領域
９０８    領域
９０９    領域
９１０    領域
９１１    領域
９１２    領域
９１３    領域
９１４    領域
９１５    領域
９２０    領域
９２１    領域
９２２    領域
９２３    領域
９２４    領域
９２５    領域
９２６    領域
９２７    領域
９２８    領域
９２９    領域
９３０    領域
９３１    領域
９３２    領域
９３３    領域
９３４    領域
９３５    領域
【図１】
2018061004.tif 000023
【図２】
2018061004.tif 000024
【図３】
2018061004.tif 000025
【図４】
2018061004.tif 000026
【図５】
2018061004.tif 000027
【図６】
2018061004.tif 000028
【図７】
2018061004.tif 000029
【図８】
2018061004.tif 000030
【図９】
2018061004.tif 000031
【図１０】
2018061004.tif 000032
【図１１】
2018061004.tif 000033
【図１２】
2018061004.tif 000034
【図１３】
2018061004.tif 000035
【図１４】
2018061004.tif 000036
【図１５】
2018061004.tif 000037
【図１６】
2018061004.tif 000038
【図１７】
2018061004.tif 000039
【図１８】
2018061004.tif 000040
【図１９】
2018061004.tif 000041
【図２０】
2018061004.tif 000042
【図２１】
2018061004.tif 000043
【図２２】
2018061004.tif 000044
【図２３】
2018061004.tif 000045
【図２４】
2018061004.tif 000046
【図２５】
2018061004.tif 000047
【図２６】
2018061004.tif 000048
【図２７】
2018061004.tif 000049
【図２８】
2018061004.tif 000050
【図２９】
2018061004.tif 000051
【図３０】
2018061004.tif 000052
【図３１】
2018061004.tif 000053
【図３２】
2018061004.tif 000054
【図３３】
2018061004.tif 000055
【図３４】
2018061004.tif 000056
【図３５】
2018061004.tif 000057
【図３６】
2018061004.tif 000058
【図３７】
2018061004.tif 000059
【図３８】
2018061004.tif 000060
【図３９】
2018061004.tif 000061
【図４０】
2018061004.tif 000062
【図４１】
2018061004.tif 000063
【図４２】
2018061004.tif 000064
【図４３】
2018061004.tif 000065
【図４４】
2018061004.tif 000066
【図４５】
2018061004.tif 000067
【図４６】
2018061004.tif 000068
【図４７】
2018061004.tif 000069
【図４８】
2018061004.tif 000070
【図４９】
2018061004.tif 000071
【図５０】
2018061004.tif 000072
【図５１】
2018061004.tif 000073
【図５２】
2018061004.tif 000074
【図５３】
2018061004.tif 000075
【図５４】
2018061004.tif 000076
【図５５】
2018061004.tif 000077
【図５６】
2018061004.tif 000078
【図５７】
2018061004.tif 000079
【図５８】
2018061004.tif 000080
【図５９】
2018061004.tif 000081